(57)【要約】【課題】階調表現の可能な画像表示媒体及びこの画像表示媒体への書込装置を提供する。【解決手段】画像表示媒体の一対の基板間に封入された分散媒中に、一対の基板間に予め定められた閾値電圧以上の駆動電圧が印加されることにより形成された電界に応じて分散媒中を移動し、同色であって且つ互いに前記閾値電圧の異なる複数種類の同色粒子群からなる第１の群を備えたことを特徴とする画像表示媒体と、この画像表示媒体に、表示対象となる色及び濃度に応じて、移動対象となる粒子群の閾値電圧に応じた電圧を基板間に印加する。【選択図】図１３
2008170626.tif 000002
【特許請求の範囲】
【請求項１】
少なくとも一方が透光性を有すると共に間隙をもって配置された一対の基板と、
前記一対の基板間に封入された分散媒と、
前記分散媒中に分散されると共に、前記一対の基板間に予め定められた閾値電圧以上の駆動電圧が印加されることにより形成された電界に応じて該分散媒中を移動し、同色であって且つ互いに前記閾値電圧の異なる複数種類の同色粒子群からなる第１の群と、
を備えたことを特徴とする画像表示媒体。
【請求項２】
前記第１の群とは異なる色であって、且つ互いに前記閾値電圧の異なる複数種類の同色粒子群からなる第２の群を備えたことを特徴とする請求項１に記載の画像表示媒体。
【請求項３】
前記複数種類の粒子群は、該種類間で粒子１個あたりの磁気量が異なることを特徴とする請求項１または請求項２に記載の画像表示媒体。
【請求項４】
前記複数種類の粒子群は、該種類間で各粒子の前記分散媒との界面における抵抗が異なることを特徴とする請求項１乃至請求項３の何れか１項に記載の画像表示媒体。
【請求項５】
前記複数種類の粒子群は、該種類間で粒子１個あたりの体積平均一次粒径が異なることを特徴とする請求項１乃至請求項４の何れか１項に記載の画像表示媒体。
【請求項６】
前記複数種類の粒子群は、該種類間で粒子１個あたりの形状係数ＳＦ１が異なることを特徴とする請求項１乃至請求項５の何れか１項に記載の画像表示媒体。
【請求項７】
前記複数種類の粒子群は、該種類間で粒子１個あたりの平均帯電量が一定であることを特徴とする請求項３乃至請求項６の何れか１項記載の画像表示媒体。
【請求項８】
請求項１乃至請求項７の何れか１項に記載の画像表示媒体の前記一対の基板間に電圧を印加する電圧印加手段と、
前記画像表示媒体に表示する画像の色を示す色情報及び濃度を示す濃度情報を含む画像情報を取得する取得手段と、
色情報と、濃度情報と、前記粒子群の前記駆動電圧の駆動電圧情報と、を対応づけて予め記憶した記憶手段と、
前記取得手段が取得した画像情報に含まれる色情報及び濃度情報に対応する駆動電圧情報を読み取り、読み取った駆動電圧情報の駆動電圧を印加するように、前記電圧印加手段を制御する制御手段と、
を備えた書込装置。
【請求項９】
請求項１乃至請求項７の何れか１項に記載の画像表示媒体と、
前記画像表示媒体の前記一対の基板間に電圧を印加する電圧印加手段と、
前記画像表示媒体に表示する画像の色を示す色情報及び濃度を示す濃度情報を含む画像情報を取得する取得手段と、
色情報と、濃度情報と、前記粒子群の前記駆動電圧の駆動電圧情報と、を対応づけて予め記憶した記憶手段と、
前記取得手段が取得した画像情報に含まれる色情報及び濃度情報に対応する駆動電圧情報を読み取り、読み取った駆動電圧情報の駆動電圧を印加するように、前記電圧印加手段を制御する制御手段と、
を備えた表示装置。
【発明の詳細な説明】
【技術分野】
【０００１】
本発明は画像表示媒体、書込装置、及び表示装置に関する。
【背景技術】
【０００２】
従来、繰り返し書き換えが可能な画像表示媒体として、着色粒子を用いた画像表示媒体が知られている。
この画像表示媒体は、例えば一対の基板と、一対の基板間に形成された電界に応じて基板間を移動可能に該基板間に封入された粒子群と、を含んで構成されている。また、基板間には、粒子が基板内の特定の領域に偏るのを防ぐため等の理由により、基板間を複数のセルに仕切るための間隙部材が設けられる場合もある。
【０００３】
一対の基板間に封入された粒子群としては、特定の色に着色された１種類の粒子群である場合や、互いに色及び移動に必要な電界強度の異なる複数種類の粒子群である場合等がある。
【０００４】
この画像表示媒体では、一対の基板間に電圧を印加することにより封入されている粒子を移動させることで、何れか一方の基板側に移動した粒子の量及び移動した粒子の色に応じた色の画像を表示させている。すなわち、表示対象となる画像の色及び濃度に応じて、移動させる対象となる粒子群を移動させるための強度の電圧を基板間に印加することで、移動対象となる粒子群を一対の基板の何れか一方側へ移動させて表示対象の画像の色に応じた画像を表示している。
【０００５】
また、上記の着色粒子を用いた画像表示媒体として、同極性に帯電し、色毎に電気泳動速度の異なる３種類の電気泳動粒子を分散させて、電気泳動速度の違いを利用して、画像表示媒体の観測面側に所望の色の電気泳動粒子を付着させることで、カラー画像表示を行う技術も知られている（例えば、特許文献１参照）。
【０００６】
【特許文献１】ＵＳＰ６０１７５８４号公報
【発明の開示】
【発明が解決しようとする課題】
【０００７】
本発明は、階調表現の可能な画像表示媒体、この画像表示媒体への書込装置、及びこれらを用いた表示装置を提供することを目的とする。
【課題を解決するための手段】
【０００８】
上記課題は、以下の手段により解決される。即ち、
請求項１に係る発明は、少なくとも一方が透光性を有すると共に間隙をもって配置された一対の基板と、前記一対の基板間に封入された分散媒と、前記分散媒中に分散されると共に、前記一対の基板間に予め定められた閾値電圧以上の電圧が印加されることにより形成された電界に応じて該分散媒中を移動し、同色であって且つ互いに前記閾値電圧の異なる複数種類の同色粒子群からなる第１の群と、を備えたことを特徴とする画像表示媒体である。
【０００９】
請求項２に係る発明は、請求項１に記載の画像表示媒体において、前記第１の群とは異なる色であって、且つ互いに前記閾値電圧の異なる複数種類の同色粒子群からなる第２の群を備えたことを特徴とする画像表示媒体である。
【００１０】
請求項３に係る発明は、請求項１または請求項２に記載の画像表示媒体において、前記複数種類の粒子群は、該種類間で互いに粒子１個あたりの磁気量が異なることを特徴とする画像表示媒体である。
【００１１】
請求項４に係る発明は、請求項１から請求項３の何れか１つに記載の画像表示媒体において、前記複数種類の粒子群は、該種類間で前記分散媒との界面における抵抗が異なることを特徴とする画像表示媒体である。
【００１２】
請求項５に係る発明は、請求項１から請求項４の何れか１つに記載の画像表示媒体において、前記複数種類の粒子群は、該種類間で粒子１個あたりの体積平均一次粒径が異なることを特徴とする画像表示媒体である。
【００１３】
請求項６に係る発明は、請求項１から請求項５の何れか１つに記載の画像表示媒体において、前記複数種類の粒子群は、該種類間で粒子１個あたりの形状係数ＳＦ１が異なることを特徴とする画像表示媒体である。
【００１４】
請求項７に係る発明は、請求項３から請求項６の何れか１つに記載の画像表示媒体において、前記複数種類の粒子群は、該種類間で粒子１個あたりの平均帯電量が一定であることを特徴とする画像表示媒体である。
【００１５】
請求項８に係る発明は、請求項１乃至請求項７の何れか１項に記載の画像表示媒体の前記一対の基板間に電圧を印加する電圧印加手段と、前記画像表示媒体に表示する画像の色を示す色情報及び濃度を示す濃度情報を含む画像情報を取得する取得手段と、色情報と、濃度情報と、前記粒子群の前記駆動電圧の駆動電圧情報と、を対応づけて予め記憶した記憶手段と、前記取得手段が取得した画像情報に含まれる色情報及び濃度情報に対応する駆動電圧情報を読み取り、読み取った駆動電圧情報の駆動電圧を印加するように、前記電圧印加手段を制御する制御手段と、を備えた書込装置である。
【００１６】
請求項９に係る発明は、請求項１乃至請求項７の何れか１項に記載の画像表示媒体と、前記画像表示媒体の前記一対の基板間に電圧を印加する電圧印加手段と、前記画像表示媒体に表示する画像の色を示す色情報及び濃度を示す濃度情報を含む画像情報を取得する取得手段と、色情報と、濃度情報と、前記粒子群の前記駆動電圧の駆動電圧情報と、を対応づけて予め記憶した記憶手段と、前記取得手段が取得した画像情報に含まれる色情報及び濃度情報に対応する駆動電圧情報を読み取り、読み取った駆動電圧情報の駆動電圧を印加するように、前記電圧印加手段を制御する制御手段と、を備えた表示装置である。
【発明の効果】
【００１７】
請求項１に係る発明によれば閾値電圧が同一の単一の同色粒子群を用いて構成した場合に比べて、複数種類の同色粒子群を利用した階調表現が可能となるという効果を奏する。
【００１８】
請求項２に係る発明によれば、さらに複数色での階調表現が可能となるという効果を奏する。
【００１９】
請求項３に係る発明によれば、磁気量に基づいて複数種類の同色粒子群を利用した階調表現が可能となるという効果を奏する。
【００２０】
請求項４に係る発明によれば、界面の抵抗に基づいて複数種類の同色粒子群を利用した階調表現が可能となるという効果を奏する。
【００２１】
請求項５に係る発明によれば、粒径に基づいて複数種類の同色粒子群を利用した階調表現が可能となるという効果を奏する。
【００２２】
請求項６に係る発明によれば、粒子形状に基づいて複数種類の同色粒子群を利用した階調表現が可能となるという効果を奏する。
【００２３】
請求項７に係る発明によれば、複数種類間での平均帯電量は一定としたままで、粒子の移動に関わる他の因子を制御することで階調表現することが可能となるという効果を奏する。
【００２４】
請求項８に係る発明によれば、本構成を有しない場合に比べ、閾値電圧が同一の単一の同色粒子群を用いて構成した場合に比べて、複数種類の同色粒子群を利用した階調表現が可能となるという効果を奏する。
【００２５】
請求項９にかかる発明によれば、閾値電圧が同一の単一の同色粒子群を用いて構成した場合に比べて、複数種類の同色粒子群を利用した階調表現が可能となる表示装置を提供することができるという効果を奏する。
【発明を実施するための最良の形態】
【００２６】
以下、本発明の書込装置、表示方法、及び表示装置の一の実施の形態を図面に基づき説明する。
【００２７】
（第１の実施の形態）
図１に示すように、本発明の実施の形態に係る表示装置１３は、書込装置１０と、画像表示媒体１２と、を含んで構成されている。書込装置１０は、画像表示媒体１２に電圧を印加する電圧印加部１６と、制御部１８と、記憶部１４と、取得部１５と、を含んで構成されている。
【００２８】
画像表示媒体１２は、画像表示面とされる表面基板２０、表面基板２０に間隙をもって対向する背面基板２２、これらの基板間を所定間隔に保持すると共に、表面基板２０と背面基板２２との基板間を複数のセルに区画する間隙部材２４、及び各セル内に封入された複数種の粒子群３４Ａ、粒子群３４Ｂ、及び粒子群３４Ｃを含んで構成されている。
これらの粒子群３４Ａ、粒子群３４Ｂ、及び粒子群３４Ｃは、同色に予め着色されており、これらの粒子群３４Ａ、粒子群３４Ｂ、及び粒子群３４Ｃが、本発明の画像表示媒体の第１の群に相当する。
【００２９】
なお、本実施の形態では、第１の群を構成する複数種の粒子群３４Ａ、粒子群３４Ｂ、及び粒子群３４Ｃを総称する場合には、粒子群３４と称して説明する。
大径粒子群３９は、粒子群３４とは異なる光学的反射特性を有する複数の粒子の集合体であり、粒子群３４を構成する各粒子より大きな粒径の粒子から構成されている（詳細後述）。
【００３０】
なお、本実施の形態では、各セル内には、複数種の粒子群として３種類の粒子群（粒子群３４Ａ、粒子群３４Ｂ、粒子群３４Ｃ）が含まれている場合を説明するが、各セル内には複数種の粒子群が含まれていれば良く、２種類、または４種類以上であってもよい。
また、本実施の形態では、複数種の粒子群３４は互いに同色に着色されているとして説明する。
なお、粒子群３４Ａ、粒子群３４Ｂ、及び粒子群３４Ｃ各々が、本発明の画像表示媒体の同色粒子群に相当する。
【００３１】
上記セルとは、表面基板２０と、背面基板２２と、間隙部材２４と、によって囲まれた領域を示している。このセル中には、分散媒５０が封入されている。各粒子群３４は、複数の粒子から構成されており、この分散媒５０中に分散され、セル内に形成された電界強度に応じて表面基板２０と背面基板２２との基板間を大径粒子群３９の間隙を通じて移動する。
【００３２】
なお、この画像表示媒体１２に画像を表示したときの各画素に対応するように間隙部材２４を設け、各画素に対応するようにセルを形成することで、画像表示媒体１２を、画素毎の表示が可能となるように構成することができる。
【００３３】
なお、本実施の形態では、説明を簡易化するために、１つのセルに注目した図を用いて本実施の形態を説明する。
【００３４】
表面基板２０は、支持基板３８上に、表面電極４０及び表面層４２を順に積層した構成となっている。背面基板２２は、支持基板４４上に、背面電極４６及び表面層４８を順に積層した構成となっている。
【００３５】
表面基板２０、または表面基板２０と背面基板２２との双方は、透光性を有している。ここで、本実施の形態における透光性とは、可視光の透過率が７０％以上、好ましくは８０％以上、より好ましくは９０％以上であることを示している。
【００３６】
上記支持基板３８及び支持基板４４としては、ガラスや、プラスチック、例えば、ポリカーボネート樹脂、アクリル樹脂、ポリイミド樹脂、ポリエステル樹脂、エポキシ樹脂、ポリエーテルサルフォン樹脂等が挙げられる。
【００３７】
背面電極４６及び表面電極４０には、インジウム、スズ、カドミウム、アンチモン等の酸化物、ＩＴＯ等の複合酸化物、金、銀、銅、ニッケル等の金属、ポリピロールやポリチオフェン等の有機材料等を使用することができる。これらは単層膜、混合膜あるいは複合膜として使用でき、蒸着法、スパッタリング法、塗布法等で形成できる。また、その厚さは、蒸着法、スパッタリング法によれば、通常１００〜２０００Åである。背面電極４６及び表面電極４０は、従来の液晶表示素子あるいはプリント基板のエッチング等従来公知の手段により、所望のパターン、例えば、マトリックス状、あるいはパッシブマトリックス駆動を可能とするストライプ状に形成することができる。
【００３８】
また、表面電極４０を支持基板３８に埋め込んでもよい。また、背面電極４６を支持基板４４に埋め込んでもよい。この場合、支持基板３８及び支持基板４４の材料が各粒子群３４の各粒子の電気的特性または磁気的特性や流動性に影響を及ぼすことがあるので、各粒子群３４の各粒子の組成等に応じて選択する。
【００３９】
なお、背面電極４６及び表面電極４０各々を表面基板２０及び背面基板２２と分離させ、画像表示媒体１２の外部に配置してもよい。
【００４０】
なお、上記では、表面基板２０と背面基板２２の双方に電極（表面電極４０及び背面電極４６）を備える場合を説明したが、何れか一方にだけ設けるようにして、アクティブマトリクス駆動させるようにしてもよい。
【００４１】
また、アクティブマトリックス駆動を可能にするために、支持基板３８及び支持基板４４は、画素毎にＴＦＴ（薄膜トランジスタ）を備えていてもよい。配線の積層化及び部品実装が容易であることから、ＴＦＴは表面基板ではなく背面基板２２に形成することが好ましい。
【００４２】
なお、画像表示媒体１２を単純マトリクス駆動とすると、画像表示媒体１２を備えた詳細を後述する書込装置１０の構成を簡易な構成とすることができ、ＴＦＴを用いたアクティブマトリックス駆動とすると、単純マトリクス駆動に比べて表示速度を速くすることができる。
【００４３】
上記表面電極４０及び背面電極４６が、各々支持基板３８及び支持基板４４上に形成されている場合、表面電極４０及び背面電極４６の破損や、各粒子群３４の各粒子の固着を招く電極間のリークの発生を防止するため、必要に応じて表面電極４０及び背面電極４６各々上に誘電体膜としての表面層４２及び表面層４８各々を形成することが好ましい。
【００４４】
この表面層４２及び表面層４８各々を形成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等を用いることができる。
【００４５】
また、誘電体膜を構成する材料として上述した材料の他に、この材料中に電荷輸送物質を含有させたものも使用できる。
【００４６】
電荷輸送物質としては、例えば、正孔輸送物質であるヒドラゾン化合物、スチルベン化合物、ピラゾリン化合物、アリールアミン化合物等が挙げられる。また、電子輸送物質であるフルオレノン化合物、ジフェノキノン誘導体、ピラン化合物、酸化亜鉛等も使用できる。さらに、電荷輸送性を有する自己支持性の樹脂を用いることもできる。
【００４７】
具体的には、ポリビニルカルバゾール、米国特許第４８０６４４３号に記載の特定のジヒドロキシアリールアミンとビスクロロホルメートとの重合によるポリカーボネート等が挙げられる。誘電体膜としての表面層４２及び表面層４８は、各粒子群３４の帯電特性や流動性に影響を及ぼすことがあるので、各粒子群３４の組成等に応じて選択する。画像表示媒体１２を構成する表面基板２０は、上述のように透光性を有する必要があるので、上記各材料のうち透光性を有する材料を使用することが好ましい。
【００４８】
表面基板２０と背面基板２２との基板間の隙を保持するための間隙部材２４は、表面基板２０の透光性を損なわないように形成され、熱可塑性樹脂、熱硬化性樹脂、電子線硬化樹脂、光硬化樹脂、ゴム、金属等で形成することができる。
【００４９】
間隙部材２４は表面基板２０及び背面基板２２の何れか一方と一体化されてもよい。この場合には、支持基板３８または支持基板４４をエッチングするエッチング処理、レーザー加工処理、予め作製した型を使用してプレス加工処理または印刷処理等を行うことによって作製することができる。
この場合、間隙部材２４は、表面基板２０側、背面基板２２側のいずれか、又は双方に作製することができる。
【００５０】
間隙部材２４は有色でも無色でもよいが、画像表示媒体１２に表示される表示画像に悪影響を及ぼさないように無色透明であることが好ましく、その場合には、例えば、ポリスチレンやポリエステルやアクリルなどの透明樹脂等を使用することができる。
【００５１】
また、粒子状の間隙部材２４もまた透明であることが好ましく、ポリスチレン、ポリエステル又はアクリル等の透明樹脂粒子の他、ガラス粒子も使用できる。
【００５２】
なお、「透明」とは、可視光に対して透過率が７０％以上、好ましくは８０％以上、より好ましくは９０％以上の透過率を有することを示している。
【００５３】
各粒子群３４が分散される分散媒５０としては、絶縁性液体であることが好ましい。ここで、「絶縁性」とは、体積抵抗率が１０７Ω・ｃｍ以上であることを示している。
【００５４】
上記絶縁性液体として具体的には、ヘキサン、シクロヘキサン、トルエン、キシレン、デカン、ヘキサデカン、ケロセン、パラフィン、イソパラフィン、鉱物油、オリーブオイル、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
【００５５】
また、下記体積抵抗値となるよう不純物を除去することで、水（所謂、純水）も、分散媒５０として好適に使用することができる。該体積抵抗値としては、１０3Ωｃｍ以上であることが好ましく、１０7Ωｃｍ〜１０19Ωｃｍであることがより好適であり、さらに１０10Ωｃｍ〜１０19Ωｃｍであることがより良い。この範囲の体積抵抗値とすることで、より効果的に、電極反応に起因する液体の電気分解による気泡の発生が抑制され、通電毎に粒子の電気泳動特性が損なわれることがなく、優れた繰り返し安定性を付与することができる。
【００５６】
なお、絶縁性液体には、必要に応じて、酸、アルカリ、塩、分散安定剤、酸化防止や紫外線吸収などを目的とした安定剤、抗菌剤、防腐剤などを添加することができるが、上記で示した特定の体積抵抗値の範囲となるように添加することが好ましい。
【００５７】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加して使用できる。
【００５８】
イオン性および非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等があげられる。これら帯電制御剤は、粒子固形分に対して０．０１重量％以上、２０重量％以下が好ましく、特に０．０５〜１０重量％の範囲が好ましい。０．０１重量％を下回ると、希望とする帯電制御効果が不充分であり、また２０重量％を越えると、現像液の過度な電導度の上昇を引き起こし、使い難くなるからである。
【００５９】
なお、画像表示媒体１２に封入される上記各粒子群３４（粒子群３４Ａ、粒子群３４Ｂ、及び粒子群３４Ｃ）は、分散媒５０として高分子樹脂に分散されていることも好ましい。この高分子樹脂としては、高分子ゲルであることも好ましい。
【００６０】
この高分子樹脂としては、アガロース、アガロペクチン、アミロース、アルギン酸ナトリウム、アルギン酸プロピレングリコールエステル、イソリケナン、インスリン、エチルセルロース、エチルヒドロキシエチルセルロース、カードラン、カゼイン、カラギーナン、カルボキシメチルセルロース、カルボキシメチルデンプン、カロース、寒天、キチン、キトサン、絹フィブロイン、クアーガム、クインスシード、クラウンゴール多糖、グリコーゲン、グルコマンナン、ケラタン硫酸、ケラチン蛋白質、コラーゲン、酢酸セルロース、ジェランガム、シゾフィラン、ゼラチン、ゾウゲヤシマンナン、ツニシン、デキストラン、デルマタン硫酸、デンプン、トラガカントゴム、ニゲラン、ヒアルロン酸、ヒドロキシエチルセルロース、ヒドロキシプロピルセルロース、プスツラン、フノラン、分解キシログルカン、ペクチン、ポルフィラン、メチルセルロース、メチルデンプン、ラミナラン、リケナン、レンチナン、ローカストビーンガム等の天然高分子由来の高分子ゲルが挙げられる他、合成高分子の場合にはほとんどすべての高分子ゲルが挙げられる。
【００６１】
更に、アルコール、ケトン、エーテル、エステル、及びアミドの官能基を繰り返し単位中に含む高分子等が挙げられ、例えば、ポリビニルアルコール、ポリ（メタ）アクリルアミドやその誘導体、ポリビニルピロリドン、ポリエチレンオキシドやこれら高分子を含む共重合体を挙げることができる。
【００６２】
これら中でも、製造安定性、電気泳動特性等の観点から、ゼラチン、ポリビニルアルコール、ポリ（メタ）アクリルアミド等が好ましく用いられる。
【００６３】
これら高分子樹脂は、前記絶縁性液体と共に分散媒５０として用いることが好ましい。
【００６４】
また、この分散媒５０に下記着色剤を混合することで、画像表示媒体１２に各粒子群３４の色とは異なる色を表示させることができる。例えば、着色剤として白色を示す着色剤を混合することにより、各粒子群３４（粒子群３４Ａ、粒子群３４Ｂ、及び粒子群３４Ｃ）の色が黒色の場合には、画像表示媒体１２に白色と黒色とを表示することができる。
【００６５】
この分散媒５０に混合する着色剤としては、公知のカラー染顔料や白色顔料、黒色顔料また、カラー染顔料が結着樹脂に分散された着色樹脂粒子や白色樹脂粒子、黒色樹脂粒子
を挙げることができる。
樹脂粒子としては、ベンゾグアナミン・ホルムアルデヒド縮合物の球状粒子、ベンゾグアナミン・メラミン・ホルムアルデヒド縮合物の球状粒子、メラミン・ホルムアルデヒド縮合物の球状粒子、（（株）日本触媒製エポスター）、酸化チタン含有架橋ポリメチルメタクリレートの球状微粒子（積水化成品工業（株）製MBX−ホワイト）、架橋ポリメチルメタクリレートの球状微粒子（綜研化学製ケミスノーMX）、ポリテトラフルオロエチレンの微粒子（ダイキン工業（株）製ルブロンＬ、  Shamrock  TechnologiesInc.製  SST-２  ）、フッ化炭素の微粒子（日本カーボン製CF-100、ダイキン工業製CFGL,CFGM）、シリコーン樹脂微粒子（東芝シリコーン（株）製トスパール）、酸化チタン含有ポリエステルの微粒子（日本ペイント製ビリューシア  PL1000ホワイトT）、酸化チタン含有ポリエステル・アクリルの微粒子（日本油脂製コナックNo１８10００ホワイト）、シリカの球状微粒子(宇部日東化成製ハイプレシカ)等が挙げられる。上記に限定せずに、酸化チタン等の白色顔料を樹脂に混合分散したのち、所望の粒子径に粉砕、分級したものでもよい。あるいは、カラー染顔料や白色顔料、黒色顔料を分散した上記粒子や上記微粒子もよい。
【００６６】
本実施の形態において、上述のように、各セル内の分散媒５０中には、互いに閾値電圧の異なる複数の粒子群３４が分散されている。各々の粒子群３４（粒子群３４Ａ、粒子群３４Ｂ、及び粒子群３４Ｃ）は、表面電極４０と背面電極４６との基板間（すなわち、表面基板２０と背面基板２２との基板間）に、各粒子群３４各々に対応する閾値電圧以上の電圧が印加されることにより分散媒５０中に形成された電界に応じて分散媒５０中を移動する。
画像表示媒体１２における表示色や表示濃度の変化は、この各粒子群３４（粒子群３４Ａ、粒子群３４Ｂ、及び粒子群３４Ｃ）の内の、１または複数の粒子群に属する粒子が分散媒５０中を移動することによって生じる。
【００６７】
すなわち、粒子群３４は、各種類間で互いに異なる閾値特性を有している。
この閾値特性とは、本実施の形態では、表面基板２０と背面基板２２との基板間に電圧が印加されることにより分散媒５０内に形成された電界によって、複数の各粒子群３４各々を構成する粒子が分散媒５０内を移動し、基板間に各粒子群３４の閾値電圧未満の電圧を印加されたときには画像表示媒体１２の表示色の明度（すなわち濃度。以下、濃度と称する。）に変化が現れず、粒子群３４毎の閾値電圧以上の電圧を印加されたときに対応する粒子群３４の分散媒５０中の移動により、表示濃度に変化が現れるという表示に寄与する特性をいう。
【００６８】
上記閾値電圧とは、表面基板２０と背面基板２２との基板間に印加する電圧の電圧値を連続的に変化させたときに、各粒子群３４を構成する各粒子の移動によって画像表示媒体１２の表示濃度に変化が現れない状態から表示濃度に変化が現れた状態へと移行したときの電圧値を示している。すなわち、各粒子群３４の閾値電圧未満の電圧が画像表示媒体１２の表面基板２０と背面基板２２との基板間に印加されているときには、画像表示媒体１２の表示濃度に変化は現れず、複数種の粒子群３４Ａ、粒子群３４Ｂ、粒子群３４Ｃの内の何れかの粒子群（例えば、粒子群３４Ａ）の閾値電圧以上の電圧が印加されたときに、この粒子群３４Ａの移動により表示濃度に変化が現れる。
【００６９】
この「画像表示媒体１２の表示濃度に変化が現れた」状態とは、画像表示媒体１２の表面電極４０と背面電極４６とに電圧を印加して、この電圧値を０Ｖから離散的に変化させたときの、表面基板２０の濃度を濃度計（Ｘ−Ｒｉｔｅ社製、Ｘ−Ｒｉｔｅ４０４Ａ）によって測定し、電圧印加前の濃度に対する濃度変化が、０．０１未満である状態から、０．０１以上となり始めたときの境界の状態を示している。
【００７０】
具体的には、画像表示媒体１２内の粒子群３４が、互いに閾値電圧の異なる３種類の粒子群３４Ａ、粒子群３４Ｂ、及び粒子群３４Ｃから構成されているとすると、例えば、図２に示す閾値特性を有している。
【００７１】
なお、以下で説明する電圧値Ｖｔ１、Ｖｄ１、Ｖｔ２、Ｖｄ２、Ｖｔ３、及びＶｄ３の絶対値は、｜Ｖｔ１｜＜｜Ｖｄ１｜＜｜Ｖｔ２｜＜｜Ｖｄ２｜＜｜Ｖｔ３｜＜｜Ｖｄ３｜の関係であるとして説明する。
【００７２】
本実施の形態では、粒子群３４Ａ、粒子群３４Ｂ、及び粒子群３４Ｃ各々は、本実施の形態では負極に帯電されており、表面基板２０と背面基板２２との基板間に０Ｖから電圧を印加して除々に印加電圧の電圧値を上昇させて、基板間に印加された電圧が電圧値Ｖｔ１を超えると、画像表示媒体１２において粒子群３４Ａの移動により表示濃度に変化が現れ始める。さらに、電圧値を上昇させ、基板間に印加された電圧が電圧値Ｖｄ１となると、画像表示媒体１２において粒子群３４Ａの移動による表示濃度の変化が止まる。
【００７３】
さらに電圧値を上昇させて、表面基板２０と背面基板２２との基板間に印加された電圧の電圧値が電圧値Ｖｔ２の電圧を超えると、画像表示媒体１２において粒子群３４Ｂの移動による表示濃度の変化が現れ始める。さらに電圧値を上昇させて、表面基板２０と背面基板２２との基板間に印加された電圧の電圧値が電圧値Ｖｄ２となると、画像表示媒体１２において粒子群３４Ｂの移動による表示濃度の変化が止まる。
【００７４】
さらに、電圧値を上昇させて、基板間に印加された電圧の電圧値が電圧値Ｖｔ３を超えると、画像表示媒体１２において粒子群３４Ｃの移動による表示濃度の変化が現れ始める。さらに電圧値を上昇させて、基板間に印加された電圧の電圧値が電圧値Ｖｄ３となると、画像表示媒体１２において粒子群３４Ｃの移動による表示濃度の変化が止まる。
【００７５】
反対に、表面基板２０と背面基板２２との基板間に０Ｖからマイナス極の電圧を印加して除々に電圧の絶対値を上昇させ、基板間に印加された電圧の電圧値が電圧値−Ｖｔ１の絶対値を超えると、画像表示媒体１２において粒子群３４Ａの移動により表示濃度に変化が現れ始める。さらに、電圧値の絶対値を上昇させ、表面基板２０と背面基板２２との基板間に印加された電圧の電圧値が−Ｖｄ１となると、画像表示媒体１２において粒子群３４Ａの移動による表示濃度の変化が止まる。
【００７６】
さらに電圧値の絶対値を上昇させてマイナス極の電圧を印加し、表面基板２０と背面基板２２との基板間に印加される電圧の電圧値が電圧値−Ｖｔ２の絶対値を超えると、画像表示媒体１２において粒子群３４Ｂの移動による表示濃度の変化が現れ始める。さらに電圧値の絶対値を上昇させて、表面基板２０と背面基板２２との基板間に印加された電圧の電圧値が−Ｖｄ２となると、画像表示媒体１２において粒子群３４Ｂの移動による表示濃度の変化が止まる。
【００７７】
さらに電圧値の絶対値を上昇させてマイナス極の電圧を印加し、表面基板２０と背面基板２２との基板間に印加される電圧の電圧値が電圧値−Ｖｔ３の絶対値を超えると、画像表示媒体１２において粒子群３４Ｃの移動により表示濃度に変化が現れ始める。さらに電圧値の絶対値を上昇させて、基板間に電圧値−Ｖｄ３の電圧が印加されると、画像表示媒体１２において粒子群３４Ｃの移動による表示濃度の変化が止まる。
【００７８】
すなわち、本実施の形態では、図２に示すように、電圧値−Ｖｔ１から電圧値Ｖｔ１の範囲内（電圧値｜Ｖｔ１｜以下）の電圧が表面基板２０と背面基板２２との基板間に印加された場合には、画像表示媒体１２の表示濃度に変化が発生する程度の粒子群３４Ａの粒子の移動は生じていないといえる。そして、電圧値Ｖｔ１及び電圧値−Ｖｔ１の絶対値以上の電圧が印加されると、画像表示媒体１２の表示濃度に変化が発生する程度の粒子群３４Ａの粒子の移動が生じはじめて単位電圧あたりの表示濃度に変化が生じ、電圧値−Ｖｄ１から電圧値Ｖｄ１の範囲内（電圧値｜Ｖｄ１｜）以上の電圧値が印加されると、単位電圧あたりの表示濃度に変化は生じなくなる。
この場合には、電圧値Ｖｔ１及び電圧値−Ｖｔ１の絶対値が、粒子群３４Ａの閾値電圧として定められる。また、粒子群３４Ａにおいて上記単位電圧あたりの表示濃度の変化が生じなくなる電圧値である電圧値Ｖｄ１及び電圧値−Ｖｄ１の絶対値を、粒子群３４Ａの駆動電圧と称して説明する。
【００７９】
同様に、電圧値Ｖｔ２及び電圧値−Ｖｔ２の絶対値が、粒子群３４Ｂの閾値電圧として定められる。また、粒子群３４Ｂにおいて、上記単位電圧あたりの表示濃度の変化が生じなくなる電圧値Ｖｄ２及び電圧値−Ｖｄ２の絶対値を、粒子群３４Ｂの駆動電圧と称して説明する。
【００８０】
同様に、電圧値Ｖｔ３及び電圧値−Ｖｔ３の絶対値が、粒子群３４Ｃの閾値電圧として定められる。また、粒子群３４Ｃにおいて、上記単位電圧あたりの表示濃度の変化が生じなくなる電圧値Ｖｄ３及び電圧値−Ｖｄ３の絶対値を、粒子群３４Ｃの駆動電圧と称して説明する。
【００８１】
すなわち、閾値電圧は、画像表示媒体１２に特定の粒子群３４の移動による濃度変化が現れ始めたときに分散媒５０中に形成されている「電界強度」に相当する。この「電界強度」とは、単位距離当りの電位差（Ｖ／ｍ）である。すなわち、閾値電圧とは、画像表示媒体１２に濃度変化が現れる程度の量の粒子が一方の基板側から他方の基板側へ移動する電界強度の電界を生じさせるために、基板間に印加する電圧の電圧値の絶対値を意味している。
【００８２】
また、駆動電圧は、対応する粒子群３４の閾値電圧以上の電圧であって、画像表示媒体１２に特定の粒子群３４の移動による濃度変化が現れ始めた後に濃度変化が停止したときに表面基板２０と背面基板２２との間に印加されている電圧の電圧値であって、特定の種類の粒子群３４の移動によって表現可能な最大濃度または最小濃度を呈示するための量の粒子が表面基板２０と背面基板２２との何れか一方側に到達させるために、基板間に印加する電圧の電圧値の絶対値を示している。
【００８３】
ここで、画像表示媒体１２に含まれる互いに閾値電圧の異なる複数種類の粒子群３４Ａ、粒子群３４Ｂ、粒子群３４Ｃ各々の駆動電圧は、各々の粒子群３４の閾値電圧以上であり、且つ各々の粒子群３４の閾値電圧以上の閾値電圧を有する他の粒子群３４の内の最も閾値電圧の小さい粒子群３４の閾値電圧未満となるように設定される。
例えば、粒子群３４Ａの駆動電圧は、粒子群３４Ａの閾値電圧Ｖｔ１以上であり、且つ粒子群３４Ｂ及び粒子群３４Ｃの内の閾値電圧の小さい粒子群４３Ｂの閾値電圧Ｖｔ２未満の値として、Ｖｄ１を定めればよい（図２参照）。
【００８４】
上述のように、各粒子群３４と表示濃度との関係は、表面基板２０と背面基板２２との間を移動する粒子の量によって定まることから、以下では、図２の説明を印加電圧と表示濃度との関係として説明する。
電圧と粒子群３４の移動した粒子量との関係は、例えば、図３に示す線図によって示すことができる。具体的には、図３の線図６６に示すように、表面基板２０と背面基板２２との基板間に閾値電圧Ｖｔ１以上の電圧が印加されることによって、セル内に分散された粒子群３４Ａの粒子が分散媒５０中を移動する。この粒子群３４Ａの移動は、形成された電界を中和する量に達するまで継続して生じる。移動する粒子群の量は基板間に形成された電界、すなわち基板間に印加する電圧の大きさに相関する。例えば電圧値Ｖｄ１の駆動電圧が印加されると、駆動電圧Ｖｄｌによって形成された電界を中和する量の粒子群３４Ａが基板間を移動する。なお、移動する粒子群３４Ａの粒子の量は表面基板２０と背面基板２２との基板間に封入された粒子群３４Ａが、一方の基板側から他方の基板側へすべて移動した段階で最大となり、駆動電圧Ｖｄ１以上高い電圧を印加しても増加しない。
【００８５】
また、図３の線図６７に示すように、セル内に全ての粒子群３４Ａ、粒子群３４Ｂ、及び粒子群３４Ｃが分散された状態から、表面基板２０と背面基板２２との基板間に閾値電圧値Ｖｔ２以上の電圧が印加されることによって、セル内に分散された粒子群３４Ａの粒子と粒子群３４Ｂの粒子が分散媒５０中を移動する。この粒子群３４Ａと粒子群３４Ｂとの移動は、形成された電界を中和する量に達するまで継続して生じる。例えばＶｄ２の駆動電圧が印加されると、駆動電圧Ｖｄ２の印加によって形成された電界を中和する量の粒子群３４Ａの粒子と粒子群３４Ｂの粒子が移動する。なお、移動する粒子群３４Ａと粒子群３４Ｂの粒子の量は表面基板２０と背面基板２２との基板間に封入された粒子群３４Ａと粒子群３４Ｂがすべて移動した段階で最大となり、駆動電圧Ｖｄ２以上高い電圧を印加しても増加しない。
【００８６】
また、図３の線図６８に示すように、セル内に全ての粒子群３４Ａ、粒子群３４Ｂ、及び粒子群３４Ｃが分散された状態から、表面基板２０と背面基板２２との基板間に閾値電圧値Ｖｔ３以上の電圧が印加されることによって、セル内に分散された粒子群３４Ａ、粒子群３４Ｂ、及び粒子群３４Ｃ各々の粒子が分散媒５０中を移動する。この粒子群３４Ａ、粒子群３４Ｂ、及び粒子群３４Ｃ各々の粒子の移動は、形成された電界を中和する量に達するまで継続して生じる。例えばＶｄ３の駆動電圧が印加されると、駆動電圧Ｖｄ３の印加によって形成された電界を中和する量の粒子群３４Ａ、粒子群３４Ｂ、及び粒子群３４Ｃの粒子が移動する。なお、移動する粒子群３４Ａ、粒子群３４Ｂ、粒子群３４Ｃの粒子の量は表面基板２０と背面基板２２との基板間に封入された粒子群３４Ａと粒子群３４Ｂがすべて移動した段階で最大となり、駆動電圧Ｖｄ３以上高い電圧を印加しても増加しない。
【００８７】
上記閾値電圧は、粒子群３４の静電力と、粒子群３４を表面基板２０側または背面基板２２側に拘束する力（以下、拘束力と称する）と、によって定まり、静電力から拘束力を減算した値の絶対値が大きいほど、閾値電圧が大きく、静電力から拘束力を減算した値の絶対値が小さいほど、閾値電圧は小さくなる。
【００８８】
なお、以下では、この静電力から拘束力を減算した値の絶対値を粒子の移動する力を意味するとして「移動力」と称して説明する場合がある。
【００８９】
静電力には、各粒子群３４を構成する各粒子の平均帯電量等が寄与する。
【００９０】
拘束力には、磁気量や、粒子間の弱い相互力による粒子の分散媒５０に対する流動抵抗や、粒子間や粒子と表面基板２０及び背面基板２２間のファンデルワールス力、体積平均一次粒子径、形状係数ＳＦ１等が寄与する。
【００９１】
拘束力として働く力について具体的に説明する。粒子群３４が表面基板２０及び背面基板２２の何れか一方側に付着している状態では、表面基板２０及び背面基板２２と、粒子群３４の各粒子間には、各基板に付着するための付着力が作用している。この付着力は、物理的な接触によって生じる物質固有のファンデルワールス力であり、粒子、および基板表面の材質に依存する。この力は、基板に接触している粒子の接触面積、粒子と基板間の距離に依存し、接触面積が大きくなればなるほど、距離が小さくなればなるほど大きくなる。この接触面積と距離は、粒子の粒径(体積平均一次粒径)、及び粒子の形状係数に依存している。
また、粒子が電荷を保持している場合には、粒子が付着している表面基板２０、あるいは背面基板２２との間に鏡像力が発生するが、鏡像力は他の力に較べて小さいと言われている。
【００９２】
また、粒子が磁化を保持している場合には、表面基板２０、あるいは、背面基板２２のより近い位置に存在する粒子と表面基板２０、あるいは、背面基板２２との基板間に磁気力が発生する。この場合、表面基板２０、あるいは、背面基板２２には、磁石を設けて、磁石からの磁束に基づく磁気勾配を表面基板２０の周辺、あるいは、背面基板２２の周辺に発生させ、表面基板２０、あるいは、背面基板２２により近い位置に存在する粒子に磁気力が作用する。このため、粒子の磁気量についても拘束力に寄与する。
【００９３】
さらに、複数種類の各粒子群３４は分散媒５０に分散されていることから、表面基板２０と背面基板２２との基板間に電界が付与されて移動を開始するときには、各粒子の表面と分散媒５０との界面において抵抗が発生する。この抵抗は、基板表面上および基板の周辺に集積した粒子が緩やかな粒子間の相互関係（ネットワーク、会合体）を形成することにより生じるものと考えられる。この抵抗は、各粒子の移動を開始したときに大きく、移動開始して粒子間距離が開くと小さくなる。なお、本実施の形態では、この分散媒５０と粒子群３４の各粒子との界面における抵抗の最大値（移動開始時の抵抗値）を、「流動抵抗」と称して説明する。
【００９４】
従って、粒子群３４の上記閾値電圧を調整するためには、前述したように各種類の粒子群３４の静電力から拘束力を減算した値である移動力を調整すればよい。そのために、粒子群３４を構成する粒子の、平均帯電量、各粒子表面の分散媒に対する流動抵抗、平均磁気量（磁化の強さ）、粒子の粒径、及び粒子の形状係数ＳＦ１の何れか１つまたは複数を調整すればよいが、制御のしやすさと安定性の理由から、静電力及び拘束力に寄与する複数の上記変数の内の１つの変数のみを調整し、この調整する変数以外の変数を一定として移動力を調整することが好ましい。
【００９５】
なお、静電力を一定にして拘束力（磁気量、粒子間の弱い相互力による粒子の流動抵抗や、粒子間や粒子と表面基板２０及び背面基板２２間のファンデルワールス力、体積平均一次粒子径、形状係数ＳＦ１）を調整することで、移動力の互いに異なる粒子群を調整してもよいし、各種類の粒子群３４の拘束力を一定にして静電力（平均帯電量）を調整することで、移動力の互いに異なる粒子群を調整してもよいし、静電力及び拘束力の双方を調整することで移動力の互いに異なる粒子群を調整してもよい。
【００９６】
ここで、上記「静電力が一定」とは、各種類の粒子群３４の帯電量を調整することによって得られた静電力の値が所望の値に対して±２５％の範囲内、望ましくは±１０％以下の範囲内であることを示している。
【００９７】
また上記「拘束力が一定」とは、各種類の粒子群３４の拘束力（磁気量、粒子間の弱い相互力による粒子の流動抵抗、粒子間や粒子と表面基板２０及び背面基板２２間のファンデルワールス力、体積平均一次粒子径、形状係数ＳＦ１）を調整することによって得られた拘束力の値が所望の値に対して±２５％の範囲内、望ましくは±１０％以下の範囲内であることを示している。
【００９８】
静電力としての、各粒子群３４を構成する各粒子の平均帯電量の調整は、具体的には、前記した樹脂に配合する帯電制御剤の種類と量、粒子表面に結合するポリマー鎖の種類と量、粒子表面に添加したり埋め込んだりする外添剤の種類と量、粒子表面に付与する界面活性剤やポリマー鎖やカップリング剤の種類と量、粒子の比表面積（体積平均一次粒径や粒子の形状係数）等を調整することによって可能である。
【００９９】
上記平均帯電量は、所定重量の粒子の電気泳動電流を測定することによって計測することが出来る。測定した電荷量と粒子の重量から粒子１個当りの電荷量を算出した。なお、粒子を真球形状で均一な径を持つものと仮定して計算した。
【０１００】
拘束力としての磁気量の調整は、粒子に磁性を付与する各種の方法を用いることで実現することができる。
例えば、従来の電子写真の磁性トナーのように、粉末状のマグネタイト等の磁性体を樹脂に混合して粒子を作成したり、磁性体とモノマーを分散し、重合して粒子を作成したりすることができる。また、多孔質粒子の細孔に磁性体を沈着させて作成する。あるいは、磁性体を被覆する方法も知られている。例えば、磁性体表面に設けた活性点から重合させて磁性体を樹脂でコーティングした粒子を作成したり、磁性体表面に溶解させた樹脂を沈着させて磁性体を樹脂でくるんだ粒子を作成したりする。磁性体として軽くて透明な、あるいは着色した有機磁性体も使用可能である。粒子の磁気量の調整は、使用する磁性体の種類と量を調整することによって可能である。
【０１０１】
上記磁気量（磁化の強さ）は、東映工業社製、商品名振動試料形磁力計を用いて、１ｋOeの外部磁場の条件で測定した結果から、粒子１個あたりの磁気量を求めることにより測定することができる。
【０１０２】
拘束力としての粒子間の弱い相互力による、分散媒５０に対する粒子の流動抵抗の調整は、粒子表面を、長鎖アルキル基を含む化合物で改質し、この長鎖アルキル基の炭素数や長鎖アルキル基を含む化合物の表面改質量を粒子群３４の種類毎に変えることによって、流動抵抗を粒子群３４の種類毎に調整することができる。
【０１０３】
この長鎖アルキル基を含む化合物としては、具体的には、オクタデシルトリエトキシシラン、ジエトキシメチルオクタデシルシラン、ドデシルトリエトキシシラン、オクチルトリエトキシシラン、デシルトリメトキシシラン、ヘキシルトリエトキシシラン等のアルコキシシラン、ドコシルメチルジクロロシラン、ドコシルトリクロロシラン、ジメチルオクタデシルクロロシラン、メチルオクタデシルジクロロシラン、オクタデシルトリクロロシラン、テトラデシルトリクロロシラン、ドデシルトリクロロシラン、デシルトリクロロシラン、等のクロロシラン、ヘキサメチルジシラザン等のシラザン等を用いることができ、中でもオクタデシルトリエトキシシラン、ジエトキシメチルオクタデシルシラン、ドデシルトリエトキシシラン、デシルトリメトキシシランを用いることが、分散媒がシリコーンオイルの場合にシリコーンオイルを取り込んだネットワークを形成しやすいので望ましい。
【０１０４】
また、粒子表面の分散媒５０に対する流動抵抗の調整は、分散媒５０中で粒子表面を低分子ゲル化剤で被覆し、この低分子ゲル化剤の被覆量や種類を粒子群３４毎に変えることによっても調整することができ、この方法によれば、粒子表面の低分子ゲル化剤同士が形成するネットワーク（会合体）による流動抵抗を粒子群３４毎に調整することができる。
【０１０５】
この低分子ゲル化剤としては、具体的には、ジベンジリデン−Ｄ−ソルビトール、１２−ヒドロキシステアリン酸、Ｎ−ラウロイル−Ｌ−グルタミン酸−α、γ−ビス−ｎ−ブチルアミド、スピンラベル化ステロイド、コレステロール誘導体、ジアルキルリン酸アルミニウム、Ｌ−イソロイシン誘導体、Ｌ−バリン誘導体、Ｌ−リシン誘導体、環状ジペプチド型誘導体、シクロヘキサンジアミン誘導体、ジベンゾイル尿素誘導体、含フッ素ジエステル化合物、長鎖アルキル変性シリコーン、カルボン酸多価金属塩変性オルガノシロキサン等を用いることができ、中でもＬ−イソロイシン誘導体、Ｌ−バリン誘導体を用いることが分散媒としてシリコーンオイルを用いた場合にシリコーンオイルを取り込んだネットワークを形成しやすいので望ましい。
【０１０６】
流動抵抗は、表面基板２０と背面基板２２との基板間に電界が付与されて、例えば背面基板２２の表面上と基板の周辺に粒子が集積されたのち、反対方向の表面基板側へ電界が付与されて、粒子が移動開始する時の電圧を計測することにより測定することができる。この測定は粒子と背面基板２２との付着力が小さな条件下で測定する。
なお、該「小さな条件下」とは、具体的には、低表面エネルギーな基板表面の条件下であることを示す。
【０１０７】
拘束力としての体積平均一次粒子径の調整は、粒子を作成する際に行う。粒子を重合法にて作成する場合は分散剤等の量や分散条件、加熱条件等、また、粒子を混練粉砕分級して作成する場合は分級条件等、また、粒子の構成材料をボールミル粉砕して作成する場合はボールミルに用いられる鋼球のサイズ、回転時間、回転速度等、を調整することによって可能である。上記に限られるわけではない。
【０１０８】
拘束力としての形状係数ＳＦ１の調整は、例えば、特開平１０−１０７７５公報記載の溶媒にポリマーを溶解し、着色剤を混合し、無機分散剤の存在下で水系媒体中に分散し粒子化させる、所謂、懸濁重合法において、モノマーと相溶性のある重合性のない有機溶媒を添加し、懸濁重合をおこない、粒子を作製、取り出し、乾燥させる工程で、有機溶媒を除去させる乾燥方法を選択する方法が好適に挙げられる。この乾燥方法としては凍結乾燥法が好適に挙げられ、この凍結乾燥法においては、−１０℃から−２００℃、さらには−３０℃から−１８０℃の範囲で行うことが好ましい。また、凍結乾燥法は、圧力４０Ｐａ以下程度で行うが、特に１３Ｐａ以下で行うことが好ましい。また、特開２０００−２９２９７１公報記載の小粒子を凝集させ、合一させ、所望の粒子径に増大させる方法等でも粒子形状を制御させるができる。
【０１０９】
また、上記のように、平均帯電量、各粒子表面の分散媒に対する流動抵抗、平均磁気量（磁化の強さ）、粒子の粒径、及び粒子の形状係数ＳＦ１を調整する以外の、拘束力及び静電力を調整する方法として、表面基板２０及び背面基板２２の表面層４２及び表面層４８の平均表面粗さを調整することで、拘束力及び移動力を調整することも可能である。
【０１１０】
表面基板２０及び背面基板２２の表面層４２及び表面層４８の平均表面粗さの調整は、機械的な方法や化学的な方法を用いることができる。機械的な方法としては、例えば、サンドブラスト法、エンボス法、型押し法、型剥離法、型転写法などがある。また、化学的な方法としては、光照射法、乾燥速度が異なる混合溶媒による混合溶媒乾燥法などがある。また、基板表面の表面粗さを調整する方法としては、例えば、フッ素系樹脂粒子、ポリアミド樹脂粒子などの粒子を混合分散した樹脂を塗布する方法がある。平均表面粗さは上記方法で調整することによって可能である。
【０１１１】
この平均表面粗さとしては、十点平均表面粗さＲｚを用い、この十点平均表面粗さは、ＪＩＳ  Ｂ  ０６０１に記載の測定方法で測定することができる。一般的には、市販の触針式表面平滑度測定器を用いて容易に測定することができる。
【０１１２】
また、粒子群３４は、分散媒５０中を移動するので、分散媒５０の粘度が所定値以上であると、分散媒の粘性抵抗の寄与が粒子移動に対して大きくなり、所望の電界に対する粒子移動の閾値範囲がとれなくなることから、分散媒５０の粘度についても、調整することが必要である。
【０１１３】
分散媒５０の粘度は、温度２０℃の環境下において、０．１ｍＰａ・ｓ〜２０ｍＰａ・ｓであることが粒子の移動速度、すなわち、表示速度の観点から必須であり、０．１ｍＰａ・ｓ〜５ｍＰａ・ｓであることが好ましく、０．１ｍＰａ・ｓ〜２ｍＰａ・ｓであることが更に好ましい。
分散媒５０の粘度を０．１ｍＰａ・ｓ〜２０ｍＰａ・ｓの範囲とすることにより、分散媒５０中に分散されている粒子群３４と、表面基板２０または背面基板２２との付着力や流動抵抗や電気泳動時間のばらつきを抑制することができる。
【０１１４】
分散媒５０の粘度の調整は、分散媒の分子量、構造、組成等を調整することによって可能である。なお、この粘度の測定には、東京計器製Ｂ−８Ｌ型粘度計を用いることができる。
【０１１５】
この粒子群３４の各粒子としては、ガラスビーズ、アルミナ、酸化チタン等の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及びプラズモン発色機能を有する金属コロイド粒子等が挙げられる。
【０１１６】
粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体を例示することができる。
【０１１７】
また、粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等を挙げることができる。
【０１１８】
着色剤としては、有機若しくは無機の顔料や、油溶性染料等を使用することができ、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等を代表的なものとして例示することができる。
【０１１９】
粒子の樹脂には、必要に応じて、帯電制御剤を混合してもよい。帯電制御剤としては、電子写真用トナー材料に使用される公知のものが使用でき、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子を挙げることができる。
【０１２０】
粒子の内部や表面には、必要に応じて、磁性材料を混合してもよい。磁性材料は必要に応じてカラーコートした無機磁性材料や有機磁性材料を使用する。また、透明な磁性材料、特に、透明有機磁性材料は着色顔料の発色を阻害せず、比重も無機磁性材料に比べて小さく、より望ましい。
着色した磁性粉として、例えば、特開２００３−１３１４２０公報記載の小径着色磁性粉を用いることができる。核となる磁性粒子と該磁性粒子表面上に積層された着色層とを備えたものが用いられる。そして、着色層としては、顔料等により磁性粉を不透過に着色する等選定して差し支えないが、例えば光干渉薄膜を用いるのが好ましい。この光干渉薄膜とは、ＳｉＯ２やＴｉＯ２等の無彩色材料を光の波長と同等な厚みを有する薄膜にしたものであり、薄膜内の光干渉により光を波長選択的に反射するものである。
【０１２１】
粒子の表面には、必要に応じて、外添剤を付着させてもよい。外添剤の色は、粒子の色に影響を与えないように、透明であることが好ましい。
【０１２２】
外添剤としては、酸化ケイ素（シリカ）、酸化チタン、アルミナ等の金属酸化物等の無機粒子が用いられる。粒子の帯電性、流動性、及び環境依存性等を調整するために、これらをカップリング剤やシリコーンオイルで表面処理することができる。
【０１２３】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【０１２４】
上記外添剤の中では、よく知られている疎水性シリカや疎水性酸化チタンが好ましく、特に特開平１０−３１７７記載のＴｉＯ（ＯＨ）2と、シランカップリング剤等のシラン化合物との反応で得られるチタン化合物が好適である。シラン化合物としてはクロロシラン、アルコキシシラン、シラザン、特殊シリル化剤のいずれのタイプを使用することも可能である。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子は一次粒子の状態である。さらに、ＴｉＯ（ＯＨ）2にシラン化合物あるいはシリコーンオイルを直接反応させるため、シラン化合物やシリコーンオイルの処理量を多くすることができて、シラン化合物の処理量等を調整することにより帯電特性を制御でき、且つ付与できる帯電能も従来の酸化チタンのそれより顕著に改善することができる。
【０１２５】
外添剤の一次粒子は、一般的には５〜１００ｎｍであり、１０〜５０ｎｍであることがより良いが、これに限定されない。
【０１２６】
外添剤と粒子の配合比は粒子の粒径と外添剤の粒径の兼ね合いから調整される。外添剤の添加量が多すぎると粒子表面から該外添剤の一部が遊離し、これが他方の粒子の表面に付着して、所望の帯電特性が得られなくなる。一般的には、外添剤の量は、粒子１００重量部に対して、０．０１〜３重量部、また０．０５〜１重量部であることがより良い。
【０１２７】
外添剤は、複数種類の粒子の何れか１種にだけ添加してもよいし、複数種または全種類の粒子へ添加してもよい。全粒子の表面に外添剤を添加する場合は、粒子表面に外添剤を衝撃力で打込んだり、粒子表面を加熱して外添剤を粒子表面に強固に固着したりすることが望ましい。これにより、外添剤が粒子から遊離し、異極性の外添剤が強固に凝集して、電界で解離させることが困難な外添剤の凝集体を形成することが防止され、ひいては画質劣化が防止される。
【０１２８】
本実施の形態では、１つのセル内に封入されている粒子群３４を構成する各粒子の色及び閾値電圧は所定の値に予め調整されているものとする。このため、上述した粒子を構成する材料を選択することで、所望の閾値電圧及び色を有し、且つ各種類間で閾値電圧の異なる複数種類の粒子群３４を調整することができる。
【０１２９】
例えば、拘束力が一定で、静電力を種類間で異ならせることで、互いに移動力の異なる粒子群３４Ａ、粒子群３４Ｂ、粒子群３４Ｃを調整した場合には、図４に示すように、基板間に印加する電圧と、粒子に作用する力としての静電力（単位：Ｎ（ニュートン））との関係は、各々線図６１（粒子群３４Ａ）、線図６２（粒子群３４Ｂ）、線図６３（粒子群３４Ｃ）によって示される。
このとき、拘束力（単位：Ｎ（ニュートン））が線図６４に示されるように一定であることから、この線図６４と線図６２との交点に対応する印加電圧の電圧値Ｖｔ１が粒子群３４Ａの閾値電圧に相当する。また、線図６４と線図６２との交点に対応する印加電圧の電圧値Ｖｔ２が粒子群３４Ｂの閾値電圧に相当し、線図６４と線図６３との交点に対応する印加電圧の電圧値Ｖｔ３が粒子群３４Ｃの閾値電圧に相当する。
【０１３０】
上記の各粒子群３４を作製する方法としては、従来公知のどの方法を用いてもよい。例えば、特開平７−３２５４３４公報記載のように、樹脂、顔料および帯電制御剤を所定の混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用できる。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散媒を作成してもよい。さらにまた、樹脂が可塑化可能で、分散媒が沸騰せず、かつ、樹脂、帯電制御剤および／または着色剤の分解点より低い温度で、前記の樹脂、着色剤、帯電制御剤および分散媒の原材料を分散および混錬することができる適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて粒子を作成することができる。
【０１３１】
さらにまた、分散および混練のための粒状メデイアを装備した適当な容器、例えばアトライター、加熱したボールミル等の加熱された振動ミル中に上記の原材料を投入し、この容器を好ましい温度範囲、例えば８０〜１６０℃で分散および混練する方法が使用できる。粒状メデイアとしては、ステンレス鋼、炭素鋼等の鋼、アルミナ、ジルコニア、シリカ等が好ましく用いられる。この方法によって粒子を作成するには、あらかじめ流動状態にした原材料をさらに粒状メデイアによって容器内に分散させた後、分散媒を冷却して分散媒から着色剤を含む樹脂を沈殿させる。粒状メデイアは冷却中および冷却後にも引き続き運動状態を保ちながら、剪断および／または、衝撃を発生させ粒子径を小さくする。
【０１３２】
セル中の全質量に対する粒子群３４の含有量（質量％）としては、所望の色相が得られる濃度であれば特に限定されるものではなく、セルの厚さ（すなわち、表面基板２０と背面基板との基板間の距離）により含有量を調整することが、画像表示媒体１２としては有効である。即ち、所望の色相を得るために、セルが厚くなるほど含有量は少なくなり、セルが薄くなるほど含有量を多くすることができる。一般的には、０．０１〜５０質量％である。
【０１３３】
画像表示媒体１２における上記セルの大きさとしては、画像表示媒体１２の解像度と密接な関係にあり、セルが小さいほど高解像度な画像を表示可能な画像表示媒体１２を作製することができ、通常、画像表示媒体１２の表面基板２０の板面方向の長さが１０μｍ〜１ｍｍ程度である。
【０１３４】
上記表面基板２０及び背面基板２２を、間隙部材２４を介して互いに固定するには、ボルトとナットの組み合わせ、クランプ、クリップ、基板固定用の枠等の固定手段を使用することができる。また、接着剤、熱溶融、超音波接合等の固定手段も使用することができる。
【０１３５】
このように構成される画像表示媒体１２は、画像の保存及び書換えが可能な掲示板、回覧版、電子黒板、広告、看板、点滅標識、電子ペーパー、電子新聞、電子書籍、及び複写機・プリンタと共用できるドキュメントシート等に使用することができる。
【０１３６】
上記に示したように、本発明の実施の形態に係る表示装置１３は、書込装置１０と、画像表示媒体１２と、を含んで構成されている。書込装置１０は、画像表示媒体１２に電圧を印加する電圧印加部１６と、制御部１８と、記憶部１４と、取得部１５と、を含んで構成されている（図１参照）。
【０１３７】
なお、表示装置１３が本発明の表示装置に相当し、画像表示媒体１２が本発明の書込装置の画像表示媒体に相当し、書込装置１０が本発明の書込装置に相当し、電圧印加部１６が、本発明の書込装置の電圧印加手段に相当する。また、制御部１８が、本発明の書込装置の制御手段に相当し、取得部１５が、本発明の書込装置の取得手段に相当し、記憶部１４が、本発明の書込装置の記憶手段に相当する。
【０１３８】
電圧印加部１６は、表面電極４０及び背面電極４６に電気的に接続されている。なお、本実施の形態では、表面電極４０及び背面電極４６の双方が、電圧印加部１６に電気的に接続されている場合を説明するが、表面電極４０及び背面電極４６の一方が、接地されており、他方が電圧印加部１６に接続された構成であってもよい。
【０１３９】
電圧印加部１６、記憶部１４、及び取得部１５は、制御部１８に信号授受可能に接続されている。
【０１４０】
制御部１８は、装置全体の動作を司るＣＰＵ（中央処理装置）と、各種データを一時的に記憶するＲＡＭ（Random  Access  Memory）と、装置全体を制御する制御プログラムや後述する図３に示す処理ルーチンによって示されるプログラムを含む各種プログラムが予め記憶されたＲＯＭ（Read Only Memory）と、を含むマイクロコンピュータとして構成されている。
【０１４１】
電圧印加部１６は、表面電極４０及び背面電極４６に電圧を印加するための電圧印加装置であり、制御部１８の制御に応じた電圧を表面電極４０及び背面電極４６間に印加する。取得部１５は、書込装置１０の装置外部から画像表示媒体１２に表示する画像の色（以下、表示色と称する場合がある）の表示色情報と、表示する画像の濃度を示す濃度情報と、を含む表示画像情報を取得する。
なお、上記画像の色及び表示色とは、色相に相当し、上記画像の濃度とは、上記説明した表示濃度に相当する。
【０１４２】
取得部１５の一例には、有線通信網や無線通信網に接続するための接続ポートが挙げられる。また、取得部１５は、操作者の操作指示を受け付ける操作パネルであってもよく、この場合には、この操作パネルとしての取得部１５の表示画像情報指示のための操作指示が操作者によってなされることによって、取得部１５は表示画像情報を取得するようにすればよい。
【０１４３】
記憶部１４は、対応テーブル１４Ａ等の各種テーブルや、初期電圧情報や、各種データ等を予め記憶すると共に、各種データを記憶する。
【０１４４】
初期電圧情報は、画像表示媒体１２へ画像を表示する前の初期動作として、黒または白等の色を表示するときに表面基板２０と背面基板２２との基板間に印加する電圧の電圧値情報、この電圧の極性を示す極性情報、電圧印加時間を示す電圧印加時間情報を含んでいる。
【０１４５】
この初期電圧情報の電圧は、本実施の形態では、セル内の粒子群３４の全てを背面基板２２側に移動させるために、セル内の複数種類の粒子群３４の閾値電圧の中の最も大きい閾値電圧以上の電圧が定められている。
【０１４６】
極性情報は、正極を示す正極情報または負極を示す負極情報であって、本実施の形態では、極性情報が正極情報である場合には、表面電極４０側を正極とし背面電極４６側を負極とすることを示し、極性情報が負極情報である場合には、表面電極４０側を負極とし背面電極４６側を正極とすることを示しているが、反対の設定であってもよい。
【０１４７】
対応テーブル１４Ａは、図５に示すように、本実施の形態では、表示する画像の表示色を示す表示色情報と、表示する画像の濃度を示す濃度情報と、駆動電圧を示す駆動電圧情報と、駆動電圧の印加時間を示す印加時間情報と、を対応づけて記憶したテーブルである。
【０１４８】
対応テーブル１４Ａに記憶されている表示色情報とは、画像表示媒体１２に表示する対象となる画像の色を示す情報である。濃度情報とは、画像表示媒体１２に表示する対象となる画像の濃度を示す情報である。
駆動電圧情報とは、画像表示媒体１２内の各種類の粒子群３４に対応する駆動電圧を示す情報である。この駆動電圧は、図２及び図３を用いて説明したように、各粒子群３４の閾値電圧以上の電圧であり、且つ各々の粒子群３４の閾値電圧以上の閾値電圧を有する他の粒子群３４の内の最も閾値電圧の小さい粒子群３４の閾値電圧未満の電圧であって、対応する色情報の色で且つ対応する濃度情報の濃度の画像を表示するために表面電極４０及び背面電極４６に印加する電圧の電圧値を示す情報である。
印加時間情報とは、対応する色情報の色及び濃度情報の濃度の画像を表示するために表面電極４０及び背面電極４６に印加する駆動電圧の印加時間を示す情報である。
【０１４９】
対応テーブル１４Ａとしては、画像表示媒体１２に、黒色の粒子群３４であって、互いに駆動電圧の異なる３種類の粒子群３４Ａ、粒子群３４Ｂ、及び粒子群３４Ｃが各セル内に封入されている場合には、例えば、図５に示す対応テーブル１４Ａが予め記憶部１４に記憶されている。
【０１５０】
図５に示す例では、対応テーブル１４Ａは、例えば、９個の項目「表示色」、「粒子種類」、「粒子色」、「濃度」、「駆動電圧」、「高画質濃度」、及び「電圧印加時間」から構成されている。
「表示色」の項目には、画像表示媒体１２に表示する対象となる色を示す情報が格納されており、本実施の形態では、黒色を示すブラック情報が予め格納されている。
【０１５１】
「粒子種類」の項目には、３種類の粒子群３４の粒子群の種類を示す粒子種類情報が格納されており、粒子群３４Ａを識別するための識別情報としての「Ｋ１」、粒子群３４Ｂを識別するための識別情報としての「Ｋ２」、及び粒子群３４Ｃを識別するための識別情報としての「Ｋ３」を示す情報の何れかが格納されている。
【０１５２】
「粒子色」の項目には、上記粒子種類情報に対応する各粒子群３４の色を示す情報が格納されている。本実施の形態では、粒子の色は黒色であるため、黒色を示す情報「Ｋ」が予め格納されている。
【０１５３】
「濃度」の項目には、上記粒子種類情報に対応する種類の粒子群３４（粒子群３４Ａ、粒子群３４Ｂ、粒子群３４Ｃ）各々が画像表示媒体１２中を移動することによって表現可能な濃度値の範囲が示されている。ここでいう濃度とは、上記説明したように、表面基板２０の濃度を濃度計（Ｘ−Ｒｉｔｅ社製、Ｘ−Ｒｉｔｅ４０４Ａ）によって測定した濃度である。
【０１５４】
本実施の形態では、粒子種類「Ｋ１」の粒子群３４Ａの移動により表現可能な濃度範囲として濃度値Ａから濃度値Ｂの範囲を示す「Ａ〜Ｂ」を示す情報が、対応する粒子種類情報「Ｋ１」に対応づけて格納されている。また、粒子種類「Ｋ２」の粒子群３４Ｂの移動により表現可能な濃度範囲として濃度値Ｃから濃度値Ｄの範囲を示す「Ｃ〜Ｄ」を示す情報が、対応する粒子種類情報「Ｋ２」に対応づけて格納されている。また、粒子種類「Ｋ３」の粒子群３４Ｃの移動により表現可能な濃度範囲として濃度Ｅから濃度Ｆの範囲を示す「Ｅ〜Ｆ」を示す情報が、対応する粒子種類情報「Ｋ３」に対応づけて格納されている。
【０１５５】
なお、本実施の形態では、濃度「Ａ〜Ｂ」「Ｃ〜Ｄ」「Ｅ〜Ｆ」の順に濃度を示す濃度範囲の値が高くなるように濃度範囲が定められているとして説明する。
【０１５６】
「駆動電圧」の項目には、上記粒子種類情報の各粒子群３４（粒子群３４Ａ、粒子群３４Ｂ、粒子群３４Ｃ）の駆動電圧が、対応する粒子群３４の粒子種類情報に対応づけて格納されている。本実施の形態では、粒子群３４Ａの閾値電圧Ｖｔ１以上で且つ粒子群３４Ｂの閾値電圧Ｖｔ２未満の電圧値の駆動電圧「Ｖｄ１」が粒子種類情報「Ｋ１」に対応づけて格納されている。また、粒子群３４Ｂの閾値電圧Ｖｔ２以上で且つ粒子群３４Ｃの閾値電圧Ｖｔ３未満の電圧値の駆動電圧「Ｖｄ２」が粒子種類情報「Ｋ２」に対応づけて格納されている。また、粒子群３４Ｃの閾値電圧Ｖｔ３以上の電圧値の駆動電圧「Ｖｄ３」が粒子種類情報「Ｋ３」に対応づけて格納されている（図２参照）。
なお、上述のように、この駆動電圧は、Ｖｄ１＜Ｖｄ２＜Ｖｄ３の関係を有するものとして説明する。
【０１５７】
「高画質濃度」の項目には、「濃度」の項目に示される濃度範囲内を複数に分割した濃度範囲を示す濃度情報が格納されている。この濃度範囲を示す情報は、対応する粒子種類の粒子群が、基板間を移動することにより表現可能な濃度範囲を示しており、後述する電圧印加時間によって調整可能な濃度範囲を示している。
本実施の形態では、濃度「Ａ〜Ｂ」に対応する高画質濃度情報の項目として、この濃度「Ａ〜Ｂ」の範囲内の濃度値を複数領域に分割した濃度範囲である、濃度「Ａａ〜Ａc」、「Ａｄ〜Ａｆ」、「Ａｇ〜Ａｉ」の値を示す３種類の濃度範囲が格納されている。なお、濃度「Ａａ〜Ａc」、「Ａｄ〜Ａｆ」、「Ａｇ〜Ａｉ」は、濃度範囲「Ａ〜Ｂ」の範囲内で且つこの「Ａａ〜Ａc」、「Ａｄ〜Ａｆ」、「Ａｇ〜Ａｉ」の順に濃度を示す値が高くなるように濃度範囲が定められている。
【０１５８】
また、濃度「Ｃ〜Ｄ」に対応する高画質濃度情報の項目として、この濃度「Ｃ〜Ｄ」の範囲内の濃度値を複数領域に分割した濃度範囲である、濃度「Ｃａ〜Ｃc」、「Ｃｄ〜Ｃｆ」、「Ｃｇ〜Ｃｉ」の値を示す３種類の濃度範囲が格納されている。
なお、濃度「Ｃａ〜Ｃc」、「Ｃｄ〜Ｃｆ」、「Ｃｇ〜Ｃｉ」は、濃度範囲「Ｃ〜Ｄ」の範囲内で且つこの「Ｃａ〜Ｃc」、「Ｃｄ〜Ｃｆ」、「Ｃｇ〜Ｃｉ」の順に濃度を示す値が高くなるように濃度範囲が定められている。
【０１５９】
また、濃度「Ｅ〜Ｆ」に対応する高画質濃度情報の項目として、この濃度「Ｅ〜Ｆ」の範囲内の濃度値を複数領域に分割した濃度範囲である、濃度「Ｅａ〜Ｅc」、「Ｅｄ〜Ｅｆ」、「Ｅｇ〜Ｅｉ」の値を示す３種類の濃度範囲が格納されている。
なお、濃度「Ｅａ〜Ｅc」、「Ｅｄ〜Ｅｆ」、「Ｅｇ〜Ｅｉ」は、濃度範囲「Ｅ〜Ｆ」の範囲内で且つこの「Ｅａ〜Ｅc」、「Ｅｄ〜Ｅｆ」、「Ｅｇ〜Ｅｉ」の順に濃度を示す値が高くなるように濃度範囲が定められている。
【０１６０】
なお、本実施の形態では、「濃度」の項目に示される濃度情報に対応する「高画質濃度」の濃度情報として、３種類の濃度情報が対応づけられている場合を説明するが、３種類に限られるものではない。
【０１６１】
「電圧印加時間」の項目には、対応する駆動電圧の印加時間を示す情報が格納されている。この電圧印加時間が調整されることにより、対応する駆動電圧、例えば駆動電圧Ｖｄ１が印加されたときに、この駆動電圧Ｖｄ１に対応する濃度範囲「Ａ〜Ｂ」の範囲内で、更に表示濃度を上記高画質濃度項目に示される濃度範囲内となるように数段階に調整することができる。
【０１６２】
本実施の形態では、「電圧印加時間」の電圧印加時間情報として、時間Ｔ１、時間Ｔ２、及び時間Ｔ３を示す情報が各高画質濃度項目に対応して格納されている。なお、本実施の形態では、各粒子種類情報に対応する電圧印加時間情報として、３種類の時間情報が格納されている場合を説明するが、３種類に限られるものではない。また、本実施の形態では、各粒子種類情報間の３種類の電圧印加時間情報が格納されている場合を説明するが、異なる値及び異なる種類数であってもよい。
【０１６３】
これらの表示色情報、粒子種類情報、粒子色情報、濃度情報、駆動電圧情報、高画質濃度情報、及び電圧印加時間情報は、画像表示処理前に予め測定して、対応テーブル１４Ａに予め記憶するようにすればよい。
【０１６４】
次に、書込装置１０の作用を、図６を用いて説明する。
【０１６５】
なお、図６は、画像表示媒体１２に所定色の画像を表示するときに、制御部１８によって実行される処理プログラムの流れを示すフローチャートであり、このプログラムは、制御部１８の図示を省略するＲＯＭの所定の領域に予め記憶されて、制御部１８内の図示を省略するＣＰＵから読み出されることで実行される。
【０１６６】
また、画像表示媒体１２に封入されている各粒子群３４は、上述のように、３種類の粒子群３４Ａ、粒子群３４Ｂ、及び粒子群３４Ｃにより構成され、図２に示す閾値特性を有し、図５に示す対応テーブル１４Ａに格納された情報に基づいて特定の表示色及び表示濃度を表現可能であり、負極に帯電しており、且つ各粒子群３４は黒色に着色されている場合を説明する。また、大径粒子群３９は、白色に着色されている場合を説明する、
すなわち、本実施の形態では、画像表示媒体１２は、各粒子群３４の移動によって黒色または白色を表示する場合を説明する。
【０１６７】
ステップ１００では、取得部１５から表示画像情報を取得したか否かを判別し、否定されると本ルーチンを終了し、肯定されると、ステップ１０２へ進む。
【０１６８】
ステップ１０２では、まず、初期動作として、記憶部１４から初期電圧情報を読み取り、次のステップ１０４において、読み取った初期電圧情報に含まれる電圧値情報の電圧を、電圧印加時間情報の電圧印加時間、極性情報の極性すなわち表面電極４０が負極となり背面電極４６が正極となるように印加することを示す初期動作信号を、電圧印加部１６へ出力する。
【０１６９】
本実施の形態では、初期電圧情報として、粒子群３４Ａ、粒子群３４Ｂ、及び粒子群３４Ｃの内最も閾値電圧の高い粒子群４３Ｃの閾値電圧Ｖｔ３以上の電圧である駆動電圧Ｖｄ３以上の電圧を示す情報が定められているものとする。
【０１７０】
初期動作信号を受け付けた電圧印加部１６は、表面電極４０と背面電極４６との電極間に、初期動作信号に含まれる電圧値情報の電圧を、表面電極４０を負極とし背面電極４６を正極として該電圧印加時間継続して印加する。
【０１７１】
ステップ１０４の処理によって、基板間に電圧が印加されると、負極に帯電している粒子群３４Ａ、粒子群３４Ｂ、及び粒子群３４Ｃを構成する粒子が背面基板２２側へと移動して、背面基板２２に到る（図７（Ａ）参照）。
このとき、表面基板２０側から視認される画像表示媒体１２の色は、白色の大径粒子群３９の色としての白色として視認される。
【０１７２】
次のステップ１０６では、上記ステップ１００で取得した表示画像情報に含まれる表示色情報及び濃度情報に対応する駆動電圧の駆動電圧情報及び電圧印加時間の電圧印加時間情報を、対応テーブル１４Ａから読み取る。
【０１７３】
例えば、上記ステップ１００で取得した表示画像情報に、表示色情報としてブラック情報が含まれ、濃度情報として濃度範囲Ａ〜Ｂの範囲内に相当する濃度情報であって、且つ濃度範囲Ａａ〜Ａｃの範囲内に相当する濃度情報が含まれている場合には、ステップ１０８の処理によって、図５に示す対応テーブル１４Ａから、濃度「Ａ〜Ｂ」及び高画質濃度「Ａａ〜Ａｃ」に対応する駆動電圧「Ｖｄ１」及び電圧印加時間「Ｔ１」を読み取る。
【０１７４】
次のステップ１１０では、上記ステップ１０８で読み取った駆動電圧情報の駆動電圧を、電圧印加時間情報の電圧印加時間、表面電極４０が正極となり背面電極４６が負極となるように印加することを示す電圧印加信号を、電圧印加部１６へ出力する。なお、この電圧印加信号としては、該電圧印加時間、該電圧、及び該極性を示すように、パルス幅及び電位を調整したパルス信号を用いても良い。
【０１７５】
電圧印加信号を受け付けた電圧印加部１６は、電圧印加信号に含まれる表面電極４０を負極とし背面電極４６を正極とする情報に基づいて表面電極４０を負極とし背面電極４６を正極として、電圧印加信号に含まれる駆動電圧情報の駆動電圧を、印加時間情報の印加時間継続して印加した後に、本ルーチンを終了する。
【０１７６】
例えば、電圧印加部１６に、駆動電圧「Ｖｄ１」及び電圧印加時間「Ｔ１」を示す情報と、表面電極４０を負極とし背面電極４６を正極とする情報とが含まれていた場合には、電圧印加部１６は、表面電極４０を負極とし背面電極４６を正極として、電圧値Ｖｄ１の駆動電圧を、時間Ｔ１時間継続して印加する。
【０１７７】
この電圧の印加によって、図７に示すように、ステップ１０４の処理によって全粒子群３４（粒子群３４Ａ、粒子群３４Ｂ、及び粒子群３４Ｃ）が背面基板２２側に存在する状態から（図７（Ａ）に示す白色表示状態）、図７（Ｂ）に示すように、印加した駆動電圧Ｖｄ１以下の閾値電圧を有する粒子種類Ｋ１の粒子群３４Ａの粒子だけが、印加時間に応じた量、表面基板２０側に移動する。
【０１７８】
また、ステップ１００において、濃度「Ｃａ〜Ｃｃ」を示す濃度情報及び色「黒」を示す色情報を含む表示画像情報を取得した場合には、上記ステップ１００からステップ１１０の処理が実行されることによって、電圧印加部１６から基板間に、濃度「Ｃａ〜Ｃｃ」を示す濃度情報に対応する駆動電圧Ｖｄ２の電圧が時間Ｔ１の電圧時間印加されると、図７（Ａ）に示す背面基板２２側に存在する粒子群３４Ａ、粒子群３４Ｂ、及び粒子群３４Ｃの内の、電圧値Ｖｄ２以下の閾値電圧を有する粒子群３４Ａ及び粒子群３４Ｂが、印加時間に応じた量だけ分散媒５０中を表面基板２０側に移動する（図７（Ｃ）参照）。
【０１７９】
また、ステップ１００において、濃度「Ｅｇ〜Ｅｉ」を示す濃度情報及び色「黒」を示す色情報を含む表示画像情報を取得した場合には、上記ステップ１００からステップ１１０の処理が実行されることによって、電圧印加部１６から基板間に、濃度「Ｅｇ〜Ｅｉ」を示す濃度情報に対応する駆動電圧Ｖｄ３の電圧が時間Ｔ３の電圧時間印加されると、図７（Ｃ）に示す背面基板２２側に存在する粒子群３４Ａ、粒子群３４Ｂ、及び粒子群３４Ｃの内の、電圧値Ｖｄ３以下の閾値電圧を有する粒子群３４Ａ、粒子群３４Ｂ、及び粒子群３４Ｃが、印加時間に応じた量だけ分散媒５０中を表面基板２０側に移動する（図７（Ｄ）参照）。
【０１８０】
このため、基板間に印加する電圧に応じて、基板間に存在する互いに閾値電圧の異なり且つ同色の複数種類の粒子群３４（粒子群３４Ａ、粒子群３４Ｂ、粒子群３４Ｃ）の内の、印加した電圧以下の閾値電圧を有する種類の粒子群３４の１または複数種を選択的に移動させることができる。このため、表示対象となる色及び濃度に応じて、表面基板２０側または背面基板２２側に移動させる同色の粒子の量を調整することができ、表示濃度を調整ことができる。
【０１８１】
また、駆動電圧の印加時間を調整することで、同じ閾値電圧を有する粒子群３４を構成する複数の粒子について、移動する粒子の量、すなわち、表面基板２０側または背面基板側２２に到達する粒子の量を調整することができ、各種類毎の粒子群３４の移動による濃度調整に加えて、さらなる繊細な濃度調整が可能となり、本構成を用いない場合に比べて高い階調表現が可能となる。
【０１８２】
なお、上記実施の形態では、各セル内に封入されている複数種の粒子群３４として、種類間で互いに閾値電圧の異なる３種類の粒子群３４であって且つ種類間で同色（黒色）の粒子群３４が封入されている場合を説明し、且つ各種類毎に３種類の印加時間を用いたので、黒色の濃淡を３×３の９階調表現可能であるが、各セル内に封入されている複数種の粒子群３４の種類をさらに多種類（４種類以上）とすれば、さらなる高階調表現を行うことができる。また、印加時間の種類を更に細かく設定することで、さらなる高階調表現を行うことができる。
【０１８３】
（第２の実施の形態）
上記実施の形態では、画像表示媒体１２の各セル内に同色で且つ種類間で互いに閾値電圧の異なる複数種類の粒子群３４（粒子群３４Ａ、粒子群３４Ｂ、粒子群３４Ｃ）からなる第１の群が封入されている場合を説明したが、本実施の形態では、特定の色を有する該第１の群と共に、該色とは異なる色であって、且つ互いに閾値電圧の異なる複数種類の同色粒子群からなる第２の群を１または複数備えた場合を説明する。
【０１８４】
図８に示すように、本実施の形態の表示装置７３は、書込装置７０と、画像表示媒体７２と、を含んで構成されている。書込装置７０は、電圧印加部１６と、制御部１９と、記憶部２１と、取得部１５と、を含んで構成されている。電圧印加部１６と、記憶部２１と、取得部１５と、は、制御部１９に信号授受可能に接続されている。制御部１９は、制御部１８と同じように、ＣＰＵ、ＲＯＭ、ＲＡＭを含むマイクロコンピュータとして構成されており、図示を省略するＲＯＭに後述する図１３に示す処理ルーチンによって示されるプログラムが予め記憶されている。
なお、本実施の形態では、前述した第１の実施の形態と同じ構成には同じ符号を付与し、その説明は省略する。
【０１８５】
画像表示媒体７２は、画像表示面とされる表面基板２０、表面基板２０に間隙をもって対向する背面基板２２、これらの基板間を所定間隔に保持すると共に、表面基板２０と背面基板２２との基板間を複数のセルに区画する間隙部材２４、各セル内に封入された粒子群３５、及び各セル内に大径粒子群３９を含んで構成されている。
【０１８６】
粒子群３５は、同色であって互いに閾値電圧の異なる複数種類の同色粒子群からなる同色粒子群（本発明の画像表示媒体の第１の群に相当する）と、この同色粒子群とは異なる色であって互いに閾値電圧の異なる複数種類の同色粒子群からなる同色粒子群（本発明の画像表示媒体の第２の群に相当する）と、から構成されている。
【０１８７】
本実施の形態では、粒子群３５は、イエロー色のイエロー粒子群３５Ｙ、マゼンタ色のマゼンタ粒子群３５Ｍ、及びシアン色のシアン粒子群３５Ｃの３種類の同色粒子群から構成されているとして説明する。
なお、本実施の形態では、粒子群３５は、３種類、すなわち３色の同色粒子群から構成されている場合を説明するが、この同色粒子群の種類は、２種類すなわち２色、または４種類以上すなわち４色以上であってもよい。
【０１８８】
また、本実施の形態では、各色のイエロー粒子群３５Ｙ、マゼンタ粒子群３５Ｍ、及びシアン粒子群３５Ｃ各々は、互いに閾値電圧の異なる３種類の粒子群から構成されているとして説明する。
具体的には、本実施の形態では、イエロー色のイエロー粒子群３５Ｙは、互いに閾値電圧の異なるイエロー粒子群３５Ｙ１、イエロー粒子群３５Ｙ２、及びイエロー粒子群３５Ｙ３からなり、マゼンタ色のマゼンタ粒子群３５Ｍは、マゼンタ粒子群３５Ｍ１、マゼンタ粒子群３５Ｍ２、及びマゼンタ粒子群３５Ｍ３からなり、シアン色のシアン粒子群３５Ｃは、シアン粒子群３５Ｃ１、シアン粒子群３５Ｃ２、及びシアン粒子群３５Ｃ３から構成される場合を説明する。
なお、イエロー粒子群３５Ｙ１、イエロー粒子群３５Ｙ２、イエロー粒子群３５Ｙ３、マゼンタ粒子群３５Ｍ１、マゼンタ粒子群３５Ｍ２、マゼンタ粒子群３５Ｍ３、シアン粒子群３５Ｃ１、シアン粒子群３５Ｃ２、及びシアン粒子群３５Ｃ３各々が、本発明の画像表示媒体の同色粒子群に相当する。
【０１８９】
なお、本実施の形態では、上記イエロー粒子群３５Ｙ１、イエロー粒子群３５Ｙ２、イエロー粒子群３５Ｙ３、マゼンタ粒子群３５Ｍ１、マゼンタ粒子群３５Ｍ２、マゼンタ粒子群３５Ｍ３、シアン粒子群３５Ｃ１、シアン粒子群３５Ｃ２、及びシアン粒子群３５Ｃ３を総称する場合には、単に“粒子群”と称して説明する。
また、本実施の形態では、イエロー粒子群３５Ｙ、マゼンタ粒子群３５Ｍ、及びシアン粒子群３５Ｃを総称する場合には、単に“同色粒子群”と称して説明する。
また、これらの粒子群の全て、すなわち画像表示媒体１２の各セル内に封入されている粒子群を総称する場合には、“粒子群３５”と称して説明する。
【０１９０】
また、画像表示媒体１２で用いる複数種類の同色粒子群（イエロー粒子群３５Ｙ、マゼンタ粒子群３５Ｍ、及びシアン粒子群３５Ｃ）の閾値電圧は、シアン粒子群３５Ｃ、マゼンタ粒子群３５Ｍ、イエロー粒子群３５Ｙの順に大きい値となるように予め調整されているとして説明する。
また、各同色粒子群に属する複数の粒子群の閾値電圧は、シアン粒子群３５Ｃ１、シアン粒子群３５Ｃ２、シアン粒子群３５Ｃ３、マゼンタ粒子群３５Ｍ１、マゼンタ粒子群３５Ｍ２、マゼンタ粒子群３５Ｍ３、イエロー粒子群３５Ｙ１、イエロー粒子群３５Ｙ２、イエロー粒子群３５Ｙ３、の順に大きい値となるように予め調整されているとして説明する。
【０１９１】
同様に、画像表示媒体１２で用いる複数種類の同色粒子群（イエロー粒子群３５Ｙ、マゼンタ粒子群３５Ｍ、及びシアン粒子群３５Ｃ）の駆動電圧は、シアン粒子群３５Ｃ、マゼンタ粒子群３５Ｍ、イエロー粒子群３５Ｙの順に大きい値となるように予め調整されているとして説明する。
また、各同色粒子群に属する複数の粒子群の駆動電圧は、シアン粒子群３５Ｃ１、シアン粒子群３５Ｃ２、シアン粒子群３５Ｃ３、マゼンタ粒子群３５Ｍ１、マゼンタ粒子群３５Ｍ２、マゼンタ粒子群３５Ｍ３、イエロー粒子群３５Ｙ１、イエロー粒子群３５Ｙ２、イエロー粒子群３５Ｙ３、の順に大きい値となるように予め調整されているとして説明する。
【０１９２】
下記では、シアン粒子群３５Ｃ１、シアン粒子群３５Ｃ２、シアン粒子群３５Ｃ３、マゼンタ粒子群３５Ｍ１、マゼンタ粒子群３５Ｍ２、マゼンタ粒子群３５Ｍ３、イエロー粒子群３５Ｙ１、イエロー粒子群３５Ｙ２、及びイエロー粒子群３５Ｙ３の閾値電圧は、各々、Ｖｔｃ１、Ｖｔｃ２、Ｖｔｃ３、Ｖｔｍ１、Ｖｔｍ２、Ｖｔｍ３、Ｖｔｙ１、Ｖｔｙ２、Ｖｔｙ３であり、その値の関係は順に大きく、すなわち、Ｖｔｃ１＜Ｖｔｃ２＜Ｖｔｃ３＜Ｖｔｍ１＜Ｖｔｍ２＜Ｖｔｍ３＜Ｖｔｙ１＜Ｖｔｙ２＜Ｖｔｙ３であるものとして説明する（図９参照）。
また、シアン粒子群３５Ｃ１、シアン粒子群３５Ｃ２、シアン粒子群３５Ｃ３、マゼンタ粒子群３５Ｍ１、マゼンタ粒子群３５Ｍ２、マゼンタ粒子群３５Ｍ３、イエロー粒子群３５Ｙ１、イエロー粒子群３５Ｙ２、及びイエロー粒子群３５Ｙ３の駆動電圧は、各々、Ｖｄｃ１、Ｖｄｃ２、Ｖｄｃ３、Ｖｄｍ１、Ｖｄｍ２、Ｖｄｍ３、Ｖｄｙ１、Ｖｄｙ２、Ｖｄｙ３であるとして説明する。
また、これらの駆動電圧と閾値電圧との電圧値の関係は、図９に示すように、Ｖｔｃ１＜Ｖｄｃ１＜Ｖｔｃ２＜Ｖｄｃ２＜Ｖｔｃ３＜Ｖｄｃ３＜Ｖｔｍ１＜Ｖｄｍ１＜Ｖｔｍ２＜Ｖｄｍ２＜Ｖｔｍ３＜Ｖｄｍ３＜Ｖｔｙ１＜Ｖｄｙ１＜Ｖｔｙ２＜Ｖｄｙ２＜Ｖｔｙ３＜Ｖｄｙ３の関係であるものとして説明する。
【０１９３】
本実施の形態では、図９に示すように、表面基板２０と背面基板２２との基板間に０Ｖから電圧を印加して除々に電圧値を上昇させて、基板間に印加される電圧が電圧値Ｖｔｃ１の閾値電圧を超えると、画像表示媒体７２ではシアン粒子群３５Ｃ１の移動により表示濃度に変化が現れ始める。さらに電圧値を上昇させて基板間に印加される電圧が電圧値Ｖｄｃ１の駆動電圧となると、画像表示媒体７２ではシアン粒子群３５Ｃ１の移動による表示濃度の変化が止まる。
【０１９４】
さらに電圧値を除々に上昇させて、基板間に印加される電圧が電圧値Ｖｔｃ２の閾値電圧を超えると、シアン粒子群３５Ｃ２の基板間の移動により濃度変化が現れ始める。さらに電圧を上昇させて、基板間に印加される電圧が電圧値Ｖｄｃ２の駆動電圧となると、画像表示媒体７２ではシアン粒子群３５Ｃ２の移動による表示濃度の変化が止まる。
【０１９５】
さらに、電圧を上昇させて基板間に印加される電圧が電圧値Ｖｔｃ３の閾値電圧を超えると、シアン粒子群３５Ｃ３の基板間の移動による濃度変化が生じ始める。さらに電圧を上昇させて、基板間に印加される電圧が電圧値Ｖｄｃ３の駆動電圧となると、画像表示媒体７２においてシアン粒子群３５Ｃ３の移動による表示濃度の変化が止まる。
【０１９６】
さらに電圧を上昇させて、基板間に印加される電圧が電圧値Ｖｔｍ１の閾値電圧を超えると、画像表示媒体７２ではマゼンタ粒子群３５Ｍ１の移動による濃度変化が生じ始める。さらに電圧を上昇させて、基板間に印加される電圧が電圧値Ｖｄｍ１の駆動電圧となると、画像表示媒体７２においてマゼンタ粒子群３５Ｍ１の移動による表示濃度の変化が止まる。
【０１９７】
さらに電圧を上昇させて、基板間に印加される電圧が電圧値Ｖｔｍ２の閾値電圧を超えると、画像表示媒体７２では、マゼンタ粒子群３５Ｍ２の基板間の移動による表示濃度の変化が生じはじめる。さらに電圧を上昇させて、基板間に印加される電圧が電圧値Ｖｄｍ２の駆動電圧となると、画像表示媒体７２ではマゼンタ粒子群３５Ｍ２の移動による濃度変化が止まる。
【０１９８】
さらに電圧値を上昇させて、基板間に印加される電圧が電圧値Ｖｔｍ３の閾値電圧を超えると、画像表示媒体７２では、マゼンタ粒子群３５Ｍ３の基板間の移動による表示濃度変化が生じはじめる。さらに電圧を上昇させて、基板間に印加される電圧が電圧値Ｖｄｍ３の駆動電圧となると、画像表示媒体７２では、マゼンタ粒子群３５Ｍ３の移動による濃度変化が止まる。
【０１９９】
さらに電圧を上昇させて、基板間に印加される電圧がＶｔｙ１の閾値電圧を超えると、画像表示媒体７２では、イエロー粒子群３５Ｙ１の基板間の移動による表示濃度の変化が生じはじめる。さらに電圧を上昇させて、基板間に印加される電圧が電圧値Ｖｄｙ１の駆動電圧となると、画像表示媒体７２ではイエロー粒子群３５Ｙ１の移動による濃度変化が止まる。
【０２００】
さらに電圧を上昇させて、基板間に印加される電圧が電圧値Ｖｔｙ２の閾値電圧を超えると、画像表示媒体７２では、イエロー粒子群３５Ｙ２の基板間の移動による表示濃度の変化が生じはじめる。さらに電圧を上昇させて、基板間に印加された電圧が電圧値Ｖｄｙ２の駆動電圧となると、画像表示媒体７２ではイエロー粒子群３５Ｙ２の移動による表示濃度の濃度変化が止まる。
【０２０１】
さらに電圧を上昇させて、基板間に印加される電圧が電圧値Ｖｔｙ３の閾値電圧を超えると、画像表示媒体７２では、イエロー粒子群３５Ｙ３の基板間の移動による表示濃度の変化が生じはじめる。さらに電圧を上昇させて、基板間に印加された電圧が電圧値Ｖｄｙ３の駆動電圧となると、画像表示媒体７２では、イエロー粒子群３５Ｙ３の移動による表示濃度の変化が止まる。
【０２０２】
また、表面基板２０と背面基板２２との基板間に、上記電圧値（Ｖｔｃ１、Ｖｄｃ１、Ｖｔｃ２、Ｖｄｃ２、Ｖｔｃ３、Ｖｄｃ３、Ｖｔｍ１、Ｖｄｍ１、Ｖｔｍ１、Ｖｄｍ１、Ｖｔｍ２、Ｖｄｍ２、Ｖｔｙ１、Ｖｄｙ１、Ｖｔｙ２、Ｖｄｙ２、Ｖｔｙ３、Ｖｄｙ３）の極性を反転させた負極性の電圧を、０Ｖから除々にマイナス極側に上昇させて印加したときについても同様に、各電圧が印加されたときに絶対値が同一で且つ正極の電圧が印加されたときの表示濃度変化に起因する種類の粒子群が、濃度変化が生じる程度に基板間を移動する。
【０２０３】
なお、上記「表示濃度の変化が生じる程度の濃度変化」や「閾値電圧」や「駆動電圧」等の定義については、第１の実施の形態で説明したため説明を省略する。
【０２０４】
すなわち、本実施の形態では、画像表示媒体７２内の複数の粒子群３５の内の特定の種類の粒子群３５の閾値電圧の電圧を基板間に印加すると、該閾値電圧以下の電圧値を閾値電圧とする種類の粒子群が基板間を移動する。そして、該特定の種類の粒子群３５の駆動電圧の電圧を基板間に印加すると、該駆動電圧印加の電圧値を閾値電圧とする種類の粒子群の移動によって呈示可能な最大または最小の濃度を呈示することができる。
【０２０５】
このように、画像表示媒体７２の各セル内には、互いに色及び閾値電圧の異なる複数種類の同色粒子群が封入されており、且つ各色の同色粒子群は、互いに閾値電圧の異なる複数種類の粒子群から構成されている。
【０２０６】
なお、これらの同色粒子群各々に属する複数の粒子群の閾値電圧は、色間で閾値電圧の範囲が重ならないように定められている。このため、閾値電圧を調整することで、詳細を後述する画像表示媒体７２への画像表示時に、色毎の階調表現が可能となる。
【０２０７】
この粒子群３５を構成する粒子としては、第１の実施の形態で説明した粒子群３４を構成する材料として挙げた材料を用いることによって構成し、且つ粒子群３４で用いた方法で製造することができる。
【０２０８】
粒子群３５の閾値電圧を、粒子群間で互いに異なる値となるように調整する方法としては、第１の実施の形態で説明した調整方法を用いて、粒子群の種類毎に閾値電圧が異なるように、第１の実施の形態で説明した方法を用いて、静電力と拘束力とを調整すればよい。
【０２０９】
ここで、図１０を参照して、画像表示媒体７２に色表示するときの粒子移動のメカニズムを説明する。図１０では、互いに色の異なる各同色粒子群毎に、粒子を移動させる場合を説明する。
【０２１０】
なお、図１０の例では、説明を簡略化するために、画像表示媒体７２の各セル内には、閾値電圧がＶｔｃ３であり駆動電圧がＶｄｃ３であるシアン色のシアン粒子群３５Ｃ、このシアン粒子群３５Ｃより閾値電圧の大きいマゼンタ色のマゼンタ粒子群３５Ｍ（閾値電圧Ｖｔｍ３、駆動電圧Ｖｄｍ３）、このマゼンタ粒子群３５Ｍより閾値電圧の大きいイエロー色のイエロー粒子群３５Ｙ（閾値電圧Ｖｔｙ３、駆動電圧Ｖｄｙ３）の粒子群３５が封入されている場合を説明する。
また、上記説明したように、粒子群３５を構成する粒子は、全て負極に帯電されており、電圧値は、Ｖｔｃ３、Ｖｄｃ３、Ｖｔｍ３、Ｖｄｍ３、Ｖｔｙ３、及びＶｄｙ３の順に大きい値（Ｖｔｃ３＜Ｖｄｃ３＜Ｖｔｍ３＜Ｖｄｍ３＜Ｖｔｙ３＜Ｖｄｙ３）であるとして説明する（図９参照）。
【０２１１】
図１０（Ａ）に示すように、初期状態ではマゼンタ粒子群３５Ｍ、シアン粒子群３５Ｃ、及びイエロー粒子群３５Ｙが背面基板２２側に位置されているとすると、この初期状態から、表面基板２０と背面基板２２との基板間に正極性の駆動電圧Ｖｄｙ３が印加されると、この駆動電圧Ｖｄｙ３以下の閾値電圧を有する粒子群であるマゼンタ粒子群３５Ｍ、シアン粒子群３５Ｃ、及びイエロー粒子群３５Ｙが表面基板２０側に移動する。この状態で、印加電圧をゼロにしても、各粒子群各々は表面基板２０側に付着したまま移動せずに、マゼンタ粒子群３５Ｍ、シアン粒子群３５Ｃ、及びイエロー粒子群３５Ｙによる減色混合（マゼンタ色と、シアン色と、イエロー色の減色混合）によりブラック色を表示したままの状態となる（図１０（Ｂ）参照）。
【０２１２】
次に、図１０（Ｂ）の黒色表示状態から、表面基板２０と背面基板２２との基板間に、負極性の駆動電圧Ｖｄｍ３（−Ｖｄｍ３）の電圧が印加されると、全粒子群３５の内、駆動電圧Ｖｄｍ３以下の閾値電圧を有するマゼンタ粒子群３５Ｍ及びシアン粒子群３５Ｃが背面基板２２側に移動する。このため、表面基板２０側にはイエロー粒子群３５Ｙだけが付着した状態となり、画像表示媒体７２にはイエロー色（黄色）が表示される（図１０（Ｃ）参照）。
【０２１３】
さらに、図１０（Ｃ）の状態から、表面基板２０と背面基板２２との基板間に正極性の駆動電圧Ｖｄｃ３が印加されると、背面基板２２側に移動したマゼンタ粒子群３５Ｍ及びシアン粒子群３５Ｃの内、駆動電圧Ｖｄｃ３以下の閾値電圧を有するシアン粒子群３５Ｃのみが表面基板２０側に移動する。このため、表面基板２０側には、イエロー粒子群３５Ｙ及びシアン粒子群３５Ｃが付着した状態となり、画像表示媒体７２にはイエローとシアンとの減色混合によるグリーン色（緑色）が表示される（図１０（Ｄ）参照）。
【０２１４】
また、上記図１０（Ｂ）の状態から、表面基板２０と背面基板２２との基板間に負極性の駆動電圧Ｖｄｃ３（−Ｖｄｃ３）が印加されると、駆動電圧Ｖｄｃ３以下の閾値電圧を有するシアン粒子群３５Ｃのみが背面基板２２側に移動する。このため、表面基板２０側にはイエロー粒子群３５Ｙとマゼンタ粒子群３５Ｍが付着した状態となることから、画像表示媒体７２は、シアンとマゼンタの減色混合によるレッド色（赤色）が表示される（図１０（Ｉ）参照）。
【０２１５】
一方、図１０（Ａ）に示す上記初期状態から、表面基板２０と背面基板２２との基板間に正極の駆動電圧Ｖｄｍ３が印加されると、全粒子群（マゼンタ粒子群３５Ｍ、シアン粒子群３５Ｃ、及びイエロー粒子群３５Ｙ）の内、駆動電圧Ｖｄｍ３以下の閾値電圧を有するマゼンタ粒子群３５Ｍとシアン粒子群３５Ｃとが表面基板２０側に移動する。このため、表面基板２０側には、マゼンタ粒子群３５Ｍとシアン粒子群３５Ｃとが付着するので、マゼンタとシアンの減色混合によるブルー色（青色）が表示される（図１０（Ｅ）参照）。
【０２１６】
この図１０（Ｅ）の状態から、表面基板２０と背面基板２２との基板間に負極の駆動電圧Ｖｄｃ３（−Ｖｄｃ３）が印加されると、表面基板２０側に付着しているマゼンタ粒子群３５Ｍとシアン粒子群３５Ｃの内の、駆動電圧Ｖｄｃ３以下の閾値電圧を有するシアン粒子群３５Ｃだけが背面基板２２側に移動する。
このため、表面基板２０側には、マゼンタ粒子群３５Ｍだけが付着した状態となるので、画像表示媒体７２には、マゼンタ色が表示される（図１０（Ｆ）参照）。
【０２１７】
この図１０（Ｆ）の状態から、表面基板２０と背面基板２２との基板間に負極の駆動電圧Ｖｄｍ３（−Ｖｄｍ３）が印加されると、表面基板２０側に存在している粒子群であり且つ駆動電圧Ｖｄｍ３以下の閾値電圧を有するマゼンタ粒子群３５Ｍが背面基板２２側に移動する。
このため、表面基板２０側には、何も付着しない状態となるため、大径粒子群３９の色としての白色が表示される（図１０（Ｇ）参照）。
【０２１８】
また、上記図１０（Ａ）に示す上記初期状態から、表面基板２０と背面基板２２との基板間に正極の駆動電圧Ｖｄｃ３が印加されると、背面基板２２側に存在する全粒子群３５（マゼンタ粒子群３５Ｍ、シアン粒子群３５Ｃ、及びイエロー粒子群３５Ｙ）の内、駆動電圧Ｖｄｃ３以下の閾値電圧を有するシアン粒子群３５Ｃが表面基板２０側に移動する。このため、表面基板２０側には、シアン粒子群３５Ｃが付着するので、画像表示媒体７２にはシアン色が表示される（図１０（Ｈ）参照）。
【０２１９】
さらに、上記図１０（Ｉ）に示す状態から、表面基板２０と背面基板２２との基板間に負極の駆動電圧Ｖｄｙ３（−Ｖｄｙ３）が印加されると、図１０（Ｇ）に示すように、駆動電圧Ｖｄｙ３以下の閾値電圧を有するマゼンタ粒子群３５Ｍ、シアン粒子群３５Ｃ、及びイエロー粒子群３５Ｙが背面基板２２側に移動する。このため、画像表示媒体７２には、大径粒子群３９の色としての白色が表示される。
また、上記図１０（Ｄ）に示す状態から、表面基板２０と背面基板２２との基板間に負極の駆動電圧Ｖｄｙ３（−Ｖｄｙ３）が印加されると、図１０（Ｇ）に示すように全粒子群３５が背面基板２２側に移動して、大径粒子群３９の色としての白色が表示される。
【０２２０】
このように、画像表示媒体７２の表面基板２０と背面基板２２との基板間の分散媒５０中に、色及び閾値電圧の異なる複数種類の同色粒子群の粒子を封入して、各同色粒子群に応じた閾値電圧を印加することで、選択的に所望の色の同色粒子群に属する粒子を移動させて複数色を表示することができる。
【０２２１】
ここで、本実施の形態では、図９を用いて上記説明したように、画像表示媒体７２の各セル内の粒子群３５は、同色であって互いに閾値電圧の異なる複数種類の同色粒子群からなる同色粒子群と、この同色粒子群とは異なる色であって互いに閾値電圧の異なる複数種類の同色粒子群からなる１または複数の同色粒子群と、から構成されている。
このため各色の同色粒子群毎に、移動対象となる粒子群を選択的に移動させることで、各色内における濃度表現が可能となる
本実施の形態では、画像表示媒体７２の各セル内には、マゼンタ粒子群３５Ｍ、シアン粒子群３５Ｃ、及びイエロー粒子群３５Ｙの３色の同色粒子群が封入されており、各各色の同色粒子群は互いに閾値電圧の異なる３種類の粒子群から構成されている場合を説明する。
具体的には、上記図９を用いて説明したように、マゼンタ粒子群３５Ｍは、マゼンタ粒子群３５Ｍ１、マゼンタ粒子群３５Ｍ２、及びマゼンタ粒子群３５Ｍ３から構成され、シアン粒子群３５Ｃは、シアン粒子群３５Ｃ１、シアン粒子群３５Ｃ２、及びシアン粒子群３５Ｃ３から構成され、イエロー粒子群３５Ｙは、イエロー粒子群３５Ｙ１、イエロー粒子群３５Ｙ２、及びイエロー粒子群３５Ｙ３の合計９種類の粒子群から構成されているものとして説明する。
【０２２２】
記憶部２１は、対応テーブル２１Ａ及び対応テーブル２１Ｂ等の各種テーブルや、初期表示を行うときに基板間に印加する電圧の電圧値、極性、及び電圧印加時間を示す初期電圧情報や、各種データ等を予め記憶すると共に、各種データを記憶する。
【０２２３】
対応テーブル２１Ａは、粒子群３５の種類を識別する識別情報と、該粒子群３５の種類に応じた閾値電圧の閾値電圧情報と、該閾値電圧を超える超過電圧情報と、該超過電圧の印加時間を示す印加時間情報と、極性情報と、を対応づけて記憶した領域である。
【０２２４】
対応テーブル２１Ａは、図１１に示すように、本実施の形態では、粒子群の種類（以下、粒子種類と称する）を示す粒子種類情報と、粒子の色を示す粒子色情報と、表示する画像の濃度を示す濃度情報と、駆動電圧を示す駆動電圧情報と、駆動電圧の印加時間を示す印加時間情報と、該濃度情報の濃度を所定の濃度範囲毎に分割した該濃度範囲を示す高画質濃度情報と、を対応づけて記憶したテーブルである。
【０２２５】
本実施の形態では、対応テーブル２１Ａには、図９に示すように、９種類の粒子群として、シアン粒子群３５Ｃ１（駆動電圧Ｖｄｃ１）、シアン粒子群３５Ｃ２（駆動電圧Ｖｄｃ２）、シアン粒子群３５Ｃ３（駆動電圧Ｖｄｃ３）、マゼンタ粒子群３５Ｍ１（駆動電圧Ｖｄｍ１）、マゼンタ粒子群３５Ｍ２（駆動電圧Ｖｄｍ２）、マゼンタ粒子群３５Ｍ３（駆動電圧Ｖｄｍ３）、イエロー粒子群３５Ｙ１（駆動電圧Ｖｄｙ１）、イエロー粒子群３５Ｙ２（駆動電圧Ｖｄｙ２）、及びイエロー粒子群３５Ｙ３（駆動電圧Ｖｄｙ３）を示す情報が格納されているものとして説明する。
【０２２６】
なお、これらの粒子群の駆動電圧は、図９に示したように、駆動電圧Ｖｄｃ１、駆動電圧Ｖｄｃ２、駆動電圧Ｖｄｃ３、駆動電圧Ｖｄｍ１、駆動電圧Ｖｍ２、駆動電圧Ｖｄｍ３、駆動電圧Ｖｄｙ１、駆動電圧Ｖｄｙ２、及び駆動電圧Ｖｄｙ３の順に大きい値となるように予め調整されている。
また、画像表示媒体７２に含まれる互いに閾値電圧の異なる複数種類の粒子群３５各々の駆動電圧は、各々の粒子群３５の閾値電圧以上であり、且つ各々の粒子群３５の閾値電圧以上の閾値電圧を有する他の粒子群３５の内の最も閾値電圧の小さい粒子群３５の閾値電圧未満となるように設定されている。
【０２２７】
図１１に示す例では、対応テーブル２１Ａは、６個の項目「粒子種類」、「粒子色」、「濃度」、「駆動電圧」、「高画質濃度」、及び「電圧印加時間」から構成されている。
【０２２８】
本実施の形態では、「粒子種類」の項目には、９種類の粒子群の粒子種類を示す粒子種類情報が格納されており、シアン粒子群３５Ｃ１、シアン粒子群３５Ｃ２、シアン粒子群３５Ｃ３、マゼンタ粒子群３５Ｍ１、マゼンタ粒子群３５Ｍ２、マゼンタ粒子群３５Ｍ３、イエロー粒子群３５Ｙ１、イエロー粒子群３５Ｙ２、及びイエロー粒子群３５Ｙ３各々を示す粒子種類として、「Ｃ１」、「Ｃ２」、「Ｃ３」、「Ｍ１」、「Ｍ２」、「Ｍ３」、「Ｙ１」、「Ｙ２」、「Ｙ３」を示す情報が格納されている。
【０２２９】
「粒子色」の項目には、上記粒子種類情報に対応する各粒子群の色を示す情報が格納されている。
本実施の形態では、シアン粒子群３５Ｃ１、シアン粒子群３５Ｃ２、及びシアン粒子群３５Ｃ３を示す粒子種類情報に対応して、シアン色を示す情報「Ｃ」が格納されている。
また、マゼンタ粒子群３５Ｍ１、マゼンタ粒子群３５Ｍ２、及びマゼンタ粒子群３５Ｍ３を示す粒子種類情報に対応して、マゼンタ色を示す情報「Ｍ」が格納されている。
また、イエロー粒子群３５Ｙ１、イエロー粒子群３５Ｙ２、及びイエロー粒子群３５Ｙ３を示す粒子種類情報に対応して、イエロー色を示す情報「Ｙ」が格納されている。
【０２３０】
「濃度」の項目には、上記粒子種類情報に対応する種類の粒子群各々が画像表示媒体１２中を移動することによって表現可能な濃度値の範囲が示されている。ここでいう濃度とは、第１の実施の形態で説明したため説明を省略する。なお、特に説明の無い限り、本実施の形態の中で用いている言語の定義は、第１の実施の形態内で説明した定義と同じであるため、詳細な説明を省略する。
【０２３１】
本実施の形態では、粒子種類「Ｃ１」のシアン粒子群３５Ｃ１の移動により表現可能な濃度範囲として濃度値Ａから濃度値Ｂの範囲を示す「Ａ〜Ｂ」を示す情報が、対応する粒子種類情報「Ｃ１」に対応づけて格納されている。
同じように、粒子種類「Ｃ２」、及び「Ｃ３」各々に対応する濃度情報として、濃度情報「Ｃ〜Ｄ」、及び濃度情報「Ｅ〜Ｆ」を示す情報が対応づけられている。また、粒子種類「Ｍ１」、「Ｍ２」、及び「Ｍ３」各々に対応する濃度情報として、濃度情報「Ａ〜Ｂ」、濃度情報「Ｃ〜Ｄ」、及び濃度情報「Ｅ〜Ｆ」を示す情報が対応づけられている。
また、粒子種類「Ｙ１」、「Ｙ２」、及び「Ｙ３」各々に対応する濃度情報として、濃度情報「Ａ〜Ｂ」、濃度情報「Ｃ〜Ｄ」、及び濃度情報「Ｅ〜Ｆ」を示す情報が対応づけられている。
【０２３２】
なお、濃度情報「Ａ〜Ｂ」、「Ｃ〜Ｄ」、「Ｅ〜Ｆ」の順に濃度を示す濃度範囲の値が高くなるように濃度範囲が定められているとする。
【０２３３】
「駆動電圧」の項目には、各粒子群の粒子種類に対応する駆動電圧が格納されている。本実施の形態では、粒子種類情報「Ｃ１」、「Ｃ２」、「Ｃ３」、「Ｍ１」、「Ｍ２」、「Ｍ３」、「Ｙ１」、「Ｙ２」、及び「Ｙ３」各々に対応づけて、駆動電圧「Ｖｄｃ１」、「Ｖｄｃ２」、「Ｖｄｃ３」、「Ｖｄｍ１」、「Ｖｄｍ２」、「Ｖｄｍ３」、「Ｖｄｙ１」、「Ｖｄｙ２」、及び「Ｖｄｙ３」が各々対応づけられている。
【０２３４】
「高画質濃度」の項目には、「濃度」の項目に示される濃度範囲内を複数に分割した濃度範囲を示す濃度情報が格納されている。本実施の形態では、濃度「Ａ〜Ｂ」に対応する高画質濃度情報の項目として、この濃度「Ａ〜Ｂ」の範囲内の濃度値を複数領域に分割した濃度範囲である、濃度「Ａａ〜Ａc」、「Ａｄ〜Ａｆ」、「Ａｇ〜Ａｉ」の値を示す３種類の濃度範囲が格納されている。なお、濃度「Ａａ〜Ａc」、「Ａｄ〜Ａｆ」、「Ａｇ〜Ａｉ」は、濃度範囲「Ａ〜Ｂ」の範囲内で且つこの「Ａａ〜Ａc」、「Ａｄ〜Ａｆ」、「Ａｇ〜Ａｉ」の順に濃度を示す値が高くなるように濃度範囲が定められている。
【０２３５】
また、濃度「Ｃ〜Ｄ」に対応する高画質濃度情報の項目として、この濃度「Ｃ〜Ｄ」の範囲内の濃度値を複数領域に分割した濃度範囲である、濃度「Ｃａ〜Ｃc」、「Ｃｄ〜Ｃｆ」、「Ｃｇ〜Ｃｉ」の値を示す３種類の濃度範囲が格納されている。
なお、濃度「Ｃａ〜Ｃc」、「Ｃｄ〜Ｃｆ」、「Ｃｇ〜Ｃｉ」は、濃度範囲「Ｃ〜Ｄ」の範囲内で且つこの「Ｃａ〜Ｃc」、「Ｃｄ〜Ｃｆ」、「Ｃｇ〜Ｃｉ」の順に濃度を示す値が高くなるように濃度範囲が定められている。
【０２３６】
また、濃度「Ｅ〜Ｆ」に対応する高画質濃度情報の項目として、この濃度「Ｅ〜Ｆ」の範囲内の濃度値を複数領域に分割した濃度範囲である、濃度「Ｅａ〜Ｅc」、「Ｅｄ〜Ｅｆ」、「Ｅｇ〜Ｅｉ」の値を示す３種類の濃度範囲が格納されている。
なお、濃度「Ｅａ〜Ｅc」、「Ｅｄ〜Ｅｆ」、「Ｅｇ〜Ｅｉ」は、濃度範囲「Ｅ〜Ｆ」の範囲内で且つこの「Ｅａ〜Ｅc」、「Ｅｄ〜Ｅｆ」、「Ｅｇ〜Ｅｉ」の順に濃度を示す値が高くなるように濃度範囲が定められている。
【０２３７】
なお、本実施の形態では、「濃度」の項目に示される濃度情報に対応する「高画質濃度」の濃度情報として、３種類の濃度情報が対応づけられている場合を説明するが、３種類に限られるものではない。
【０２３８】
「電圧印加時間」の項目には、対応する駆動電圧の印加時間を示す情報が格納されている。例えば、この電圧印加時間が調整されることにより、対応する駆動電圧、例えば駆動電圧Ｖｄｃ１が印加されたときに、この駆動電圧Ｖｄｃ１に対応する濃度範囲「Ａ〜Ｂ」の範囲内で、更に表示濃度を上記高画質濃度項目に示される特定の濃度範囲内となるように調整することができる。
【０２３９】
本実施の形態では、「電圧印加時間」の電圧印加時間情報として、時間Ｔ１、時間Ｔ２、及び時間Ｔ３を示す情報が各高画質濃度項目に対応して格納されている。なお、本実施の形態では、各粒子種類情報に対応する電圧印加時間情報として、３種類の時間情報が格納されている場合を説明するが、３種類に限られるものではない。また、本実施の形態では、各粒子種類情報間で同じ値の３種類の電圧印加時間情報が格納されている場合を説明するが、異なる値及び異なる種類数であってもよい。
【０２４０】
これらの粒子種類情報、粒子色情報、濃度情報、駆動電圧情報、高画質濃度情報、及び電圧印加時間情報は、画像表示処理前に予め測定して、対応テーブル２１Ａに予め記憶するようにすればよい。
【０２４１】
対応テーブル２１Ｂは、図１２に示すように、画像表示媒体７２に表示する画像の色を示す表示色情報と、順序情報と、粒子色情報と、極性情報と、を関連づけて記憶した領域である。
【０２４２】
ここで、図１０で説明したように、画像表示媒体７２に色表示を行うときに、図１０（Ａ）に示す白色表示状態から、ブラック色表示、ブルー表示、シアン表示を行う場合には、一度の電圧印加によって表示色を変更することが可能であるが、例えば、図１０（Ａ）に示す白色表示状態から、図１０（Ｄ）に示すグリーン色表示を行うためには、表示対象となる色としてのグリー色以外のブラック色表示（図１０（Ｂ）参照）、及びイエロー色表示（図１０（Ｃ）参照）を経由した後に、図１０（Ｄ）に示すグリーン色表示を行うことができる。
【０２４３】
このため、粒子色情報としては、表示する対象となる色を表示するために必要な粒子の色を示す情報や、表示する対象となる色を表示する前に表示する色を表示するために必要な粒子の色を示す情報が格納されている。
【０２４４】
順序情報は、上記粒子色情報の色に対応する表示順序を示す情報である。
【０２４５】
極性情報は、正極を示す正極情報または負極を示す負極情報であって、本実施の形態では、極性情報が正極情報である場合には、表面電極４０側を正極とし背面電極４６側を負極とすることを示し、極性情報が負極情報である場合には、表面電極４０側を負極とし背面電極４６側を正極とすることを示しているが、反対の設定であってもよい。
【０２４６】
なお、粒子色情報の定義は、上記対応テーブル２１Ａにおいて説明したため、説明を省略する。
【０２４７】
図１２に示す例では、対応テーブル２１Ｂは、４個の項目「表示色」、「順序」、「粒子色」、「極性」から構成されている。
【０２４８】
本実施の形態では、「表示色」の項目には、粒子群の各色の組み合わせによって表現可能な色として、「ブラック」、「ブルー」、「シアン」、「マゼンタ」、「イエロー」、「レッド」、及び「グリーン」の７色を示す情報が格納されている。
【０２４９】
「順序」を示す項目には、順序が最も早いことを示す「１」、「１」の次の順序を示す「２」、「２」の次の順序を示す「３」の情報が格納されている。
【０２５０】
「粒子色」の項目には、対応する表示色を表現するために必要な粒子群の粒子の色を示す情報が格納されており、本実施の形態では、イエロー色を示す「Ｙ」、マゼンタ色を示す「Ｍ」、シアン色を示す「Ｃ」の何れか１つまたは複数が順序情報に対応づけて格納されている。
「極性」の項目には、「正極」または「負極」を示す情報が格納されている。
【０２５１】
次に、書込装置７０の作用を、図１３を用いて説明する。
【０２５２】
なお、図１３は、画像表示媒体７２に所定色の画像を表示するときに、制御部１９によって実行される処理プログラムの流れを示すフローチャートであり、このプログラムは、制御部１９の図示を省略するＲＯＭの所定の領域に予め記憶されて、制御部１９内の図示を省略するＣＰＵから読み出されることで実行される。
【０２５３】
また、画像表示媒体７２の各セル内には、上記図９に示した閾値特性を有する９種類の粒子群が封入されているとし、記憶部２１には、上記対応テーブル２１Ａ及び対応テーブル２１Ｂが記憶されているとする。
【０２５４】
ステップ２００では、取得部１５から表示画像情報を取得したか否かを判別し、否定されると本ルーチンを終了し、肯定されると、ステップ２０２へ進む。
【０２５５】
ステップ２０２では、まず、初期動作として、記憶部２１から初期電圧情報を読み取る。この初期電圧情報には、電圧情報、電圧印加時間情報、及び極性情報が含まれている。この電圧情報としては、画像表示媒体７２中に格納されている９種類の粒子群の内の、最も駆動電圧の高い粒子群の駆動電圧の駆動電圧情報が定められており、本実施の形態では、駆動電圧Ｖｄｙ３を示す情報が定められている。また、初期電圧情報に含まれる極性情報としては、負極情報が格納されている。また、初期電圧情報に含まれる電圧印加時間情報としては、この初期電圧情報に含まれる電圧情報の電圧を該極性情報に基づいて基板間に印加したときに、画像表示媒体７２に含まれる９種類すべての粒子群が背面基板２２側に移動するために必要な時間が予め定められている。
【０２５６】
次のステップ２０４では、読み取った初期電圧情報に含まれる電圧値情報の電圧を、電圧印加時間情報の電圧印加時間、極性情報の極性すなわち表面電極４０が負極となり背面電極４６が正極となるように印加することを示す初期動作信号を、電圧印加部１６へ出力する。
【０２５７】
初期動作信号を受け付けた電圧印加部１６は、表面電極４０と背面電極４６との電極間に、初期動作信号に含まれる電圧値情報の電圧を、表面電極４０を負極とし背面電極４６を正極として該電圧印加時間継続して印加する。
【０２５８】
ステップ２０４の処理によって、基板間に電圧が印加されると、負極に帯電している９種類の粒子群の全てが背面基板２２側へと移動して、背面基板２２に到る（図１４（Ａ）参照）。
このとき、表面基板２０側から視認される画像表示媒体１２の色は、分散媒５０中の大径粒子群３９の色としての白色として視認される。
【０２５９】
次のステップ２０８では、上記ステップ２００で取得した表示画像情報に含まれる表示色情報に対応する順序情報の順序の最大値を対応テーブル２１Ｂから読み取る。
【０２６０】
ステップ２０８の処理では、例えば、上記ステップ２００で取得した表示画像情報にレッド色を示す表示色情報が含まれている場合には、「表示色」項目の“レッド”情報に対応する「順序」項目の情報として対応づけられている“１”及び“２”のうちの最大値である“２”を読み取る。
また、例えば、上記ステップ２００で取得した表示画像情報にシアン色を示す表示色情報が含まれる場合には、「表示色」項目の“シアン”情報に対応する「順序」項目の情報の最大値の情報として、“１”を読み取る。
【０２６１】
次のステップ２１０では、上記ステップ２０８で読み取った順序情報の順序の最大値が“１”であるか否かを判別する。ステップ２１０の処理によって、上記ステップ２００で取得した表示画像情報に含まれる表示色情報に対応する順序情報の数が、１つであるか複数であるかを判別することができる。
【０２６２】
ステップ２１０の判断で肯定されると、ステップ２１２へ進み、否定されると、ステップ２２２へ進む。
ステップ２２２では、記憶部２１内に予め設けられているカウンタ２１Ｃのカウンタ値Ｎを“１”とすることにより、カウンタ値を初期化する。
【０２６３】
次にステップ２２４では、上記ステップ２００で取得した表示画像情報に含まれる表示色情報に対応する順序情報の内、カウンタ２１Ｃのカウンタ値Ｎによって示される値と同じ値を示す順序情報に対応する粒子色情報を、対応テーブル２１Ｂから読み取る。
【０２６４】
次にステップ２２６では、上記ステップ２２４で読み取った粒子色情報に対応する１または複数の粒子色情報各々に対応する閾値電圧を対応テーブル２１Ａから読み取り、読み取った駆動電圧の中の最大値を読み取る。
【０２６５】
次のステップ２２８では、上記ステップ２２６で読み取った最大値の駆動電圧を、対応テーブル２１Ｂに格納されている、カウンタ２１Ｃのカウンタ値の順序情報に対応する極性情報の極性で、所定時間印加する電圧印加信号を電圧印加部１６へ出力する。
なお、この所定時間とは、予め定められた時間であって、この最大値の駆動電圧以上の駆動電圧を有する粒子群が基板間を移動しうる時間として、駆動電圧毎に予め対応づけて記憶部２１に記憶し、ステップ２２８の処理実行時に読み出せばよい。
【０２６６】
次のステップ２３０では、カウンタ２１Ｃのカウンタ値をカウントアップする。
【０２６７】
次のステップ２３２では、カウンタ２１Ｃのカウンタ値が、上記ステップ２０８で読み取った最大値情報と一致するか否かを判別し、否定されると上記ステップ２２４へ戻り、肯定されると、ステップ２１２へ進む。
【０２６８】
例えば、上記ステップ２２２の判断においてカウンタ値Ｎが１であり、且つ上記ステップ２００で取得した表示画像情報にレッド色を示す表示色情報が含まれている場合には、上記ステップ２２４では、「表示色」項目の“レッド”情報に対応する「順序」項目の情報として対応づけられている“１”及び“２”のうちの、順序情報「１」に対応する粒子色情報として「Ｙ、Ｍ、Ｃ」を読み取る。
そして、次のステップ２２６の処理において、対応テーブル２１Ａから、粒子色情報「Ｙ」、「Ｍ」、「Ｃ」各々に対応する駆動電圧の中の最大値である駆動電圧Ｖｄｙ３を読み取る。そして次のステップ２２８において、読み取った駆動電圧Ｖｄｙ３の電圧を正極性で所定時間印加することを示す電圧印加信号を電圧印加部１６へ出力する。
これによって、画像表示媒体７２は、駆動電圧Ｖｄｙ３以下の閾値電圧を有する粒子群３５が表面基板２０側へと移動して、図１０（Ａ）に示す白色表示状態から、図１０（Ｂ）に示す黒色表示状態へと変る。
【０２６９】
一方、ステップ２１０の判断で肯定、または上記ステップ２３２の判断で肯定されると、ステップ２１２へ進み、上記ステップ２０８で読み取った順序の最大値の順序情報に対応する１または複数の粒子色情報と、極性情報と、を、対応テーブル２１Ｂから読み取る。
【０２７０】
次のステップ２１４では、上記ステップ２１０の処理で読み取った１または複数の粒子色情報各々に対応する駆動電圧を対応テーブル２１Ａから読み取る。
【０２７１】
次のステップ２１５では、上記ステップ２１４で読み取った駆動電圧の中の最も大きい駆動電圧に対応する粒子色情報を対応テーブル２１Ａから読み取る。
【０２７２】
上記ステップ２１２からステップ２１５の処理において、例えば、上記ステップ２００で取得した表示画像情報にレッド色を示す表示色情報が含まれている場合には、上記ステップ２０８で読み取った順序情報の順序の最大値“２”に対応する粒子色情報“Ｃ”を読み取った後に、この読み取った粒子色情報“Ｃ”に対応する駆動電圧を対応テーブル２１Ａから読み取ることで、３種類の駆動電圧Ｖｄｃ１、Ｖｄｃ２、及びＶｄｃ３を読み取る。そして、これら３種類の駆動電圧Ｖｄｃ１、Ｖｄｃ２、及びＶｄｃ３の内の最も大きい駆動電圧Ｖｄｃ３に対応する粒子色情報“Ｃ”を対応テーブル２１Ａから読み取る。
【０２７３】
次のステップ２１６では、上記ステップ２１５で読み取った粒子色情報の粒子色によって示される濃度を、上記ステップ２００で取得した表示画像情報に含まれる濃度情報に応じて求める。
【０２７４】
ステップ２１６の濃度算出処理は、本実施の形態では、表示濃度に対応する濃度を画像表示媒体７２において表現する場合に、最後に移動させる粒子群の内の最も高い駆動電圧に対応する粒子色の濃度を導出する処理である。
なお、この「最後に移動させる粒子群」とは、対応テーブル１２Ｂの表示色情報に対応する順序情報の内の、最大値に対応する粒子色情報の粒子色を示す粒子群を意味している。
【０２７５】
この濃度の算出は、例えば、予め表示濃度と、上記ステップ２１５の処理によって読み取られる粒子色情報の粒子色の濃度と、を該表示濃度が該粒子色の濃度によって表現可能となるように予め測定して、予め関連づけて記憶する、または予め関係式を導き出して記憶部２１に記憶すればよい。
【０２７６】
このように、本実施の形態では、表示濃度に対応して、濃度調整を行う粒子の色及び濃度を、図１０に示したように段階的に色表示を行って目的とする色表示を行う場合において、最後の段階で移動させる対象となる粒子の内の、最も高い駆動電圧を有する粒子群の色の濃度を調整する場合を説明している。
例えば、表示色としてグリーン色を表示する場合には、最後の段階とは図１０（Ｃ）に示すイエロー色表示から図１０（Ｄ）に示すグリーン色表示を行う段階を示し、この場合には、最後の段階で移動させる対象となる粒子は、イエロー色のイエロー粒子群３５Ｙに属する粒子群と、シアン色のシアン粒子群３５Ｃに属する粒子群となる。そして、この場合には、シアン粒子群３５Ｃの色であるシアン色の濃度を調整することによって、表示色濃度を調整する。
【０２７７】
ステップ２１８では、上記ステップ２１６で導出した導出濃度に対応する濃度情報と、上記ステップ２１５の処理により読み取った粒子色情報と、の双方に対応する駆動電圧の駆動電圧情報及び電圧印加時間の電圧印加時間情報を、対応テーブル２１Ａから読み取る。
【０２７８】
例えば、上記ステップ２１６の処理によって、粒子色がシアン色のＡ〜Ｂの範囲内で且つＡａ〜Ａｃの範囲内の濃度の濃度情報が導出された場合には、ステップ２１８の処理によって、シアン色及び濃度Ａａ〜Ａｃの範囲内に対応する駆動電圧として駆動電圧Ｖｄｃ１を読み取るとともに、電圧印加時間Ｔ１を対応テーブル２１Ａから読み取る。
【０２７９】
次のステップ２２０では、上記ステップ２１８で読み取った駆動電圧情報の駆動電圧を、上記ステップ２１２で読み取った極性情報の極性で印加することを示す電圧印加信号を、電圧印加部１６へ出力する。なお、この電圧印加信号としては、該電圧印加時間、該電圧、及び該極性を示すように、パルス幅及び電位を調整したパルス信号を用いても良い。
【０２８０】
電圧印加信号を受け付けた電圧印加部１６は、電圧印加信号に含まれる極性情報に基づいて表面電極４０を負極または正極とし背面電極４６を正極または負極として、電圧印加信号に含まれる駆動電圧情報の駆動電圧を、印加時間情報の印加時間継続して印加した後に、本ルーチンを終了する。
【０２８１】
例えば、電圧印加部１６に、駆動電圧「Ｖｄｃ１」及び電圧印加時間「Ｔ１」を示す情報と、表面電極４０を負極とし背面電極４６を正極とする情報とが含まれていた場合には、電圧印加部１６は、表面電極４０を負極とし背面電極４６を正極として、電圧値Ｖｄｃ１の駆動電圧を、時間Ｔ１時間継続して印加する。
【０２８２】
この電圧の印加によって、例えば、図１４に示すように、ステップ２２０の処理によって全ての種類の粒子群３５が背面基板２２側に存在する状態（図１４（Ａ）に示す白色表示状態）から、図１４（Ｂ）に示すように、印加した駆動電圧Ｖｄｃ１以下の閾値電圧を有する、粒子種類Ｃ１のシアン粒子群３５Ｃ１のみが、印加時間Ｔ１に応じた量、表面基板２０側に移動する。
【０２８３】
また、例えば、電圧印加部１６に、駆動電圧「Ｖｄｃ２」及び電圧印加時間「Ｔ１」を示す情報と、表面電極４０を負極とし背面電極４６を正極とする情報とが含まれていた場合には、電圧印加部１６は、表面電極４０を負極とし背面電極４６を正極として、電圧値Ｖｄｃ２の駆動電圧を、時間Ｔ１時間継続して印加する。
【０２８４】
この電圧の印加によって、例えば、図１４に示すように、ステップ２２０の処理によって全ての種類の粒子群３５が背面基板２２側に存在する状態（図１４（Ａ）に示す白色表示状態）から、図１４（Ｃ）に示すように、印加した駆動電圧Ｖｄｃ２以下の閾値電圧を有する、粒子種類Ｃ１のシアン粒子群３５Ｃ１と、粒子種類Ｃ２のシアン粒子群３５Ｃ２と、の双方が、印加時間Ｔ１に応じた量、表面基板２０側に移動する。
【０２８５】
また、例えば、電圧印加部１６に、駆動電圧「Ｖｄｃ３」及び電圧印加時間「Ｔ２」を示す情報と、表面電極４０を負極とし背面電極４６を正極とする情報とが含まれていた場合には、電圧印加部１６は、表面電極４０を負極とし背面電極４６を正極として、電圧値Ｖｄｃ３の駆動電圧を、時間Ｔ２時間継続して印加する。
【０２８６】
この電圧の印加によって、例えば、図１４に示すように、ステップ２２０の処理によって全ての種類の粒子群３５が背面基板２２側に存在する状態（図１４（Ａ）に示す白色表示状態）から、図１４（Ｄ）に示すように、印加した駆動電圧Ｖｄｃ３以下の閾値電圧を有する、粒子種類Ｃ１のシアン粒子群３５Ｃ１と、粒子種類Ｃ２のシアン粒子群３５Ｃ２と、粒子種類Ｃ３のシアン粒子群３５Ｃ３と、が、印加時間Ｔ２に応じた量、表面基板２０側に移動する。
【０２８７】
このように、本実施の形態では、画像表示媒体７２の各セル内に、同色であって且つ互いに前記閾値電圧の異なる複数種類の同色の粒子群からなる同色粒子群が、複数色含まれているので、基板間に印加する電圧に応じて、基板間に存在する互いに閾値電圧の異なる複数種類の粒子群の内の、印加した駆動電圧以下の閾値電圧を有する粒子群を選択的に移動させることができる。
【０２８８】
このため、各色毎に、表示対象となる画像の濃度に応じて、表面基板２０側または背面基板２２側に移動させる粒子の量を調整することができ、表示濃度を色毎に調整ことができる。
【０２８９】
さらに、粒子群の駆動電圧に応じた電圧を、表示する対象となる画像の濃度に応じた時間印加することができるので、同じ閾値電圧を有する粒子群の種類毎に、さらなる細かい階調表現を行う事が可能となる。
【０２９０】
なお、上記実施の形態では、各セル内には、３色の色毎に３種類の互いに閾値電圧の異なる粒子群が含まれている場合を説明したので、各色毎の濃度を３階調表現可能であるが、各セル内に封入する各色毎の互いに閾値電圧の異なる粒子群の種類は２種類であってもよく、また４種類以上としてもよい。各色毎の互いに駆動電圧の異なる粒子群の種類を４種類以上とすれば、さらなる高階調表現を行うことができる。
なお、上記実施の形態では、各セル内には、分散媒中に白色反射層として白色粒子群を含んだ場合を説明したが、白色粒子群に代えて白色顔料微粒子を分散媒に含んでもよい。あるいは、発色性や明るさは劣るが、分散媒に白色反射層を含まない場合も可能である。
【実施例】
【０２９１】
以下、本発明の実施例を詳細に説明する。なお、特に断りのない限り、部は重量部を示す。
【０２９２】
（実施例１）
―粒子の作製―
粒子群として、シアン色、マゼンタ色、及びイエロー色の３色間で閾値電圧が互いに異なり、且つ各色各々の同色粒子群を、互いに閾値電圧の異なる３種類の粒子群で構成した。
なお、実施例１では、下記に示すように、各粒子群を構成する粒子に、磁性材料としてマグネタイトを含有させることで、各粒子に磁気力を付与した。
【０２９３】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０２９４】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２重量部、マグネタイト（商品名： MTH-009F、戸田工業社製、外部磁場1ｋOeのときの飽和磁化６３ｅｍｕ／ｇ、平均粒径0.19μｍ）をマゼンタ色の着色剤（大日精化社製、商品名カーミン６Ｂ）を含むアクリル樹脂でコートしたマゼンタ色のマグネタイト１２．０重量部を、直径１０mmのジルコニアボールを使用し、ボールミル粉砕を２０時間実施することにより、分散液Ａを調整した。
【０２９５】
次に、炭酸カルシウム：４０重量部および水：６０重量部を、上記と同じようにボールミルによる粉砕を1０時間実施することにより、炭酸カルシウム分散液Ｂを作製した。
また、２％セロゲン水溶液：４．３重量部、上記炭酸カルシウム分散液Ｂ２０．４重量部、および２０％食塩水：５０重量部を混合し、超音波機で脱気を１０分間行い、乳化機で攪拌することにより、混合液Ｃを作製した。
【０２９６】
上記作製した分散液Ａ３５重量部と、ジビニルベンゼン１重量部と、重合開始剤ＡＩＢＮ：０．３５重量部を充分混合し、超音波機で脱気を１０分行った。これを上記作製した混合液Ｃの中にいれ、乳化機で乳化を実施した。
【０２９７】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。得られた粒子粉をイオン交換水中に分散させ、塩酸水を用いて炭酸カルシウムを分解させた後に、ろ過を行った。その後、蒸留水による洗浄を繰り返した後に、得られた粒子を６０℃で６時間真空乾燥し、アトライタを用いて３０分間粉砕して、マゼンタ色の粒子群Ｍ１を作製した。
【０２９８】
上記作製したマゼンタ粒子群３５Ｍ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。得られた混合液に含まれるマゼンタ色の粒子群Ｍ１の極性を、平行電極版を用いて測定したところ、負極性であった。
【０２９９】
――マゼンタ粒子群３５Ｍ２の作製――
上記マゼンタ色のマグネタイトの含有量を、１３．３重量部に変更した以外はマゼンタ粒子群３５Ｍ１と同じようにして、マゼンタ色のマゼンタ粒子群３５Ｍ２を作製した。
【０３００】
上記作製したマゼンタ粒子群３５Ｍ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。得られた混合液に含まれる粒子群Ｍ２の極性を上記と同じようにして測定したところ、負極性であった。
【０３０１】
――マゼンタ粒子群３５Ｍ３の作製――
上記マゼンタ色のマグネタイトの含有量を、１４．６重量部に変更した以外はマゼンタ粒子群３５Ｍ１と同じようにして、マゼンタ色のマゼンタ粒子群３５Ｍ３を作製した。
【０３０２】
上記作製したマゼンタ粒子群３５Ｍ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。また、上記と同じようにしてマゼンタ粒子群３５Ｍ３の極性を測定したところ、負極性であった。
【０３０３】
―シアン色の粒子群の作製―
シアン色のシアン粒子群３５Ｃに属する３種類の互いに閾値電圧の異なるシアン粒子群３５Ｃ１、シアン粒子群３５Ｃ２、及びシアン粒子群３５Ｃ３として、シアン色の粒子を以下の手順で調整した。
【０３０４】
――シアン粒子群３５Ｃ１の作製――
上記マゼンタ色のマゼンタ粒子群３５Ｍ１の作製手順のうち、帯電制御剤（ＣＯＰＹ  ＣＨＡＲＧＥ  ＰＳＹ  ＶＰ２０３８；クラリアントジャパン製）の量を３重量部に変更し、分散液Ａのマゼンタ色のマグネタイトをシアン色の着色剤（大日精化社製、商品名シアニンブルー４９３３Ｍ）を含むアクリル樹脂でコートしたマグネタイトに変更した以外は、マゼンタ粒子群３５Ｍ１と同じようにしてシアン色のシアン粒子群３５Ｃ１を作製した。
【０３０５】
上記作製したシアン粒子群３５Ｃ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。また、上記と同じようにしてシアン粒子群３５Ｃ１の極性を測定したところ、負極性であった。
【０３０６】
――シアン粒子群３５Ｃ２の作製――
上記マゼンタ色のマゼンタ粒子群３５Ｍ２の作製手順のうち、帯電制御剤（ＣＯＰＹ  ＣＨＡＲＧＥ  ＰＳＹ  ＶＰ２０３８；クラリアントジャパン製）の量を３重量部に変更し、分散液Ａのマゼンタ色のマグネタイトをシアン色の着色剤（大日精化社製、商品名シアニンブルー４９３３Ｍ）を含むアクリル樹脂でコートしたマグネタイトに変更した以外は、マゼンタ粒子群３５Ｍ２と同じようにしてシアン色のシアン粒子群３５Ｃ２を作製した。
【０３０７】
上記作製したシアン粒子群３５Ｃ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてシアン粒子群３５Ｃ２の極性を測定したところ、負極性であった。
【０３０８】
――シアン粒子群３５Ｃ３の作製――
上記マゼンタ色のマゼンタ粒子群３５Ｍ３の作製手順のうち、帯電制御剤（ＣＯＰＹ  ＣＨＡＲＧＥ  ＰＳＹ  ＶＰ２０３８；クラリアントジャパン製）の量を３重量部に変更し、分散液Ａのマゼンタ色のマグネタイトをシアン色の着色剤（大日精化社製、商品名シアニンブルー４９３３Ｍ）を含むアクリル樹脂でコートしたマグネタイトに変更した以外は、マゼンタ粒子群３５Ｍ３と同じようにしてシアン色のシアン粒子群３５Ｃ３を作製した。
【０３０９】
上記作製したシアン粒子群３５Ｃ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてシアン粒子群３５Ｃ３の極性を測定したところ、負極性であった。
【０３１０】
―イエロー色の粒子群の作製―
イエロー色のイエロー粒子群３５Ｙに属する３種類の互いに閾値電圧の異なるイエロー粒子群３５Ｙ１、イエロー粒子群３５Ｙ２、及びイエロー粒子群３５Ｙ３として、イエロー色の粒子を以下の手順で調整した。
【０３１１】
――イエロー粒子群３５Ｙ１の作製――
上記マゼンタ色のマゼンタ粒子群３５Ｍ１の作製手順のうち、帯電制御剤（ＣＯＰＹ  ＣＨＡＲＧＥ  ＰＳＹ  ＶＰ２０３８；クラリアントジャパン製）の量を１重量部に変更し、分散液Ａのマゼンタ色のマグネタイトをイエロー色の着色剤（大日精化社製、商品名ピグメントイエロー１７）を含むアクリル樹脂でコートしたマグネタイトに変更した以外は、マゼンタ粒子群３５Ｍ１と同じようにしてイエロー色のイエロー粒子群３５Ｙ１を作製した。
【０３１２】
上記作製したイエロー粒子群３５Ｙ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ１の極性を測定したところ、負極性であった。
【０３１３】
――イエロー粒子群３５Ｙ２の作製――
上記マゼンタ色のイエロー粒子群３５Ｙ２の作製手順のうち、帯電制御剤（ＣＯＰＹ  ＣＨＡＲＧＥ  ＰＳＹ  ＶＰ２０３８；クラリアントジャパン製）の量を３重量部に変更し、分散液Ａのマゼンタ色のマグネタイトをイエロー色の着色剤（大日精化社製、商品名ピグメントイエロー１７）を含むアクリル樹脂でコートしたマグネタイトに変更した以外は、マゼンタ粒子群３５Ｍ２と同じようにしてイエロー色のイエロー粒子群３５Ｙ２を作製した。
【０３１４】
上記作製したイエロー粒子群３５Ｙ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ２の極性を測定したところ、負極性であった。
【０３１５】
――イエロー粒子群３５Ｙ３の作製――
上記マゼンタ色のイエロー粒子群３５Ｙ３の作製手順のうち、帯電制御剤（ＣＯＰＹ  ＣＨＡＲＧＥ  ＰＳＹ  ＶＰ２０３８；クラリアントジャパン製）の量を３重量部に変更し、分散液Ａのマゼンタ色のマグネタイトをイエロー色の着色剤（大日精化社製、商品名ピグメントイエロー１７）を含むアクリル樹脂でコートしたマグネタイトに変更した以外は、イエロー粒子群３５Ｙ３と同じようにしてイエロー色のイエロー粒子群３５Ｙ３を作製した。
【０３１６】
上記作製したイエロー粒子群３５Ｙ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ３の極性を測定したところ、負極性であった。
【０３１７】
上記作製したマゼンタ色のマゼンタ粒子群３５Ｍ１、マゼンタ粒子群３５Ｍ２、及びマゼンタ粒子群３５Ｍ３、シアン色のシアン粒子群３５Ｃ１、シアン粒子群３５Ｃ２、及びシアン粒子群３５Ｃ３、イエロー色のイエロー粒子群３５Ｙ１、イエロー粒子群３５Ｙ２、及びイエロー粒子群３５Ｙ３、各々について、「静電力」に寄与する平均帯電量、「拘束力」に寄与する、体積平均一次粒子径、磁気量、及び形状係数ＳＦ１各々を測定し、後述する方法で作製した画像表示媒体を用いて印加電圧と表示濃度との関係を測定し、閾値電圧を求め、駆動電圧を設定した。
測定結果と設定した閾値電圧、及び駆動電圧を表１に示した。
【０３１８】
【表１】
2008170626.tif 000003
【０３１９】
なお、上記均帯電量、「拘束力」に寄与する、体積平均一次粒子径、磁気量、及び形状係数ＳＦ１各々は、下記測定方法で測定した。
【０３２０】
＜体積平均一次粒子径の測定方法＞
体積平均一次粒子径は、測定する粒子直径が２μｍ以上の場合、測定装置としてはコールターカウンターＴＡ−ＩＩ型（ベックマン−コールター社製）を用い、電解液はＩＳＯＴＯＮ−ＩＩ（ベックマン−コールター社製）を使用して、粒径を測定した。
【０３２１】
測定法としては、分散剤として界面活性剤、より良くは、アルキルベンゼンスルホン酸ナトリウムの５％水溶液２ｍｌ中に、測定試料を０．５〜５０ｍｇ加え、これを前記電解液１００〜１５０ｍｌ中に添加した。この測定試料を懸濁させた電解液を超音波分散器で１分間分散処理を行い、前記コールターカウンターＴＡ−ＩＩ型により、アパーチャー径が１００μｍのアパーチャーを用いて、粒径が２．０〜６０μｍの範囲の粒子の粒度分布を測定した。測定する粒子数は５０，０００であった。
【０３２２】
測定された粒度分布を、分割された粒度範囲（チャンネル）に対し、体積、数それぞれについて小径側から累積分布を描き、体積で累積１６％となる粒径を体積平均粒子径Ｄ１６ｖ、数で累積１６％となる累積個数粒径をＤ１６ｐと定義する。同じように、体積で累積５０％となる粒径を体積平均粒子径Ｄ５０ｖ、数で累積５０％となる粒径を個数平均粒子径Ｄ５０ｐと定義する。また、同じように、体積で累積８４％となる粒径を体積平均粒子径Ｄ８４ｖ、数で累積８４％となる累積個数粒径をＤ８４ｐと定義する。体積平均一次粒子径は該Ｄ５０ｖである。
【０３２３】
これらを用いて、体積平均粒度分布指標（ＧＳＤｖ）は（Ｄ８４ｖ／Ｄ１６ｖ） 1/2 より算出され、数平均粒度指標（ＧＳＤｐ）は（Ｄ８４ｐ／Ｄ１６ｐ） 1/2 より算出され、小径側個数平均粒度指標（下ＧＳＤｐ）は｛（Ｄ５０ｐ）／（Ｄ１６ｐ）｝により算出される。
【０３２４】
一方、測定する粒子直径が２μｍ未満の場合、レーザー回析式粒度分布測定装置（ＬＡ−７００：堀場製作所製）を用いて測定した。測定法としては分散液となっている状態の試料を固形分で２ｇになるように調整し、これにイオン交換水を添加して、４０ｍｌにする。これをセルに適当な濃度になるまで投入し、２分待って、セル内の濃度変化が安定したところで測定する。得られたチャンネルごとの体積平均一次粒子径を、体積平均一次粒子径の小さい方から累積し、累積５０％になったところを体積平均一次粒子径とした。
【０３２５】
＜平均帯電量の測定方法＞
平均帯電量は、例えば、所定重量の粒子の電気泳動電流を測定することによって計測することが出来る。所定重量の粒子が分散された分散液を平行平板電極セルの中に充填し、平行平板電極間に電圧を印加して、充填した全粒子が電極間を移動したときの電流を計測し、電荷量を算出した。この電荷量と粒子の重量から粒子１個当りの電荷量を算出した。なお、粒子を真球形状で均一な径を持つものと仮定して計算した。
【０３２６】
＜分散媒との界面における流動抵抗の測定方法＞
分散媒との界面における流動抵抗は、後述する方法で作成した画像表示媒体に、上記作製した粒子群各々を１種類のみ分散媒（ここでいう分散媒とは、後述する画像表示媒体に各色粒子を含む３種類の分散液を混合させた混合液を混合した混合液溶液を示している）中に封入して、電極間に電圧を印加して、粒子群が移動を開始する電圧値を計測する。分散媒に電圧を印加して一方の基板側に粒子群を集めたのちに、もう一方の基板側へ移動する方向で、電圧を印加した。電極基板の表面はフッ素樹脂等の低表面エネルギーな材料を塗布することによって、基板と粒子間の相互作用を極小化した状態で測定した。得られた電圧値に粒子群各々の電荷量を乗じた値をもって流動抵抗を表す２次的な物性値とした。
【０３２７】
＜磁気量の測定方法＞
磁気量は東映工業社製、商品名振動試料形磁力計を用いて、１ｋOeの外部磁場のもとで測定した。
【０３２８】
＜形状係数ＳＦ１の測定方法＞
形状係数ＳＦ１は、粒子を走査型電子顕微鏡（ＳＥＭ）により観察した画像をルーゼックス画像解析装置（ニレコ社製）に取り込み、５０個以上のトナーの最大長と投影面積を求め、下記式（１）によって計算し、その平均値を求めることにより得られるものである。
ＳＦ１＝（ＭＬ2／Ａ）×（π／４）×１００    ・・・    式（１）
上記式（１）中、ＭＬは粒子の絶対最大長、Ａは粒子の投影面積を各々示す。
【０３２９】
静電力と拘束力との差分の絶対値（単位：ニュートン（Ｎ））の算出方法
【０３３０】
＜閾値電圧の測定方法＞
閾値電圧は、後述する方法で作成した画像表示媒体に、上記作製した粒子群各々を１種類のみ分散媒中に封入して、電極間に電圧を印加して、濃度計（X-Rite社製、商品名X-Rite964）を用いて表面基板の濃度を測定し、１０Ｖあたりの濃度測定前後の濃度差が0.01以上となったときの閾値に相当する電圧を閾値電圧として測定した。
【０３３１】
―画像表示媒体及び画像表示装置の作製―
表面基板２０及び背面基板２２として、５０ｍｍ×５０ｍｍ×１．１ｍｍの７０５９ガラス支持基体上に透明ＩＴＯ電極を各画素毎に形成し、その上に厚さ５μｍのポリカーボネート樹脂（三菱ガス化学社製、ＰＣ−Ｚ）層を形成したものを使用した。５０ｍｍ×５０ｍｍ×０．３ｍｍのシリコーンゴムシートの中央部から２０ｍｍ×２０ｍｍの正方形を切り抜いたものをスペーサとして使用し、これを背面基板上に置いた。
【０３３２】
この表面基板２０と背面基板２２各々の向かい合う側の面の十点平均表面粗さＲｚを、ＪＩＳ  Ｂ  ０６０１に記載の通りの測定方法で測定したところ、各々、0.1μｍであった。
【０３３３】
ここで、まず、上記得られたマゼンタ粒子群３５Ｍ１を含む混合液と、マゼンタ粒子群３５Ｍ２を含む混合液と、マゼンタ粒子群３５Ｍ３を含む混合液と、を当量ずつ混合することによって、マゼンタ粒子群３５Ｍ１、マゼンタ粒子群３５Ｍ２、マゼンタ粒子群３５Ｍ３を含む分散液を得た。
【０３３４】
同じようにして、上記得られたイエロー粒子群３５Ｙ１を含む混合液と、イエロー粒子群３５Ｙ２を含む混合液と、イエロー粒子群３５Ｙ３を含む混合液と、を当量ずつ混合することによって、イエロー粒子群３５Ｙ１、イエロー粒子群３５Ｙ２、イエロー粒子群３５Ｙ３を含む分散液を得た。
【０３３５】
さらに、同じようにして、上記得られたシアン粒子群３５Ｃ１を含む混合液と、シアン粒子群３５Ｃ２を含む混合液と、シアン粒子群３５Ｃ３を含む混合液と、を当量ずつ混合することによって、シアン粒子群３５Ｃ１、シアン粒子群３５Ｃ２、シアン粒子群３５Ｃ３を含む分散液を得た。
【０３３６】
さらに、大径粒子群３９を下記方法で作製して、作製した大径粒子群３９（８０重量部）を、シリコーンオイル（オクタメチルトリシロキサン）２０重量部に分散した分散液を得た。
【０３３７】
−大径粒子群３９の作製−
大径粒子群３９としては、次のように作成した粒子の集合体を用いた。
メタクリル酸シクロヘキシル：５３重量部、酸化チタン：（タイペークＣＲ６３：石原産業社製）：４５重量部、およびシクロヘキサン：５重量部を直径１０mmのジルコニアボールを使用し、ボールミル粉砕を２０時間実施することにより、分散液Ａを作成した。次に、炭酸カルシウム：４０重量部および水：６０重量部をボールミルにて微粉砕することにより、炭カル分散液Ｂを作成した。また、２％セロゲン水溶液：４．３ｇ、炭カル分散液８．５ｇ、および２０％食塩水：５０ｇを混合し、超音波機で脱気を１０分間行い、乳化機で攪拌することにより、混合液Ｃを作成した。そして、分散液Ａ３５ｇとジビニルベンゼン１ｇ、重合開始剤ＡＩＢＮ：０．３５ｇを、充分混合し、超音波機で脱気を１０分行う。これを混合液Ｃの中にいれ、乳化機で乳化を実施した。
次にこの乳化液をビンにいれ、シリコン詮をし、注射針を使用し、減圧脱気を充分行い、窒素ガスで封入した。次に６０℃で１０時間反応させ粒子を作製した。さらに、冷却後、この分散液を、凍結乾燥機により−３５℃、０．１Ｐａの下で２日間シクロヘキサンを除いた。得られた粒子粉をイオン交換水中に分散させ、塩酸水で炭酸カルシウムを分解させ、ろ過を行った。その後充分な蒸留水で洗浄し、粒度を揃え、これを乾燥さることにより大径粒子群３９を作製した。
また、作製した大径粒子群３９の体積平均一次粒径は、２０μｍであった。
【０３３８】
上記マゼンタ粒子群３５Ｍ１、マゼンタ粒子群３５Ｍ２、マゼンタ粒子群３５Ｍ３を含む分散液と、上記イエロー粒子群３５Ｙ１、イエロー粒子群３５Ｙ２、イエロー粒子群３５Ｙ３を含む分散液と、シアン粒子群３５Ｃ１、シアン粒子群３５Ｃ２、シアン粒子群３５Ｃ３を含む分散液と、を当量ずつと、上記大径粒子群３９を含む分散液を画像表示媒体７２の表面基板と背面基板との間の空間体積に対して６割の量（体積）と、を混合した混合溶液を調整した。
【０３３９】
この混合溶液1ｍｌを、静置した後に、前記スペーサの中央の正方形に切り抜かれた空間に注入した。その後、スペーサ上に表面基板を密着させ、両基板をダブルクリップで加圧保持して、スペーサーと両基板とを密着させ、画像表示媒体７２を作製した。
【０３４０】
この画像表示媒体７２の表面基板の電極を電圧印加部１６としての  トレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表１に示した値を格納した上記図１１及び上記図１２に示す対応テーブル２１Ａ及び対応テーブル２１Ｂをパーソナルコンピュータ内の記憶領域に記憶した。
なお、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０３４１】
＜評価＞
上記画像表示装置が、表示画像情報として、シアン色濃度０．５を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度０．４５であった。
次に、表示画像情報として、上記受け付けた色と同じ色で且つ濃度１.０を示す表示画像情報を受け付けた場合の濃度測定結果は、０．９５であった。また、該色で且つ濃度１．５を示す表示画像情報を受け付けた場合の濃度測定結果は、１．４５であった。
【０３４２】
さらに、上記色とは異なる色としてのマゼンタ色で、且つ濃度を０．５、１．０、１．５、の３段階に換えた画像情報を順次受け付けて、図１３に示す処理プログラムを該パーソナルコンピュータにおいて実行させた後に、同じようにして表面基板の濃度を測定したところ、各々０．４７、１．０１、１．５２であった。
【０３４３】
このように、各色毎に階調表現が可能であった。
【０３４４】
（実施例２）
―粒子の作製―
粒子群として、シアン色、マゼンタ色、及びイエロー色の３色間で閾値電圧が互いに異なり、且つ各同色粒子群を互いに閾値電圧の異なる３種類の粒子群で構成した。
なお、実施例２では、下記に示すように、各粒子群を構成する粒子に、互いに磁気特性の異なる磁性材料を含有させることで、種類間で互いに閾値電圧の異なる各粒子群を作製した。
【０３４５】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０３４６】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２重量部、マグネタイト（商品名MTH-009F、戸田工業社製、外部磁場1ｋOeのときの飽和磁化６４ｅｍｕ／ｇ、平均粒径０．１９μｍ）をマゼンタ色の着色剤（大日精化社製、商品名カーミン６Ｂ）を含むアクリル樹脂でコートしたマゼンタ色のマグネタイト（Ｍａｇ−ｍ１）１２．０重量部を、直径１０mmのジルコニアボールを使用し、ボールミル粉砕を２０時間実施することにより、分散液Ａを調整した。
【０３４７】
次に、炭酸カルシウム：４０重量部および水：６０重量部を、上記と同じようにボールミルによる粉砕を１０時間実施することにより、炭酸カルシウム分散液Ｂを作製した。
また、２％セロゲン水溶液：４．３重量部、上記炭酸カルシウム分散液Ｂ２０．４重量部、および２０％食塩水：５０重量部を混合し、超音波機で脱気を１０分間行い、乳化機で攪拌することにより、混合液Ｃを作製した。
【０３４８】
上記作製した分散液Ａ３５重量部と、ジビニルベンゼン１重量部と、重合開始剤ＡＩＢＮ：０．３５重量部を充分混合し、超音波機で脱気を１０分行った。これを上記作製した混合液Ｃの中にいれ、乳化機で乳化を実施した。
【０３４９】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。得られた粒子粉をイオン交換水中に分散させ、塩酸水を用いて炭酸カルシウムを分解させた後に、ろ過を行った。その後、蒸留水による洗浄を繰り返した後に、得られた粒子を６０℃で６時間真空乾燥し、アトライタを用いて３０分間粉砕して、マゼンタ色のマゼンタ粒子群３５Ｍ１を作製した。
【０３５０】
この作製したマゼンタ粒子群３５Ｍ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてマゼンタ粒子群３５Ｍ１の極性を測定したところ、負極性であった。
【０３５１】
――マゼンタ粒子群３５Ｍ２の作製――
上記マゼンタ色でコートした磁性材料としてのマグネタイト（商品名MTH-009F、戸田工業社製、外部磁場1ｋOeのときの飽和磁化６４ｅｍｕ／ｇ、平均粒径０．１９μｍ）に換えて、外部磁場1ｋOeのときの飽和磁化７０ｅｍｕ／ｇのマグネタイト（Ｍａｇ−ｍ２）を用いた以外は、実施例２におけるマゼンタ粒子群３５Ｍ１と同じようにして、マゼンタ色のマゼンタ粒子群３５Ｍ２を作製した。
【０３５２】
この作製したマゼンタ粒子群３５Ｍ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてマゼンタ粒子群３５Ｍ２の極性を測定したところ、負極性であった。
【０３５３】
――マゼンタ粒子群３５Ｍ３の作製――
上記マゼンタ色でコートした磁性材料としてのマグネタイト（商品名MTH-009F、戸田工業社製、外部磁場1ｋOeのときの飽和磁化６４ｅｍｕ／ｇ、平均粒径０．１９μｍ）に換えて、外部磁場1ｋOeのときの飽和磁化７６ｅｍｕ／ｇのマグネタイト（Ｍａｇ−ｍ３）を用いた以外は、実施例２におけるマゼンタ粒子群３５Ｍ１と同じようにして、マゼンタ色のマゼンタ粒子群３５Ｍ３を作製した。
【０３５４】
この作製したマゼンタ粒子群３５Ｍ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてマゼンタ粒子群３５Ｍ３の極性を測定したところ、負極性であった。
【０３５５】
―シアン色の粒子群の作製―
シアン色のシアン粒子群３５Ｃに属する３種類の互いに閾値電圧の異なるシアン粒子群３５Ｃ１、シアン粒子群３５Ｃ２、及びシアン粒子群３５Ｃ３として、シアン色の粒子を以下の手順で調整した。
【０３５６】
――シアン粒子群３５Ｃ１の作製――
実施例２におけるマゼンタ色のマゼンタ粒子群３５Ｍ１の作製手順のうち、上記マゼンタ色の着色剤を含む樹脂でコートした磁性材料としてのマゼンタ色のマグネタイトに換えて、マグネタイト（商品名MTH-009F、戸田工業社製、外部磁場1ｋOeのときの飽和磁化６４ｅｍｕ／ｇ、平均粒径０．１９μｍ）をシアン色の着色剤（大日精化社製、商品名シアニンブルー４９３３Ｍ）を含むアクリル樹脂でコートしたシアン色のマグネタイト（Ｍａｇ−ｃ１）を用いた以外は、実施例２におけるマゼンタ粒子群３５Ｍ１と同じようにしてシアン色のシアン粒子群３５Ｃ１を作製した。
【０３５７】
この作製したシアン粒子群３５Ｃ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてシアン粒子群３５Ｃ１の極性を測定したところ、負極性であった。
【０３５８】
――シアン粒子群３５Ｃ２の作製――
実施例２におけるマゼンタ色のマゼンタ粒子群３５Ｍ２の作製手順のうち、上記マゼンタ色の着色剤を含む樹脂でコートした磁性材料としてのマゼンタ色のマグネタイトに換えて、シアン色の着色剤（大日精化社製、商品名シアニンブルー４９３３Ｍ）を含むアクリル樹脂でコートしたマグネタイト（Ｍａｇ−ｃ２）に変更した以外は、実施例２におけるマゼンタ粒子群３５Ｍ２と同じようにしてシアン色のシアン粒子群３５Ｃ２を作製した。
【０３５９】
この作製したシアン粒子群３５Ｃ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてシアン粒子群３５Ｃ１の極性を測定したところ、負極性であった。
【０３６０】
――シアン粒子群３５Ｃ３の作製――
実施例２における上記マゼンタ色のマゼンタ粒子群３５Ｍ３の作製手順のうち、上記マゼンタ色の着色剤を含む樹脂でコートした磁性材料としてのマグネタイトに換えて、シアン色の着色剤（大日精化社製、商品名シアニンブルー４９３３Ｍ）を含むアクリル樹脂でコートしたマグネタイト（Ｍａｇ−ｃ３）に変更した以外は、実施例２におけるマゼンタ粒子群３５Ｍ３と同じようにしてシアン色のシアン粒子群３５Ｃ３を作製した。
【０３６１】
この作製したシアン粒子群３５Ｃ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてシアン粒子群３５Ｃ３の極性を測定したところ、負極性であった。
【０３６２】
―イエロー色の粒子群の作製―
イエロー色のイエロー粒子群３５Ｙに属する３種類の互いに閾値電圧の異なるイエロー粒子群３５Ｙ１、イエロー粒子群３５Ｙ２、及びイエロー粒子群３５Ｙ３として、イエロー色の粒子を以下の手順で調整した。
【０３６３】
――イエロー粒子群３５Ｙ１の作製――
実施例２における上記マゼンタ色のマゼンタ粒子群３５Ｍ１の作製手順のうち、上記マゼンタ色の着色剤を含む樹脂でコートした磁性材料としてのマグネタイトに換えて、イエロー色の着色剤（大日精化社製、商品名ピグメントイエロー１７）を含むアクリル樹脂でコートしたマグネタイト（Ｍａｇ−ｙ１）に変更した以外は、実施例２におけるマゼンタ粒子群３５Ｍ１と同じようにしてイエロー色のイエロー粒子群３５Ｙ１を作製した。
【０３６４】
上記作製したイエロー粒子群３５Ｙ１を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ１の極性を測定したところ、負極性であった。
【０３６５】
――イエロー粒子群３５Ｙ２の作製――
実施例２における上記マゼンタ色のマゼンタ粒子群３５Ｍ２の作製手順のうち、上記マゼンタ色の着色剤を含む樹脂でコートした磁性材料としてのマグネタイトに換えて、イエロー色の着色剤（大日精化社製、商品名ピグメントイエロー１７）を含むアクリル樹脂でコートしたマグネタイトＭａｇ−ｙ２）に変更した以外は、実施例２におけるマゼンタ粒子群３５Ｍ２と同じようにしてイエロー色のイエロー粒子群３５Ｙ２を作製した。
【０３６６】
上記作製したイエロー粒子群３５Ｙ２を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ２の極性を測定したところ、負極性であった。
【０３６７】
――イエロー粒子群３５Ｙ３の作製――
実施例２における上記マゼンタ色のマゼンタ粒子群３５Ｍ３の作製手順のうち、上記マゼンタ色の着色剤を含む樹脂でコートした磁性材料としてのマグネタイトに換えて、イエロー色の着色剤（大日精化社製、商品名ピグメントイエロー１７）を含むアクリル樹脂でコートしたマグネタイトＭａｇ−ｙ３）に変更した以外は、実施例２におけるマゼンタ粒子群３５Ｍ３と同じようにしてイエロー色のイエロー粒子群３５Ｙ３を作製した。
【０３６８】
上記作製したイエロー粒子群３５Ｙ３を２重量部、ノニオン系界面活性剤ポリオキシエチレンアルキルエーテル２重量部と共に、シリコーンオイル（オクタメチルトリシロキサン）９８重量部中に投入し、攪拌分散して混合液を得た。上記と同じようにしてイエロー粒子群３５Ｙ３の極性を測定したところ、負極性であった。
【０３６９】
実施例２において作製したマゼンタ色のマゼンタ粒子群３５Ｍ１、マゼンタ粒子群３５Ｍ２、及びマゼンタ粒子群３５Ｍ３、シアン色のシアン粒子群３５Ｃ１、シアン粒子群３５Ｃ２、及びシアン粒子群３５Ｃ３、イエロー色のイエロー粒子群３５Ｙ１、イエロー粒子群３５Ｙ２、及びイエロー粒子群３５Ｙ３、各々について、「静電力」に寄与する平均帯電量、「拘束力」に寄与する、体積平均一次粒子径、磁気量、及び形状係数ＳＦ１各々を測定し、上記実施例１と同様にして作製した画像表示媒体を用いて印加電圧と表示濃度との関係を測定し、閾値電圧を求め、駆動電圧を設定した。測定結果と設定した駆動電圧を表２に示した。
【０３７０】
【表２】
2008170626.tif 000004
【０３７１】
なお、上記均帯電量、「拘束力」に寄与する、体積平均一次粒子径、磁気量、及び形状係数ＳＦ１各々は、実施例１と同じようにして測定した。
【０３７２】
―画像表示媒体及び画像表示装置の作製―
実施例１で用いた３種類の混合液体に換えて、下記混合液体を用いた。
まず、実施例２で調整した、上記イエロー粒子群３５Ｙ１の混合液と、イエロー粒子群３５Ｙ２の混合液と、イエロー粒子群３５Ｙ３の混合液と、を当量ずつ混合することによって、イエロー粒子群３５Ｙ１、イエロー粒子群３５Ｙ２、イエロー粒子群３５Ｙ３を含む分散液を得た。
【０３７３】
さらに、同じようにして、実施例２で調整した、上記マゼンタ粒子群３５Ｍ１の混合液と、マゼンタ粒子群３５Ｍ２の混合液と、マゼンタ粒子群３５Ｍ３の混合液と、を当量ずつ混合することによって、マゼンタ粒子群３５Ｍ１、マゼンタ粒子群３５Ｍ２、マゼンタ粒子群３５Ｍ３を含む分散液を得た。
また、同じようにして、実施例２で調整した、上記シアン粒子群３５Ｃ１の混合液と、シアン粒子群３５Ｃ２の混合液と、シアン粒子群３５Ｃ３の混合液と、を当量ずつ混合することによって、シアン粒子群３５Ｃ１、シアン粒子群３５Ｃ２、シアン粒子群３５Ｃ３を含む分散液を得た。
【０３７４】
さらに、大径粒子群３９を実施例１と同様にして作製して、作製した大径粒子群３９（８０重量部）を、シリコーンオイル（オクタメチルトリシロキサン）２０重量部に分散した分散液を得た。
【０３７５】
上記マゼンタ粒子群３５Ｍ１、マゼンタ粒子群３５Ｍ２、マゼンタ粒子群３５Ｍ３を含む分散液と、上記イエロー粒子群３５Ｙ１、イエロー粒子群３５Ｙ２、イエロー粒子群３５Ｙ３を含む分散液と、シアン粒子群３５Ｃ１、シアン粒子群３５Ｃ２、シアン粒子群３５Ｃ３を含む分散液と、を当量ずつと、上記大径粒子群３９を含む分散液を画像表示媒体７２の表面基板と背面基板との間の空間体積に対して６．５割の量（体積）と、を混合した混合溶液を調整した。
【０３７６】
この混合溶液1ｍｌを用いて、実施例１と同様にして画像表示媒体７２を作製した。
【０３７７】
この実施例２で作製した画像表示媒体７２の表面基板の電極を電圧印加部１６としてのトレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表２に示した値を格納した上記図１１及び上記図１２に示す対応テーブル２１Ａ及び対応テーブル２１Ｂをパーソナルコンピュータ内の記憶領域に記憶した。
なお、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０３７８】
＜評価＞
上記画像表示装置に、表示画像情報として、シアン色、濃度  ０．５０を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度  ０．４５であった。
次に、表示画像情報として、上記受け付けた色と同じ色で且つ濃度１．００を示す表示画像情報を受け付けた場合の濃度測定結果は、０．９６であった。また、該色で且つ濃度  １．５０を示す表示画像情報を受け付けた場合の濃度測定結果は、１．４７であった。
【０３７９】
さらに、上記色とは異なる色としてのマゼンタ色で、且つ濃度を０．５０  、１．００、１．５０、の３段階に換えた画像情報を順次受け付けて、図１３に示す処理プログラムを該パーソナルコンピュータにおいて実行させた後に、同じようにして表面基板の濃度を測定したところ、各々０．４７、１．０１、１．４９であった。
【０３８０】
このように、各色毎に階調表現が可能であった。
【０３８１】
（実施例３）
―粒子の作製―
粒子群として、シアン色、マゼンタ色、及びイエロー色の３色間で閾値電圧が互いに異なり、且つ各同色粒子群を、互いに閾値電圧の異なる３種類の粒子群で構成した。
なお、実施例３では、下記に示すように、各粒子群を構成する粒子を、長鎖アルキル基を含む化合物で改質することによって、種類毎に互いに粒子間の分散媒に対する流動抵抗が異なる用に調整することで、種類間で互いに閾値電圧の異なる各粒子群を作製した。
【０３８２】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０３８３】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２重量部、を直径１０mmのジルコニアボールを使用し、ボールミル粉砕を２０時間実施することにより、分散液Ａを作製した。
次に、炭酸カルシウム：４０重量部および水：６０重量部をボールミルにて粉砕することにより、炭酸カルシウム分散液Ｂを作製した。そして、２％セロゲン水溶液：４．３重量部、炭酸カルシウム分散液２０．４重量部、および２０％食塩水：５０重量部を混合し、超音波機で脱気を１０分間行い、乳化機で攪拌することにより、混合液Ｃを作製した。
【０３８４】
作製したこの分散液Ａ３５重量部、ジビニルベンゼン１重量部、重合開始剤ＡＩＢＮ：０．３５重量部を、充分混合し、超音波機で脱気を１０分行った。これを混合液Ｃの中にいれ、乳化機で乳化させた。
【０３８５】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。得られた粒子粉をイオン交換水中に分散させ、塩酸水を用いて炭酸カルシウムを分解させた後に、ろ過を行った。その後、蒸留水による洗浄を繰り返した後に、得られた粒子をオクタデシルトリエトキシシラン（信越シリコーン社製、商品名ＬＳ−６９７０）を濃度０．５％溶解した酢酸濃度０．５％の酢酸水溶液中に分散させ1時間攪拌して粒子表面を改質処理した。その後、６０℃で６時間真空乾燥し、アトライタを用いて３０分間粉砕して粒子を作製した。
【０３８６】
作製した粒子を２重量部、オクタデシルトリエトキシシラノール基で表面修飾されたマゼンタ粒子群３５Ｍ１の混合液を得た。
【０３８７】
――マゼンタ粒子群３５Ｍ２の作製――
実施例３において、オクタデシルトリエトキシシラン（信越シリコーン社製、商品名ＬＳ−６９７０）を濃度０．５％溶解した酢酸水溶液に換えて、オクタデシルトリエトキシシラン（信越シリコーン社製、商品名ＬＳ−６９７０）を濃度１．０％溶解した酢酸水溶液を用いた以外は実施例３におけるマゼンタ粒子群３５Ｍ１と同じようにして、オクタデシルトリエトキシシラノール基で表面修飾されたマゼンタ粒子群３５Ｍ２の混合液を得た。
【０３８８】
――マゼンタ粒子群３５Ｍ３の作製――
実施例３において、オクタデシルトリエトキシシラン（信越シリコーン社製、商品名ＬＳ−６９７０）を濃度１．０％溶解した酢酸水溶液に換えて、オクタデシルトリエトキシシラン（信越シリコーン社製、商品名ＬＳ−６９７０）を濃度１．５％溶解した酢酸水溶液を用いた以外は実施例３におけるマゼンタ粒子群３５Ｍ１と同じようにして、オクタデシルトリエトキシシラノール基で表面修飾されたマゼンタ粒子群３５Ｍ３の混合液を得た。
【０３８９】
――シアン粒子群３５Ｃ１の作製――
実施例３におけるマゼンタ色のマゼンタ粒子群３５Ｍ１の作製手順のうち、上記マゼンタ顔料に換えて、シアニン顔料（シアニンブルー４９３３Ｍ、大日精化社製）を用い、帯電制御剤の量を３重量部に換えた以外は、実施例３におけるマゼンタ粒子群３５Ｍ１と同じようにしてシアン色のシアン粒子群３５Ｃ１の混合液を得た。
【０３９０】
――シアン粒子群３５Ｃ２の作製――
実施例３におけるマゼンタ色のマゼンタ粒子群３５Ｍ２の作製手順のうち、上記マゼンタ顔料に換えて、シアニン顔料（シアニンブルー４９３３Ｍ、大日精化社製）を用い、帯電制御剤の量を３重量部に換えた以外は、実施例３におけるマゼンタ粒子群３５Ｍ２と同じようにしてシアン色のシアン粒子群３５Ｃ２の混合液を得た。
【０３９１】
――シアン粒子群３５Ｃ３の作製――
実施例３におけるマゼンタ色のマゼンタ粒子群３５Ｍ３の作製手順のうち、上記マゼンタ顔料に換えて、シアニン顔料（シアニンブルー４９３３Ｍ、大日精化社製）を用い、帯電制御剤の量を３重量部に換えた以外は、実施例３におけるマゼンタ粒子群３５Ｍ３と同じようにしてシアン色のシアン粒子群３５Ｃ３の混合液を得た。
【０３９２】
――イエロー粒子群３５Ｙ１の作製――
実施例３におけるマゼンタ色のマゼンタ粒子群３５Ｍ１の作製手順のうち、上記マゼンタ顔料に換えて、イエロー顔料（ピグメントイエロー１７、大日精化社製）を用い、帯電制御剤の量を１重量部に換えた以外は、実施例３におけるマゼンタ粒子群３５Ｍ１と同じようにしてシアン色のイエロー粒子群３５Ｙ１の混合液を得た。
【０３９３】
――イエロー粒子群３５Ｙ２の作製――
実施例３におけるマゼンタ色のマゼンタ粒子群３５Ｍ２の作製手順のうち、上記マゼンタ顔料に換えて、イエロー顔料（ピグメントイエロー１７、大日精化社製）を用い、帯電制御剤の量を１重量部に換えた以外は、実施例３におけるマゼンタ粒子群３５Ｍ２と同じようにしてシアン色のイエロー粒子群３５Ｙ２の混合液を得た。
【０３９４】
――イエロー粒子群３５Ｙ３の作製――
実施例３におけるマゼンタ色のマゼンタ粒子群３５Ｍ３の作製手順のうち、上記マゼンタ顔料に換えて、イエロー顔料（ピグメントイエロー１７、大日精化社製）を用い、帯電制御剤の量を１重量部に換えた以外は、実施例３におけるマゼンタ粒子群３５Ｍ３と同じようにしてシアン色のイエロー粒子群３５Ｙ３の混合液を得た。
【０３９５】
得られた混合液中の各粒子群について、実施例１と同じようにして、「静電力」に寄与する平均帯電量、「拘束力」に寄与する、体積平均一次粒子径、分散媒（オクタメチルトリシロキサン）との界面における流動抵抗、磁気量、及び形状係数ＳＦ１各々を測定し、実施例１と同様にして作製した画像表示媒体を用いて印加電圧と表示濃度との関係を測定し、閾値電圧を求め、駆動電圧を設定した。測定結果と設定した駆動電圧を表３に示した。
【０３９６】
【表３】
2008170626.tif 000005
【０３９７】
なお、上記均帯電量、「拘束力」に寄与する、体積平均一次粒子径、分散媒（オクタメチルトリシロキサン）との界面における抵抗、磁気量、及び形状係数ＳＦ１各々は、実施例１と同じようにして測定した。
【０３９８】
さらに、大径粒子群３９を実施例１と同様にして作製して、作製した大径粒子群３９（８０重量部）を、シリコーンオイル（オクタメチルトリシロキサン）２０重量部に分散した分散液を得た。
【０３９９】
上記マゼンタ粒子群３５Ｍ１、マゼンタ粒子群３５Ｍ２、マゼンタ粒子群３５Ｍ３を含む分散液と、上記イエロー粒子群３５Ｙ１、イエロー粒子群３５Ｙ２、イエロー粒子群３５Ｙ３を含む分散液と、シアン粒子群３５Ｃ１、シアン粒子群３５Ｃ２、シアン粒子群３５Ｃ３を含む分散液と、を当量ずつと、上記大径粒子群３９を含む分散液を画像表示媒体７２の表面基板と背面基板との間の空間体積に対して６．５割（体積）の量と、を混合した混合溶液を調整した。
【０４００】
この混合溶液1ｍｌを用いて、実施例１と同様にして画像表示媒体７２を作製した。
【０４０１】
この実施例３で作製した画像表示媒体７２の表面基板の電極を電圧印加部１６としてのトレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表３に示した値を格納した上記図１１及び上記図１２に示す対応テーブル２１Ａ及び対応テーブル２１Ｂをパーソナルコンピュータ内の記憶領域に記憶した。
なお、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０４０２】
＜評価＞
上記画像表示装置が、表示画像情報として、シアン色、濃度０．５を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度０．４８であった。
【０４０３】
次に、表示画像情報として、上記受け付けた色と同じ色で且つ濃度１．０を示す表示画像情報を受け付けた場合の濃度測定結果は、０．９８であった。また、該色で且つ濃度１．５を示す表示画像情報を受け付けた場合の濃度測定結果は、１．４９であった。
【０４０４】
さらに、上記色とは異なる色としてのイエロー色で、且つ濃度を０．５、１．０、１．５、の３段階に換えた画像情報を順次受け付けて、図１３に示す処理プログラムを該パーソナルコンピュータにおいて実行させた後に、同じようにして表面基板の濃度を測定したところ、各々０．４９、０．９９、１．５１であった。
【０４０５】
このように、各色毎に階調表現が可能であった。さらに、駆動電圧を印加する時間を変化させるパルス幅変調を組み合わせるとさらに高い階調表現が可能と考えられる。
【０４０６】
（実施例４）
―粒子の作製―
粒子群として、シアン色、マゼンタ色、及びイエロー色の３色間で閾値電圧が互いに異なり、且つ各同色粒子群を、互いに閾値電圧の異なる３種類の粒子群で構成した。
なお、実施例４では、下記に示すように、各粒子群を構成する粒子を、乾燥条件を調整することによって、種類毎に互いに粒子間の粒子の形状係数が異なる様に調整することで、種類間で互いに閾値電圧の異なる各粒子群を作製した。
【０４０７】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０４０８】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２重量部、シクロヘキサン９重量部を直径１０mmのジルコニアボールを使用し、ボールミル粉砕を２０時間実施することにより、分散液Ａを作製した。
次に、炭酸カルシウム：４０重量部および水：６０重量部をボールミルにて粉砕することにより、炭酸カルシウム分散液Ｂを作製した。そして、２％セロゲン水溶液：４．３重量部、炭酸カルシウム分散液Ｂ２０．４重量部、および２０％食塩水：５０重量部を混合し、超音波機で脱気を１０分間行い、乳化機で攪拌することにより、混合液Ｃを作製した。
【０４０９】
作製したこの分散液Ａ３５重量部、ジビニルベンゼン１重量部、重合開始剤ＡＩＢＮ：０．３５重量部を、充分混合し、超音波機で脱気を１０分行った。これを混合液Ｃの中にいれ、乳化機で乳化させた。
【０４１０】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。冷却後、粒子を含む分散液を、１．３×１０4Ｐａ、３０℃で５時間乾燥させてシクロヘキサンを除いた。得られた粒子粉をイオン交換水中に分散させ、塩酸水を用いて炭酸カルシウムを分解させた後に、ろ過を行った。その後、蒸留水による洗浄を繰り返した。その後、３０℃で６時間真空乾燥し、アトライタを用いて３０分間粉砕して粒子を作製した。
【０４１１】
作製した粒子２重量部をシリコーンオイル（オクタメチルトリシロキサン）９８重量部に投入し、攪拌分散して混合することによって、マゼンタ粒子群３５Ｍ１の混合液を得た。得られた粒子の形状係数を求めたところ１２０であった。
【０４１２】
――マゼンタ粒子群３５Ｍ２の作製――
実施例４におけるマゼンタ粒子群３５Ｍ１の作製手順のうち、分散液Ａのシクロヘキサンを７重量部にした以外は実施例４におけるマゼンタ粒子群３５Ｍ１と同じようにして、マゼンタ粒子群３５Ｍ２の混合液を得た。得られた粒子の形状係数を求めたところ１１５であった。
【０４１３】
――マゼンタ粒子群３５Ｍ３の作製――
実施例４におけるマゼンタ粒子群３５Ｍ１の作製手順のうち、分散液Ａのシクロヘキサンを５重量部にした以外は実施例４におけるマゼンタ粒子群３５Ｍ１と同じようにして、マゼンタ粒子群３５Ｍ２の混合液を得た。得られた粒子の形状係数を求めたところ１１０であった。
【０４１４】
――シアン粒子群３５Ｃ１の作製――
実施例４におけるマゼンタ色のマゼンタ粒子群３５Ｍ１の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ１と同じようにしてシアン色のシアン粒子群３５Ｃ１の混合液を得た。
【０４１５】
――シアン粒子群３５Ｃ２の作製――
実施例４におけるマゼンタ色のマゼンタ粒子群３５Ｍ２の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ２と同じようにしてシアン色のシアン粒子群３５Ｃ２の混合液を得た。
【０４１６】
――シアン粒子群３５Ｃ３の作製――
実施例４におけるマゼンタ色のマゼンタ粒子群３５Ｍ３の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ３と同じようにしてシアン色のシアン粒子群３５Ｃ３の混合液を得た。
【０４１７】
――イエロー粒子群３５Ｙ１の作製――
実施例４におけるマゼンタ色のマゼンタ粒子群３５Ｍ１の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ１と同じようにしてシアン色のイエロー粒子群３５Ｙ１の混合液を得た。
【０４１８】
――イエロー粒子群３５Ｙ２の作製――
実施例４におけるマゼンタ色のマゼンタ粒子群３５Ｍ２の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ２と同じようにしてシアン色のイエロー粒子群３５Ｙ２の混合液を得た。
【０４１９】
――イエロー粒子群３５Ｙ３の作製――
実施例４におけるマゼンタ色のマゼンタ粒子群３５Ｍ３の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ３と同じようにしてシアン色のイエロー粒子群３５Ｙ３の混合液を得た。
【０４２０】
得られた混合液中の各粒子群について、実施例１と同じようにして、「静電力」に寄与する平均帯電量、「拘束力」に寄与する、体積平均一次粒子径、磁気量、形状係数ＳＦ１各々を測定した。実施例１と同様にして作製した画像表示媒体を用いて印加電圧と表示濃度との関係を測定し、閾値電圧を求め、駆動電圧を設定した。測定結果と設定した駆動電圧を表４に示した。
【０４２１】
【表４】
2008170626.tif 000006
【０４２２】
―画像表示媒体及び画像表示装置の作製―
実施例１で用いた３種類の混合液体に換えて、実施例４において上記調整した混合液を当量ずつ混合した混合液体（マゼンタ粒子群３５Ｍ１、マゼンタ粒子群３５Ｍ２、マゼンタ粒子群３５Ｍ３、上記イエロー粒子群３５Ｙ１、イエロー粒子群３５Ｙ２、イエロー粒子群３５Ｙ３、シアン粒子群３５Ｃ１、シアン粒子群３５Ｃ２、及びシアン粒子群３５Ｃ３各々を含む混合液を当量ずつ混合した混合液体）を用いた以外は、実施例１と同じようにして、画像表示媒体を作製し、評価を行った。
【０４２３】
この実施例４で作製した画像表示媒体の表面基板の電極を電圧印加部１６としてのトレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表４に示した値を格納した上記図１１及び上記図１２に示す対応テーブル２１Ａ及び対応テーブル２１Ｂをパーソナルコンピュータ内の記憶領域に記憶した。
なお、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０４２４】
＜評価＞
上記画像表示装置が、表示画像情報として、シアン色、濃度０．５を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度０．４９であった。
次に、表示画像情報として、上記受け付けた色と同じ色で且つ濃度１．０を示す表示画像情報を受け付けた場合の濃度測定結果は、０．９９であった。また、該色で且つ濃度１．５を示す表示画像情報を受け付けた場合の濃度測定結果は、１．４８であった。
【０４２５】
さらに、上記色とは異なる色としてのイエロー色で、且つ濃度を０．５、１．０、１．５の３段階に換えた画像情報を順次受け付けて、図１３に示す処理プログラムを該パーソナルコンピュータにおいて実行させた後に、同じようにして表面基板の濃度を測定したところ、各々０．４８、１．００、１．５１であった。
【０４２６】
このように、各色毎に階調表現が可能であった。さらに、駆動電圧を印加する時間を変化させるパルス幅変調を組み合わせるとさらに高い階調表現が可能と考えられる。
【０４２７】
（実施例５）
―粒子の作製―
粒子群として、シアン色、マゼンタ色、及びイエロー色の３色間で閾値電圧が互いに異なり、且つ各同色粒子群を、互いに閾値電圧の異なる３種類の粒子群で構成した。
なお、実施例５では、下記に示すように、各粒子群を構成する粒子を、乾燥条件を調整することによって、種類毎に互いに粒子間の粒子の体積平均一次粒子径が異なる様に調整することで、種類間で互いに閾値電圧の異なる各粒子群を作製した。
【０４２８】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０４２９】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２重量部を直径１０mmのジルコニアボールを使用し、ボールミル粉砕を２０時間実施することにより、分散液Ａを作製した。
次に、炭酸カルシウム：４０重量部および水：６０重量部をボールミルにて粉砕することにより、炭酸カルシウム分散液Ｂを作製した。そして、２％セロゲン水溶液：４．３重量部、炭酸カルシウム分散液Ｂ２０．４重量部、および２０％食塩水：５０重量部を混合し、超音波機で脱気を１０分間行い、乳化機で攪拌することにより、混合液Ｃを作製した。
【０４３０】
作製したこの分散液Ａ３５重量部、ジビニルベンゼン１重量部、重合開始剤ＡＩＢＮ：０．３５重量部を、充分混合し、超音波機で脱気を１０分行った。これを混合液Ｃの中にいれ、乳化機で乳化させた。
【０４３１】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。得られた粒子粉をイオン交換水中に分散させ、塩酸水を用いて炭酸カルシウムを分解させた後に、ろ過を行った。その後、蒸留水による洗浄を繰り返した。その後、３０℃で６時間真空乾燥し、アトライタを用いて３０分間粉砕して粒子を作製した。
【０４３２】
作製した粒子２重量部をシリコーンオイル（オクタメチルトリシロキサン）９８重量部に投入し、攪拌分散して混合することによって、マゼンタ粒子群３５Ｍ１の混合液を得た。得られた粒子の体積平均一次粒子径を求めたところ１．０μｍであった。
【０４３３】
――マゼンタ粒子群３５Ｍ２の作製――
実施例５におけるマゼンタ粒子群３５Ｍ１の作製手順のうち、混合液C中の炭酸カルシウム分散液Ｂの量を２０．１重量部にした以外は実施例４におけるマゼンタ粒子群３５Ｍ１と同じようにして、マゼンタ粒子群３５Ｍ２の混合液を得た。得られた粒子の体積平均一次粒子径を求めたところ１．４μｍであった。
【０４３４】
――マゼンタ粒子群３５Ｍ３の作製――
実施例５におけるマゼンタ粒子群３５Ｍ１の作製手順のうち、混合液C中の炭酸カルシウム分散液Ｂの量を１９．８重量部にした以外は実施例４におけるマゼンタ粒子群３５Ｍ１と同じようにして、マゼンタ粒子群３５Ｍ２の混合液を得た。得られた粒子の体積平均一次粒子径を求めたところ１．８μｍであった。
【０４３５】
――シアン粒子群３５Ｃ１の作製――
実施例５におけるマゼンタ色のマゼンタ粒子群３５Ｍ１の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ１と同じようにしてシアン色のシアン粒子群３５Ｃ１の混合液を得た。
【０４３６】
――シアン粒子群３５Ｃ２の作製――
実施例５におけるマゼンタ色のマゼンタ粒子群３５Ｍ２の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ２と同じようにしてシアン色のシアン粒子群３５Ｃ２の混合液を得た。
【０４３７】
――シアン粒子群３５Ｃ３の作製――
実施例５におけるマゼンタ色のマゼンタ粒子群３５Ｍ３の作製手順のうち、上記マゼンタ顔料に換えて、シアニン顔料（シアニンブルー４９３３Ｍ、大日精化社製）を用い、帯電制御剤の量を３重量部に換えた以外は、実施例４におけるマゼンタ粒子群３５Ｍ３と同じようにしてシアン色のシアン粒子群３５Ｃ３の混合液を得た。
【０４３８】
――イエロー粒子群３５Ｙ１の作製――
実施例５におけるマゼンタ色のマゼンタ粒子群３５Ｍ１の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ１と同じようにしてシアン色のイエロー粒子群３５Ｙ１の混合液を得た。
【０４３９】
――イエロー粒子群３５Ｙ２の作製――
実施例５におけるマゼンタ色のマゼンタ粒子群３５Ｍ２の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ２と同じようにしてシアン色のイエロー粒子群３５Ｙ２の混合液を得た。
【０４４０】
――イエロー粒子群３５Ｙ３の作製――
実施例５におけるマゼンタ色のマゼンタ粒子群３５Ｍ３の作製手順のうち、上記マゼンタ顔料に換えて、イエロー顔料（ピグメントイエロー１７、大日精化社製）を用い、帯電制御剤の量を１重量部に換えた以外は、実施例４におけるマゼンタ粒子群３５Ｍ３と同じようにしてシアン色のイエロー粒子群３５Ｙ３の混合液を得た。
【０４４１】
得られた混合液中の各粒子群について、実施例１と同じようにして、「静電力」に寄与する平均帯電量、「拘束力」に寄与する、体積平均一次粒子径、磁気量、形状係数ＳＦ１各々を測定した。実施例１と同様にして作製した画像表示媒体を用いて印加電圧と表示濃度との関係を測定し、閾値電圧を求め、駆動電圧を設定した。測定結果と設定した駆動電圧を表５に示した。
【０４４２】
【表５】
2008170626.tif 000007
【０４４３】
―画像表示媒体及び画像表示装置の作製―
実施例１で用いた３種類の混合液体に換えて、実施例４において上記調整した混合液を当量ずつ混合した混合液体（マゼンタ粒子群３５Ｍ１、マゼンタ粒子群３５Ｍ２、マゼンタ粒子群３５Ｍ３、上記イエロー粒子群３５Ｙ１、イエロー粒子群３５Ｙ２、イエロー粒子群３５Ｙ３、シアン粒子群３５Ｃ１、シアン粒子群３５Ｃ２、及びシアン粒子群３５Ｃ３各々を含む混合液を当量ずつ混合した混合液体）を用いた以外は、実施例１と同じようにして、評価を行った。
【０４４４】
なお、実施例５で作製した画像表示媒体の表面基板の電極を電圧印加部１６としてのトレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表５に示した値を格納した上記図１１及び上記図１２に示す対応テーブル２１Ａ及び対応テーブル２１Ｂをパーソナルコンピュータ内の記憶領域に記憶した。
また、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０４４５】
＜評価＞
上記画像表示装置が、表示画像情報として、シアン色、濃度０．５を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度０．４９であった。
次に、表示画像情報として、上記受け付けた色と同じ色で且つ濃度１．０を示す表示画像情報を受け付けた場合の濃度測定結果は、０．９９であった。また、該色で且つ濃度１．５を示す表示画像情報を受け付けた場合の濃度測定結果は、１．４８であった。
【０４４６】
さらに、上記色とは異なる色としてのイエロー色で、且つ濃度を０．５、１．０、１．５の３段階に換えた画像情報を順次受け付けて、図１３に示す処理プログラムを該パーソナルコンピュータにおいて実行させた後に、同じようにして表面基板の濃度を測定したところ、各々０．４８、１．００、１．５１であった。
【０４４７】
このように、各色毎に階調表現が可能であった。さらに、駆動電圧を印加する時間を変化させるパルス幅変調を組み合わせるとさらに高い階調表現が可能と考えられる。
【０４４８】
（実施例６）
―粒子の作製―
粒子群として、シアン色、マゼンタ色、及びイエロー色の３色間で閾値電圧が互いに異なり、且つ各同色粒子群を、互いに閾値電圧の異なる３種類の粒子群で構成した。
なお、実施例６では、下記に示すように、各粒子群を構成する粒子を、帯電制御剤の配合量を調整することによって、種類毎に互いに粒子間の粒子の平均帯電量が異なる様に調整することで、種類間で互いに閾値電圧の異なる各粒子群を作製した。
すなわち、実施例６では、粒子群の種類毎の表面基板２０及び背面基板２２に対する拘束力が一定で、且つ静電力が異なるように粒子を調整した場合を説明する。
【０４４９】
―マゼンタ色の粒子群の作製―
マゼンタ色のマゼンタ粒子群３５Ｍに属する３種類の互いに閾値電圧の異なるマゼンタ粒子群３５Ｍ１、マゼンタ粒子群３５Ｍ２、及びマゼンタ粒子群３５Ｍ３として、マゼンタ色の粒子を以下の手順で調整した。
【０４５０】
――マゼンタ粒子群３５Ｍ１の作製――
メタクリル酸シクロヘキシル：５３重量部、マゼンタ顔料（カーミン６Ｂ；大日精化社製）３重量部、帯電制御剤（ＣＯＰＹ  ＣＨＡＲＧＥ  ＰＳＹ  ＶＰ２０３８；クラリアントジャパン製）２. ３重量部を直径１０mmのジルコニアボールを使用し、ボールミル粉砕を２０時間実施することにより、分散液Ａを作製した。
次に、炭酸カルシウム：４０重量部および水：６０重量部をボールミルにて粉砕することにより、炭酸カルシウム分散液Ｂを作製した。そして、２％セロゲン水溶液：４．３重量部、炭酸カルシウム分散液Ｂ２０．４重量部、および２０％食塩水：５０重量部を混合し、超音波機で脱気を１０分間行い、乳化機で攪拌することにより、混合液Ｃを作製した。
【０４５１】
作製したこの分散液Ａ３５重量部、ジビニルベンゼン１重量部、重合開始剤ＡＩＢＮ：０．３５重量部を、充分混合し、超音波機で脱気を１０分行った。これを混合液Ｃの中にいれ、乳化機で乳化させた。
【０４５２】
次にこの乳化液をビンにいれ、シリコン詮をし、注射針を使用して減圧脱気を充分行った後に、窒素ガスで封入した。次に、この乳化液を６０℃で１０時間反応させて粒子粉を作製した。得られた粒子粉をイオン交換水中に分散させ、塩酸水を用いて炭酸カルシウムを分解させた後に、ろ過を行った。その後、蒸留水による洗浄を繰り返した。その後、３０℃で６時間真空乾燥し、アトライタを用いて３０分間粉砕して粒子を作製した。
【０４５３】
作製した粒子２重量部をシリコーンオイル（オクタメチルトリシロキサン）９８重量部に投入し、攪拌分散して混合することによって、マゼンタ粒子群３５Ｍ１の混合液を得た。得られた粒子の平均帯電量を求めたところ−１６Ｃ/個であった。
【０４５４】
――マゼンタ粒子群３５Ｍ２の作製――
実施例６におけるマゼンタ粒子群３５Ｍ１の作製手順のうち、帯電制御剤（ＣＯＰＹ  ＣＨＡＲＧＥ  ＰＳＹ  ＶＰ２０３８；クラリアントジャパン製）を２重量部にした以外は実施例６におけるマゼンタ粒子群３５Ｍ１と同じようにして、マゼンタ粒子群３５Ｍ２の混合液を得た。得られた粒子の平均帯電量を求めたところ−１４Ｃ/個であった。
【０４５５】
――マゼンタ粒子群３５Ｍ３の作製――
実施例６におけるマゼンタ粒子群３５Ｍ１の作製手順のうち、帯電制御剤（ＣＯＰＹ  ＣＨＡＲＧＥ  ＰＳＹ  ＶＰ２０３８；クラリアントジャパン製）を１．７重量部にした以外は実施例６におけるマゼンタ粒子群３５Ｍ１と同じようにして、マゼンタ粒子群３５Ｍ２の混合液を得た。得られた粒子の平均帯電量を求めたところ−１２Ｃ/個であった。
【０４５６】
――シアン粒子群３５Ｃ１の作製――
実施例６におけるマゼンタ色のマゼンタ粒子群３５Ｍ１の作製手順のうち、上記マゼンタ顔料に換えて、シアニン顔料（シアニンブルー４９３３Ｍ、大日精化社製）を用い、帯電制御剤の量を３．４５重量部に換えた以外は、実施例６におけるマゼンタ粒子群３５Ｍ１と同じようにしてシアン色のシアン粒子群３５Ｃ１の混合液を得た。得られた粒子の平均帯電量を求めたところ−２４Ｃ/個であった。
【０４５７】
――シアン粒子群３５Ｃ２の作製――
実施例６におけるマゼンタ色のマゼンタ粒子群３５Ｍ２の作製手順のうち、上記マゼンタ顔料に換えて、シアニン顔料（シアニンブルー４９３３Ｍ、大日精化社製）を用い、帯電制御剤の量を３重量部に換えた以外は、実施例６におけるマゼンタ粒子群３５Ｍ２と同じようにしてシアン色のシアン粒子群３５Ｃ２の混合液を得た。得られた粒子の平均帯電量を求めたところ−２１Ｃ/個であった。
【０４５８】
――シアン粒子群３５Ｃ３の作製――
実施例６におけるマゼンタ色のマゼンタ粒子群３５Ｍ３の作製手順のうち、上記マゼンタ顔料に換えて、シアニン顔料（シアニンブルー４９３３Ｍ、大日精化社製）を用い、帯電制御剤の量を２．５５重量部に換えた以外は、実施例６におけるマゼンタ粒子群３５Ｍ３と同じようにしてシアン色のシアン粒子群３５Ｃ３の混合液を得た。得られた粒子の平均帯電量を求めたところ−１８Ｃ/個であった。
【０４５９】
――イエロー粒子群３５Ｙ１の作製――
実施例６におけるマゼンタ色のマゼンタ粒子群３５Ｍ１の作製手順のうち、上記マゼンタ顔料に換えて、イエロー顔料（ピグメントイエロー１７、大日精化社製）を用い、帯電制御剤の量を１．２５重量部に換えた以外は、実施例６におけるマゼンタ粒子群３５Ｍ１と同じようにしてシアン色のイエロー粒子群３５Ｙ１の混合液を得た。得られた粒子の平均帯電量を求めたところ−９Ｃ/個であった。
【０４６０】
――イエロー粒子群３５Ｙ２の作製――
実施例６におけるマゼンタ色のマゼンタ粒子群３５Ｍ２の作製手順のうち、上記マゼンタ顔料に換えて、イエロー顔料（ピグメントイエロー１７、大日精化社製）を用い、帯電制御剤の量を１重量部に換えた以外は、実施例６におけるマゼンタ粒子群３５Ｍ２と同じようにしてシアン色のイエロー粒子群３５Ｙ２の混合液を得た。得られた粒子の平均帯電量を求めたところ−７Ｃ/個であった。
【０４６１】
――イエロー粒子群３５Ｙ３の作製――
実施例６におけるマゼンタ色のマゼンタ粒子群３５Ｍ３の作製手順のうち、上記マゼンタ顔料に換えて、イエロー顔料（ピグメントイエロー１７、大日精化社製）を用い、帯電制御剤の量を０．７５重量部に換えた以外は、実施例６におけるマゼンタ粒子群３５Ｍ３と同じようにしてシアン色のイエロー粒子群３５Ｙ３の混合液を得た。得られた粒子の平均帯電量を求めたところ−５Ｃ/個であった。
【０４６２】
得られた混合液中の各粒子群について、実施例１と同じようにして、「静電力」に寄与する平均帯電量、「拘束力」に寄与する、体積平均一次粒子径、磁気量、形状係数ＳＦ１各々を測定した。実施例１と同様にして作製した画像表示媒体を用いて印加電圧と表示濃度との関係を測定し、閾値電圧を求め、駆動電圧を設定した。測定結果と設定した駆動電圧を表６に示した。
【０４６３】
【表６】
2008170626.tif 000008
【０４６４】
―画像表示媒体及び画像表示装置の作製―
実施例１で用いた３種類の混合液体に換えて、実施例６において上記調整した混合液を当量ずつ混合した混合液体（マゼンタ粒子群３５Ｍ１、マゼンタ粒子群３５Ｍ２、マゼンタ粒子群３５Ｍ３、上記イエロー粒子群３５Ｙ１、イエロー粒子群３５Ｙ２、イエロー粒子群３５Ｙ３、シアン粒子群３５Ｃ１、シアン粒子群３５Ｃ２、及びシアン粒子群３５Ｃ３各々を含む混合液を当量ずつ混合した混合液体）を用いた以外は、実施例１と同じようにして、評価を行った。
【０４６５】
なお、この実施例６で作製した画像表示媒体７２の表面基板の電極を電圧印加部１６としてのトレック社製、商品名トレック６１０Ｃ  に接続し、背面基板の電極を接地した。また、この電圧印加部１６に、制御部１９、記憶部２１、及び取得部１５の機能を有する機械としてパーソナルコンピュータ（パナソニック社製、商品名  ＣＦ−Ｒ１）を接続するとともに、このパーソナルコンピュータ内に、上記図１３に示す処理プログラムを予め記憶するとともに、上記表６に示した値を格納した上記図１１及び上記図１２に示す対応テーブル２１Ａ及び対応テーブル２１Ｂをパーソナルコンピュータ内の記憶領域に記憶した。
また、対応テーブル２１Ａに示される濃度、高画質濃度、及び電圧印加時間については、各々の種類の粒子群のみを移動させたときに画像表示媒体７２に表示可能な濃度として、濃度０．５、１．０、１．５の三段階を表現するために、画像表示媒体７２に各粒子群の駆動電圧を印加するときの電圧印加時間を予め測定して、測定した濃度及び電圧印加時間各々を対応する駆動電圧に対応づけて格納した。
【０４６６】
＜評価＞
上記画像表示装置が、表示画像情報として、シアン色、濃度０．５を示す画像情報をパーソナルコンピュータのキーボードを介して受け付けて、図１３に示す処理プログラムを該パーソナルコンピュータにおいて実行させた後に、画像表示媒体７２の表面基板２０の濃度を濃度計（Ｘ−Ｒｉｔｅ社製、Ｘ−Ｒｉｔｅ４０４Ａ）によって測定したところ、濃度０．５１であった。
次に、表示画像情報として、上記受け付けた色と同じ色で且つ濃度１．０を示す表示画像情報を受け付けた場合の濃度測定結果は、０．９８であった。また、該色で且つ濃度１．５を示す表示画像情報を受け付けた場合の濃度測定結果は、１．４９であった。
【０４６７】
さらに、上記色とは異なる色としてのイエロー色で、且つ濃度を０．５、１．０、１．５の３段階に換えた画像情報を順次受け付けて、図１３に示す処理プログラムを該パーソナルコンピュータにおいて実行させた後に、同じようにして表面基板の濃度を測定したところ、各々０．４９、１．０１、１．５０であった。
【０４６８】
このように、各色毎に階調表現が可能であった。さらに、駆動電圧を印加する時間を変化させるパルス幅変調を組み合わせるとさらに高い階調表現が可能と考えられる。
【図面の簡単な説明】
【０４６９】
【図１】第１の実施の形態に係る書込装置及び画像表示媒体の概略構成図である。
【図２】第１の実施の形態における、粒子群の閾値特性の一例を示す線図であり、印加電圧と表示濃度との関係を示す線図である。
【図３】第１の実施の形態における、粒子群の閾値特性の一例を示す線図であり、印加電圧と移動粒子量との関係を示す線図である。
【図４】第１の実施の形態における、印加電圧と粒子に作用する力との関係の一例を示す線図である。
【図５】対応テーブル１４Ａに格納されている情報の一例を示す表である。
【図６】第１の実施の形態において制御部で実行される処理を示すフローチャートである。
【図７】（Ａ）〜（Ｄ）第１の実施の形態において書込装置から画像表示媒体の基板間に電圧を印加したときの粒子群の移動態様の一例を模式的に示す説明図である。
【図８】第２の実施の形態に係る書込装置及び画像表示媒体の概略構成図である。
【図９】第２の実施の形態に係る画像表示媒体に封入されている粒子群の閾値特性の一例を示す線図であり、印加電圧と表示濃度との関係を示す線図である。
【図１０】第２の実施の形態における、画像表示媒体への電界形成態様と、粒子群の移動態様との関係を模式的に示す説明図である。
【図１１】第２の実施の形態に係る対応テーブル２１Ａに格納されている情報の一例を示す表である。
【図１２】第２の実施の形態に係る対応テーブル２１Ｂに格納されている情報の一例を示す表である。
【図１３】第２の実施の形態において制御部で実行される処理を示すフローチャートである。
【図１４】（Ａ）〜（Ｄ）第２の実施の形態において書込装置から画像表示媒体の基板間に電圧を印加したときの粒子群の移動態様の一例を模式的に示す線図である。
【符号の説明】
【０４７０】
１０、７０  書込装置
１２、７２  画像表示媒体
１４、２１  記憶部
１５  取得部
１６  電圧印加部
１８、１９  制御部
２０  表面基板
２２  背面基板
３４、３５  粒子群
【図１】
2008170626.tif 000009
【図２】
2008170626.tif 000010
【図３】
2008170626.tif 000011
【図４】
2008170626.tif 000012
【図５】
2008170626.tif 000013
【図６】
2008170626.tif 000014
【図７】
2008170626.tif 000015
【図１１】
2008170626.tif 000016
【図１２】
2008170626.tif 000017
【図１３】
2008170626.tif 000018
【図８】
2008170626.tif 000019
【図９】
2008170626.tif 000020
【図１０】
2008170626.tif 000021
【図１４】
2008170626.tif 000022